(57)【要約】オレフィン配位重合に対するカチオン性第３族又はランタノイド金属錯体が開示される。前駆体金属錯体はアニオン性多座補助配位子及び２のモノアニオン性配位子により安定化される。補助配位子及び遷移金属は少なくとも５の第１級原子（金属環状物中の任意のπ結合シクロペンタジエニル基を２の第１級原子として数える）を有する金属環状物を形成する。オレフィン重合は実証される。【特許請求の範囲】
【請求項１】
ａ）第３族又はランタノイド金属由来の金属、
ｂ）少なくとも１の第１５族成分が当該金属に結合している少なくとも２の第１５族成分を含む中性の多座配位子、
ｃ）金属に結合したモノアニオン、
ｄ）モノアニオンを多座配位子に結合させる架橋、
ｅ）引き抜き可能な配位子、
ｆ）オレフィン挿入配位子、
を含む重合触媒前駆体。
【請求項２】
多座配位子が少なくとも３の第１５族成分を含む、請求項１記載の触媒前駆体。
【請求項３】
少なくとも１の第１５族成分が置換又は無置換の有機基に結合する、請求項２記載の触媒前駆体。
【請求項４】
少なくとも２の第１５族成分間を結合させる少なくとも１の第１４族成分を更に含む、請求項３記載の触媒前駆体。
【請求項５】
少なくとも１の第１５族成分が置換又は無置換の有機基に結合する、請求項１記載の触媒前駆体。
【請求項６】
多座配位子が少なくとも２の第１５族成分を含む環を含有する、請求項５に記載の触媒前駆体。
【請求項７】
環が少なくとも３の第１５族成分を含む、請求項６記載の触媒前駆体。
【請求項８】
環が、少なくとも２の第１５族成分間を結合させる少なくとも１の第１４族成分を更に含む、請求項７記載の触媒前駆体。
【請求項９】
架橋が少なくとも１の第１３族乃至１６族元素を含む、請求項２記載の触媒前駆体。
【請求項１０】
金属がランタノイドである、請求項９記載の触媒前駆体。
【請求項１１】
金属が第３族遷移金属である、請求項９記載の触媒前駆体。
【請求項１２】
引き抜き可能な配位子が各々、ヒドリド、ヒドロカルビル、アルコキシド、アリールオキシド、アミド、又はホスフィド基から選択される基である、請求項１記載の触媒前駆体。
【請求項１３】
オレフィン挿入配位子が各々、ヒドリド、ヒドロカルビル、アルコキシド、アリールオキシド、アミド、又はホスフィド基から選択される基である、請求項１記載の触媒前駆体。
【請求項１４】
引き抜き可能な配位子が各々、３−メチルペンチル、ブトキシ、ブチル、ジメチルアミド、３、６−ジメチルフェノキシ、ジメチルホスフィド、ジフェニルアミド、ジフェニルホスフィド、エトキシ、ジエチル（トリエチルシリル）、エチル（トリメチルシリル）、エチルペンチルホスフィド、ヘプチル、ヘキソキシ、ヘキシル、イソヘキシル、イソペントキシ、イソペンチル、イソプロポキシ、イソプロピル、メトキシ、ジメチル（トリエチルシリル）メチル（トリメチルシリル）、メチルエチルアミド、２−メチル−４−エチルフェノキシ、メチルエチルホスフィド、メチルノニルホスフィド、メチルプロピルアミド、メチルプロピルホスフィド、オクチル、ペントキシ、ペンチル、フェノキシ、ジフェニルエチルアミド、フェニルエチルホスフィド、プロポキシ、プロピル、ｔ−ブトキシ、及びｔ−ブチルのうちの１である、請求項１２記載の触媒前駆体。
【請求項１５】
引き抜き可能な配位子が各々、メチル（トリエチル）、メチル（トリメチルシリル）、フェニル、ネオフェニル、及びベンジルのうちの１である、請求項１２記載の触媒前駆体。
【請求項１６】
引き抜き可能な配位子が２価アニオン性キレート配位子である、請求項１記載の触媒前駆体。
【請求項１７】
引き抜き可能な配位子がアルキリデン又はシクロメタル化ヒドロカルビル基である、請求項１６記載の触媒前駆体。
【請求項１８】
引き抜き可能な配位子がジエンである、請求項１記載の触媒前駆体。
【請求項１９】
ａ）第３族又はランタノイド金属由来の金属、
ｂ）
（ｉ）少なくとも２の第１５族成分を含む環であって、当該成分が各々、他の成分と少なくとも１の第１４族成分を通じて結合しており、ここで当該環が金属に結合し、各第１５族成分が置換又は無置換の有機基に任意に結合している当該環、
（ｉｉ）金属に結合するモノアニオン、及び
（ｉｉｉ）モノアニオンを当該環に結合させる架橋
を含む金属に結合した多座配位子、
ｃ）少なくとも１の引き抜き可能な配位子、及び
ｄ）少なくとも１のオレフィン挿入配位子、
を含む重合触媒前駆体。
【請求項２０】
ａ）モノマーを供給し、
ｂ）
（ｉ）第３族又はランタノイド金属由来の金属、
（ｉｉ）
・少なくとも２の第１５族成分を含む第１配位子の部分であって、当該少なくとも第１５族成分が互いに少なくとも１の第１４族成分を通じて結合しており、各第１５族成分が置換又は無置換の有機基に任意に結合する当該部分、
・金属に結合したモノアニオン、
・モノアニオンを第１配位子の部分に結合する架橋、及び
・少なくとも１の引き抜き可能な配位子、
・少なくとも１のオレフィン挿入配位子、
を含む多座配位子であり、
及び
ｃ）触媒前駆体を活性化し、及び
ｄ）モノマーを適切な重合条件下で触媒と接触させる、
ことを含むオレフィン重合法。
【請求項２１】
多座配位子が少なくとも３の第１５族成分を含む、請求項２０記載の方法。
【請求項２２】
多座配位子が少なくとも２の第１５族成分を含む環を含有する、請求項２０記載の方法。
【請求項２３】
多座配位子が少なくとも３の第１５族成分を含む環を含有する、請求項２２記載の方法。
【請求項２４】
架橋が少なくとも１の第１３乃至１６族元素を含む、請求項２０記載の方法。
【請求項２５】
ａ）第３族又はランタノイド金属由来の金属、
ｂ）金属に結合する少なくとも１の第１５族成分を有する少なくとも２の第１５族成分を含む中性の多座配位子、
ｃ）金属に結合するモノアニオン、
ｄ）モノアニオンを多座配位子に結合させる架橋、及び
ｅ）少なくとも１のオレフィン挿入配位子、
を含む触媒に適切なモノマーを接触させることにより調製するポリマー。
【請求項２６】
多座配位子が少なくとも３の第１５族成分を含む、請求項２５記載のポリマー。
【請求項２７】
少なくとも１の第１５族成分が置換又は無置換の有機基に結合する、請求項２６記載のポリマー。
【請求項２８】
少なくとも２の第１５族成分間を結合させる少なくとも１の第１４族成分を更に含む、請求項２７記載のポリマー。
【請求項２９】
少なくとも１の第１５族成分が置換又は無置換の有機基に結合する、請求項２５記載のポリマー。
【請求項３０】
多座配位子が少なくとも２の第１５族成分を含む環を含有する、請求項２５記載のポリマー。
【請求項３１】
環が少なくとも３の第１５族成分を含む、請求項３０記載のポリマー。
【請求項３２】
環が、少なくとも２の第１５族成分間を結合させる少なくとも１の第１４族成分を更に含有する、請求項３１記載のポリマー。
【請求項３３】
架橋が少なくとも１の第１３乃至１６族元素を含む、請求項３２記載のポリマー。
【請求項３４】
金属が少なくとも１のランタノイド金属を含有する、請求項３３記載のポリマー。
【請求項３５】
金属が少なくとも１の第３族遷移金属を含む、請求項３３記載のポリマー。
【請求項３６】
適切なモノマーを適切な活性化剤で活性化される触媒に接触させることにより調製するポリマーであって、触媒が、
ａ）第３族又はランタノイド金属由来の金属、
ｂ）
（ｉ）少なくとも２の第１５族成分を含む環であって、当該第１５族成分が他の成分に少なくとも１の第１４族成分を通じて結合しており、ここで当該環が当該金属に結合し、各第１５族成分が任意に置換又は無置換の有機基に結合する当該環、
（ｉｉ）当該金属に結合するモノアニオン、
（ｉｉｉ）当該モノアニオンを当該環に結合させる架橋、及び
（ｉｖ）ヒドリド、ヒドロカルビル、アルコキシド、アリールオキシド、アミド又はホスフィド基；アルキリデニル又はシクロメタル化ヒドロカルビル基；又はジエンから各々選択される少なくとも１の基、
を含む当該ポリマー。
【請求項３７】
ａ）モノマーを供給し、
ｂ）
（ｉ）第３族又はランタノイド金属由来の金属、
（ｉｉ）
・少なくとも２の第１５族成分を含む第１配位子の部分であって、各当該成分が他の当該成分と少なくとも１の第１４族成分を通じて架橋しており、ここで第１配位子の部分が当該金属に結合しており、各第１５族成分が任意に置換又は無置換の有機基に結合する当該部分、
・金属に結合したモノアニオン、
・当該モノアニオンを第１配位子の部分に結合させる架橋、
を含んだ多座配位子、及び
（ｉｉｉ）ヒドリド、ヒドロカルビル、アルコキシド、アリールオキシド、アミド又はホスフィド基；アルキリデニル又はシクロメタル化ヒドロカルビル基；又はジエンから各々選択される少なくとも１の基、
ｃ）当該モノマーを適切な重合条件下で当該触媒と接触させる
ことを含む方法により製造されるポリマー。
【請求項３８】
式：Ｍ（ＬＴＥ）（Ｑ）ｎＬ’ｗ
の金属錯体を含む触媒前駆体であって、
式中、
ａ）Ｍは第３族又はランタノイド金属、
ｂ）ＬＴＥは、Ｌが多座成分、Ｅがアニオン、及びＴがＬ及びＥに結合する基である多座配位子、
ｃ）Ｑは各々、ヒドリド、ヒドロカルビル、アルコキシド、アリールオキシド、アミド又はホスフィド基；アルキリデニル又はシクロメタル化ヒドロカルビル基；又はジエンから選択される配位子、
ｄ）ｎはＱとして記載のアニオン性配位子数、
ｅ）Ｌ’は任意のルイス塩基、及び
ｆ）ｗ＝０、１、又は２、
である当該触媒前駆体。
【請求項３９】
Ｌが
式：Ｃ６Ｈ１２−ＸＰｎ３Ｒ２Ｒ”Ｘ
及び
ａ）Ｒ”が各々、
（ｉ）Ｃ１−Ｃ２０ヒドロカルビル基、
（ｉｉ）少なくとも１の水素を有するＣ１−Ｃ２０置換のヒドロカルビル基（少なくとも１の水素のうち１はハロゲン、アミド、ホスフィド、アルコキシ、又はアリールオキシ基により置換される）、及び
（ｉｉｉ）Ｃ１−Ｃ２０ヒドロカルビル置換の第１３−１４族メタロイド基、
から選択され、
ｂ）Ｒが各々、
（ｉ）水素、
（ｉｉ）Ｃ１−Ｃ２０ヒドロカルビル基、
（ｉｉｉ）少なくとも１の水素を有するＣ１−Ｃ２０置換ヒドロカルビル基（少なくとも１の水素のうち１はハロゲン、アミド、ホスフィド、アルコキシ、又はアリールオキシ基により置換される）、及び
（ｉｖ）Ｃ１−Ｃ２０ヒドロカルビル置換の第１３−１４族メタロイド基、
ｃ）Ｐｎはピニクチド、
ｄ）ｘは環原子Ｒ”の置換数、
である、請求項３８記載の触媒前駆体。
【請求項４０】
Ｐｎが燐又は窒素から選択される、請求項３９記載の触媒前駆体。
【請求項４１】
Ｔが少なくとも１の第１４族又は１５族元素を含む、請求項３９記載の触媒前駆体。
【請求項４２】
Ｅが少なくとも１の第１４乃至１６族元素を含む、請求項４０記載の触媒前駆体。
【請求項４３】
Ｅがシクロペンタジエニル、置換アミド、置換ホスフィド、酸素、硫黄、又はセリウム成分から選択される、請求項４２記載の触媒前駆体。
【請求項４４】
ｘ＝２である、請求項４０記載の触媒前駆体。
【請求項４５】
式：（Ｃ６Ｈ１２−ｘＮ３Ｒ２Ｒ”ＸＴＮＲ’）ＭＱ２Ｌｗ’又は（Ｃ４Ｈ８−ｘＮ３Ｒ４Ｒ”ＸＴＮＲ’）ＭＱ２Ｌｗ’
式中、
ａ）Ｍが第３族又はランタノイド金属、
ｂ）Ｎが窒素、
ｃ）Ｔが少なくとも１の第１４又は１５族原子を含む共有架橋基、
ｄ）Ｒは各々、
（ｉ）水素、
（ｉｉ）Ｃ１−Ｃ２０ヒドロカルビル基、
（ｉｉｉ）少なくとも１の水素を有するＣ１−Ｃ２０置換ヒドロカルビル基（少なくとも１の水素のうち１はハロゲン、アミド、ホスフィド、アルコキシ、又はアリール基により置換される）、及び
（ｉｖ）Ｃ１−Ｃ２０ヒドロカルビル置換の第１３−１４族メタロイド基、
から選択され、
ｅ）Ｒ’及びＲ”は各々、
（ｉ）Ｃ１−Ｃ２０ヒドロカルビル基、
（ｉｉ）少なくとも１の水素を有するＣ１−Ｃ２０置換のヒドロカルビル基（少なくとも１の水素のうち１はハロゲン、アミド、ホスフィド、アルコキシ、又はアリールオキシ基により置換される）、及び
（ｉｉｉ）Ｃ１−Ｃ２０ヒドロカルビル置換の第１３−１４族メタロイド基、
から選択され、
ｆ）Ｑは各々、ヒドリド、ヒドロカルビル、アルコキシド、アリールオキシド、アミド又はホスフィド基から選択され、又は２のＱは、アルキリデニル又はシクロメタル化ヒドロカルビル基、又はジエンであり、
ｇ）Ｌ’はルイス塩基性配位子、
ｈ）ｗは０、１、又は２、
である当該触媒。
【請求項４６】
式：（Ｃ６Ｈ１２−ｘＮ３Ｒ２Ｒ”ＸＴＣｐ）ＭＱ２Ｌｗ’又は（Ｃ４Ｈ８−ｘＮ３Ｒ２Ｒ”ＸＴＣｐ）ＭＸ２Ｌｗ’の活性化剤及び金属錯体を含む触媒であって、
式中、
ａ）Ｍは第３族又はランタノイド金属、
ｂ）Ｒは各々、
（ｉ）水素、
（ｉｉ）Ｃ１−Ｃ２０ヒドロカルビル基、
（ｉｉｉ）少なくとも１の水素を有するＣ１−Ｃ２０置換ヒドロカルビル基（少なくとも１の水素のうち１はハロゲン、アミド、ホスフィド、アルコキシ、又はアリールオキシ基により置換される）、及び
（ｉｖ）Ｃ１−Ｃ２０ヒドロカルビル置換の第１３−１４族メタロイド基、
から各々選択され、
ｃ）Ｒ”は各々、
（ｉ）Ｃ１−Ｃ２０ヒドロカルビル基、
（ｉｉ）少なくとも１の水素を有するＣ１−Ｃ２０置換ヒドロカルビル基（少なくとも１の水素のうち１はハロゲン、アミド、ホスフィド、アルコキシ、又はアリールオキシ基により置換される）、及び
（ｉｉｉ）Ｃ１−Ｃ２０ヒドロカルビル置換の第１３−１４族メタロイド基、
から選択され、
ｄ）Ｔは少なくとも１の第１４族又は１５族を含む共有架橋基、
ｅ）Ｑは各々、ヒドリド、ヒドロカルビル、アルコキシド、アリールオキシド、アミド又はホスフィド基から選択され、又は２のＱは、アルキリデニル又はシクロメタル化ヒドロカルビル基、又はジエン、
ｆ）Ｌ’はルイス塩基性の配位子、
ｇ）Ｃｐはシクロペンタジエニル配位子、
ｈ）Ｎは窒素、
ｉ）ｗは０、１、又は２、及び
ｊ）ｘは環原子、Ｒ”の置換数、
である当該触媒。
【請求項４７】
式：Ｍ（ＬＴＥ）（Ｑ）ｎＬ’ｗ
の金属錯体を含む触媒前駆体を用いて製造するポリマーであって、
式中、
ａ）Ｍは第３族又はランタノイド金属、
ｂ）ＬＴＥは多座配位子（Ｌは多座成分、Ｅはアニオン、及びＴはＬとＥの間の共有架橋基）、
ｃ）Ｑは各々、ヒドリド、ヒドロカルビル、アルコキシド、アリールオキシド、アミド又はホスフィド基、アルキリデニル又はシクロメタル化ヒドロカルビル基、又はジエンから選択される基、
ｄ）ｎは１又は２、
ｅ）Ｌ’は任意のルイス塩基、
ｆ）ｗは０、１又は２
である当該ポリマー。
【請求項４８】
Ｌが
式：Ｃ６Ｈ１２−ｘＮ３Ｒ２Ｒ”Ｘ又はＣ４Ｈ８−ｘＮ３Ｒ４Ｒ”Ｘ
ａ）Ｒは各々
（ｉ）水素、
（ｉｉ）Ｃ１−Ｃ２０ヒドロカルビル基、
（ｉｉｉ）少なくとも１の水素を有するＣ１−Ｃ２０置換ヒドロカルビル基（少なくとも１の水素のうち１はハロゲン、アミド、ホスフィド、アルコキシ、又はアリールオキシ基で置換される）、及び
（ｉｖ）Ｃ１−Ｃ２０ヒドロカルビル置換の第１３−１４族メタロイド基、
から選択され、
ｂ）Ｒ”は各々、
（ｉ）Ｃ１−Ｃ２０ヒドロカルビル基、
（ｉｉ）少なくとも１の水素を有するＣ１−Ｃ２０置換ヒドロカルビル基（少なくとも１の水素のうち１がハロゲン、アミド、ホスフィド、アルコキシ、又はアリールオキシ基により置換される）、及び
（ｉｉｉ）Ｃ１−Ｃ２０ヒドロカルビル置換の第１３−１４族メタロイド基、
から選択され、
ｃ）Ｘはピニクチド、
ｄ）ｘは環原子、Ｒ”の置換基数、
である、請求項４７記載のポリマー。
【請求項４９】
Ｐｎが燐又は窒素である、請求項４８記載のポリマー。
【請求項５０】
Ｔが少なくとも１の第１４族又は１５族元素を含む、、請求項４８記載のポリマー。
【請求項５１】
Ｅが少なくとも１の第１４乃至１６族元素を含む、請求項４８記載のポリマー。
【請求項５２】
式：（Ｃ６Ｈ１２−ｘＮ３Ｒ２Ｒ”ＸＴＮＲ’）ＭＸ２Ｌｗ’又は（Ｃ４Ｈ８−ｘＮ３Ｒ２Ｒ”ＸＴＮＲ’）ＭＸ２Ｌｗ’
の活性化剤及び金属錯体を含む触媒システムを用いて製造するポリマーであって、
式中、
ａ）Ｍは第３族又はランタノイド金属、
ｂ）Ｎは窒素、
ｃ）Ｔは少なくとも１の第１４又は１５族を含む共有架橋基、
ｄ）Ｒ’及びＲ”は各々、
（ｉ）Ｃ１−Ｃ２０ヒドロカルビル基、
（ｉｉ）少なくとも１の水素を有するＣ１−Ｃ２０置換のヒドロカルビル基（少なくとも１の水素のうち１がハロゲン、アミド、ホスフィド、アルコキシ、又はアリールオキシ基で置換される）、及び
（ｉｉｉ）Ｃ１−Ｃ２０ヒドロカルビル置換の第１３−１４族メタロイド基、
から選択され、
ｅ）Ｒは各々
（ｉ）水素、
（ｉｉ）Ｃ１−Ｃ２０ヒドロカルビル基、
（ｉｉｉ）少なくとも１の水素を有するＣ１−Ｃ２０置換ヒドロカルビル基（少なくとも１の水素のうち１はハロゲン、アミド、ホスフィド、アルコキシ、又はアリールオキシ基で置換される）、及び
（ｉｖ）Ｃ１−Ｃ２０ヒドロカルビル置換の第１３−１４族メタロイド基、
から選択され、
ｆ）Ｑは各々、ヒドリド、ヒドロカルビル、アルコキシド、アリールオキシド、アミド又はホスフィド基；アルキリデニル又はシクロメタル化ヒドロカルビル基、又はジエンから選択され、
ｇ）Ｌ’はルイス塩基性配位子、及び
ｈ）ｗは０、１、又は２、
ｉ）ｘは環原子、Ｒ”の置換基数、
である当該ポリマー。
【請求項５３】
式：（Ｃ６Ｈ１２−ｘＮ３Ｒ２Ｒ”ＸＴＣｐ）ＭＸ２Ｌｗ’又は（Ｃ４Ｈ８−ｘＮ３Ｒ２Ｒ”ＸＴＣｐ’）ＭＸ２Ｌｗ’
の活性化剤及び金属錯体を含む触媒システムを用いて製造するポリマーであって、
ａ）Ｍは第３族又はランタノイド金属、
ｂ）Ｎは窒素、
ｃ）Ｃｐはシクロペンタジエニル配位子、
ｄ）Ｔは少なくとも１の第１４又は１５族原子を含む共有架橋基、
ｅ）Ｒは各々、
（ｉ）水素、
（ｉｉ）Ｃ１−Ｃ２０ヒドロカルビル基、
（ｉｉｉ）少なくとも１の水素を有するＣ１−Ｃ２０置換ヒドロカルビル基（少なくとも１の水素のうち１はハロゲン、アミド、ホスフィド、アルコキシ、又はアリールオキシ基で置換される）、及び
（ｉｖ）Ｃ１−Ｃ２０ヒドロカルビル置換の第１３−１４族メタロイド基、
から選択され、
ｆ）Ｒ’及びＲ”が各々、
（ｉ）Ｃ１−Ｃ２０ヒドロカルビル基、
（ｉｉ）少なくとも１の水素を有するＣ１−Ｃ２０置換のヒドロカルビル基（少なくとも１の水素のうち１がハロゲン、アミド、ホスフィド、アルコキシ、又はアリールオキシ基で置換される）、及び
（ｉｉｉ）Ｃ１−Ｃ２０ヒドロカルビル置換の第１３−１４族メタロイド基、
から選択され、
ｇ）Ｑは各々、ヒドリド、ヒドロカルビル、アルコキシド、アリールオキシド、アミド又はホスフィド基；アルキリデニル又はシクロメタル化ヒドロカルビル基、又はジエンから選択され、
ｈ）Ｌ’はルイス塩基性配位子、
ｉ）ｗは０、１、又は２、
ｊ）ｘは環原子、Ｒ”の置換基数、
である当該ポリマー。
【請求項５４】
Ｉ又はＩＩの構造を有する配位子を有する触媒前駆体であって、
2004511632.tif 000016
式中、
ａ）Ｒ及びＲ”は各々、
（ｉ）水素、
（ｉｉ）Ｃ１−Ｃ２０ヒドロカルビル基、
（ｉｉｉ）少なくとも１の水素を有するＣ１−Ｃ２０置換のヒドロカルビル基（少なくとも１の水素のうち１はハロゲン、アミド、ホスフィド、アルコキシ、又はアリールオキシ基で置換される）、及び
（ｉｖ）Ｃ１−Ｃ２０ヒドロカルビル置換の第１３−１４族メタロイド基、
から選択され、
ｂ）Ｘはピニクチド、
ｃ）ｘは環原子Ｒ”の置換基数、
である当該触媒前駆体。
【請求項５５】
Ｘが燐又は窒素から選択される、請求項５４記載の触媒前駆体。
【請求項５６】
ｘ＝２である、請求項５５記載の触媒前駆体。
【請求項５７】
金属錯体がＩ又はＩＩで示される式を有する活性化剤及び金属錯体を含む触媒であって、
2004511632.tif 000017
式中、
ａ）Ｍは第３族又はランタノイド金属、
ｂ）Ｔは少なくとも１の第１４乃至１５族原子を含む共有架橋基、
ｃ）Ｒ及びＲ”は各々、
（ｉ）水素、
（ｉｉ）Ｃ１−Ｃ２０ヒドロカルビル基、
（ｉｉｉ）少なくとも１の水素を有するＣ１−Ｃ２０置換のヒドロカルビル基（少なくとも１の水素のうち１はハロゲン、アミド、ホスフィド、アルコキシ、又はアリールオキシ基で置換される）、及び
（ｉｖ）Ｃ１−Ｃ２０ヒドロカルビル置換の第１３−１４族メタロイド基、
から選択され、
ｄ）Ｒ’は各々、
（ｉ）Ｃ１−Ｃ２０ヒドロカルビル基、
（ｉｉ）少なくとも１の水素を有するＣ１−Ｃ２０置換のヒドロカルビル基（少なくとも１の水素のうち１がハロゲン、アミド、ホスフィド、アルコキシ、又はアリールオキシ基で置換される）、及び
（ｉｉｉ）Ｃ１−Ｃ２０ヒドロカルビル置換の第１３−１４族メタロイド基、
から選択され、
ｅ）Ｑは各々、ヒドリド、ヒドロカルビル、アルコキシド、アリールオキシド、アミド又はホスフィド基；アルキリデニル又はシクロメタル化ヒドロカルビル基、又はジエンから選択され、
ｆ）Ｌ’はルイス塩基性配位子、
ｇ）ｗは０、１、又は２、
ｈ）Ｘは第１５族原子、及び
ｉ）Ｊはｚ＝１の場合に第１５族原子又はＺ＝０の場合に第１６族原子、
である当該触媒。
【請求項５８】
式Ｉ又はＩＩの活性化剤及び金属錯体を含む触媒であって、
2004511632.tif 000018
式中、
ａ）Ｍは第３族又はランタノイド金属、
ｂ）Ｒ、Ｒ”、及びＲ’’’は各々、
（ｉ）水素、
（ｉｉ）Ｃ１−Ｃ２０ヒドロカルビル基、
（ｉｉｉ）少なくとも１の水素を有するＣ１−Ｃ２０置換のヒドロカルビル基（少なくとも１の水素のうち１はハロゲン、アミド、ホスフィド、アルコキシ、又はアリールオキシ基で置換される）、
（ｉｖ）Ｃ１−Ｃ２０ヒドロカルビル置換の第１３−１４族メタロイド基、
から選択され、
ｃ）Ｔは少なくとも１の第１４族又は１５族元素を含む共有架橋基、
ｄ）Ｑは各々、ヒドリド、ヒドロカルビル、アルコキシド、アリールオキシド、アミド又はホスフィド基；アルキリデニル又はシクロメタル化ヒドロカルビル基、又はジエンから選択され、
ｅ）Ｘは第１５族金属、
ｇ）Ｌ’はルイス塩基性配位子、
ｈ）ｗは０、１、又は２、
である当該触媒。
【請求項５９】
請求項２０−２４記載の方法を用いて製造する製品。
【請求項６０】
請求項１９、４５、４６、５７及び５８記載の触媒を用いて製造する製品。
【請求項６１】
請求項１−１８、３８−４４、及び５４−５６記載の触媒前駆体を用いて製造する製品。
【請求項６２】
請求項２５−３７、及び４７−５３記載のポリマーを用いて製造する製品。
【発明の詳細な説明】
【０００１】
技術分野
本発明は、周期表第３族からなる特定の遷移金属化合物に関し、又、ポリオレフィン（ポリエチレン、ポリプロピレン及び高分子量を有するエチレン及びプロピレンのα−オレフィンコポリマー）の製造のための活性カチオン触媒種を生成するための第３族又はランタノイド遷移金属化合物及びアルモキサン、改質アルモキサン、非配位性アニオン活性化剤、ルイス酸等を含む触媒システムに関する。
【０００２】
発明の背景
２つの１価配位子又は２座の２価配位子を有する中性スカンジウム化合物は、Ｓｈａｐｉｒｏらの　Ｏｒｇａｎｏｍｅｔａｌｌｉｃｓ，　第９巻，　　８６７−８６９頁　（１９９０年）；　Ｐｉｅｒｓ　らの　Ｊ．　Ａｍ．　Ｃｈｅｍ．　Ｓｏｃ．，　第１１２巻，　９４０６−９４０７頁（１９９０年）；　Ｓｈａｐｉｒｏ　らの　Ｊ．　Ａｍ．　Ｃｈｅｍ．　Ｓｏｃ．，　第１１６巻，　４６２３−４６４０頁　（１９９４年）　；　Ｈａｊｅｌａ　らの　Ｏｒｇａｎｏｍｅｔａｌｌｉｃｓ，　第１３巻，　１１４７−１１５４頁　（１９９４年）；　及び　Ｙａｓｕｄａらの米国特許第５，５６３，２１９号により公知である。
類似のイットリウム、ランタニウム及びセリウム錯体は、Ｂｏｏｉｊ　らの　Ｊｏｕｒｎａｌ　ｏｆ　Ｏｒｇａｎｏｍｅｔａｌｌｉｃ　Ｃｈｅｍｉｓｔｒｙ，　第３６４巻，　７９−８６頁（１９８９年）及びＣｏｕｇｈｌｉｎらの　Ｊ．　Ａｍ．　Ｃｈｅｍ．　Ｓｏｃ．，　第１１４巻，　７６０６−７６０７頁（１９９２年）に開示されている。非イオン性共触媒を用いる２座の、２価配位子を有する金属スカンジウム錯体との重合は、Ｐａｔｔｏｎらの米国特許第５，４６４，９０６号により公知である。
【０００３】
第３−１０族の金属環状触媒錯体が米国特許第５，３１２，８８１号及び第５，４５５，３１７号（双方ともＭａｒｋｓらによる）；米国特許第５，０６４，８０２号（Ｓｔｅｖｅｎｓらによる）；及び　ＥＰ　０　７６５　８８８　Ａ２、米国特許第５，７６３，５５６号（Ｓｈａｆｆｅｒらによる）は、第３族オレフィン重合触媒を記載する。
【０００４】
カチオン性第４族金属錯体を有するオレフィン重合はＷＯ　９６／１３５２９及びＷＯ　９７／４２２２８に記載される。第３−５族金属のボラタベンゼン錯体はＷＯ　９７／２３４９３に開示されている。
【０００５】
第３−６族金属のアミド錯体は、米国特許第５，７０７，９１３号（Ｓｃｈｌｕｎｄらによる）に開示されている。第４族ビスアミド触媒は、米国特許第５，３１８，９３５号（Ｃａｎｉｃｈらによる）及び関連の多座ビスアリールアミド触媒は、Ｄ．　Ｈ．　ＭｃＣｏｎｖｉｌｌｃらの　Ｍａｃｒｏｍｏｌｅｃｕｌｅｓ　１９９６年，第２９巻，５２４１−５２４３頁に開示されている。
【０００６】
Ｓ．　Ｈａｊｅｌａ，Ｗ．Ｐ．Ｓｃｈａｅｆｅｒ，Ｊ．Ｅ．Ｂｅｒｃａｗ，Ｊ．Ｏｒｇａｎｏｍｅｔ．　Ｃｈｃｍ．　第５３２巻，４５−５３頁（１９９７年）は、第３族金属錯体（Ｍｅ３−ＴＡＣＮ）Ｍ（ＣＨ３）３（Ｍ＝Ｓｃ，Ｙ）の合成及びＳｃ種の活性化剤（［ＰｈＮＭｅ２Ｈ］［Ｂ（Ｃ６Ｆ５）４］及びＢ（Ｃ６Ｆ５）３）との反応及びエチレンの一連の重合及び１−ペンテン（不特定の触媒活性を伴って）のオリゴマー化について記載する。
【０００７】
Ｌ．Ｗ．Ｍ．Ｌｅｅ，Ｗ．Ｅ．Ｐｉｅｒｓ，Ｍ．Ｒ．Ｅｌｓｅｇｏｏｄ，Ｗ．Ｃｌｅｇｇ，Ｍ．Ｐａｒｖｅｚ，Ｏｒｇａｎｏｍｅｔａｌｌｉｃｓ　第１８巻，２９４７−２９４９頁（１９９９年）は、β―ジケチミネート補助配位子を有するスカンジウム　ジベンジル錯体の合成、及びルイス酸Ｂ（Ｃ６Ｆ５）３との反応により接触イオン対構造（アルケンに対し未反応）を有するイオン誘導体の生成を開示する。
【０００８】
Ｍ．Ａ．Ｈ．Ｍａｌｅ，Ｍ．Ｅ．Ｇ．Ｓｋｉｎｎｅｒ，Ｐ．Ｊ．Ｗｉｌｓｏｎ，Ｐ．Ｍｏｕｎｔｆｏｒｄ，Ｍ．Ｓｃｈｒｏｄｅｒ，Ｎｅｗ　Ｊ．Ｃｈｅｍ．第２４巻，５７５−５７７頁（２０００年）は置換１，４，７−トリアザシクロノナン配位子、ｉＰｒ２−ＴＡＣＮ−（ＣＨ３）３ＮＨ２及び対応するチタンＴＡＣＮ−イミド錯体［ｉＰｒ２−ＴＡＣＮ−（ＣＨ３）３Ｎ］ＴｉＣｌ２　（配位子はジアニオン性である）を報告する。
【０００９】
モノアニオン置換ＴＡＣＮ配位子（フェノレート又はアルコラート側鎖を有する）は例えば、Ｃ．　Ｆｌａｓｓｂｅｃｋ，Ｋ．Ｗｉｅｇｈａｒｄｔ，Ｚ．Ａｎｏｒｇ．Ａｌｌｇ．Ｃｈｅｍ．　第６０８巻，６０−６８頁（１９９２年）、及びＤ．Ａ．Ｒｏｂｓｏｎ，Ｌ．Ｈ．Ｌｅｅｓ，Ｐ．
Ｍｏｕｎｔｆｏｒｄ，Ｍ．Ｓｃｈｒｏｄｅｒ，Ｃｈｅｍ．Ｃｏｍｍｕｎ．１２６９−１２７０頁（２０００年）において見出され得る。
【００１０】
シクロペンタジエニルアニオン側鎖を有する置換ＴＡＣＮ配位子のリチウム塩の合成及び構造は、Ｂ．Ｑｕｉａｎ，Ｌ．Ｍ．Ｈｅｎｌｉｎｇ，Ｊ．Ｃ．Ｐｅｔｅｒｓ，Ｏｒｇａｎｏｍｅｔａｌｌｉｃｓ　第１９巻，２８０５−２８０７頁に報告されている。
【００１１】
発明の概要
本発明は、アニオン性多座配位子及び少なくとも１の他の配位子により安定化されたカチオン性第３族又はランタノイド金属を含む重合触媒システムを包含する。多座配位子及び金属は互いに金属環状物を形成する。ある実施態様は金属をスカンジウム、イットリウム、又はランタニウム（他のランタノイドもまた適切であるが）から選択される。
【００１２】
ある実施態様において、多座配位子Ａは式ＬＴＥを有し、ここでＬは嵩高い中性配位子であり、これら実施態様は少なくとも２つの第１５−１６族原子を含むものもあれば、少なくとも３つのそれを含む場合もある。第１５−１６族原子は、金属Ｍに不対電子対で結合している。Ｔは第１３、１４、又は１５族を含む共有結合架橋基である。Ｅはπ電子供与のヒドロカルビル及びヘテロヒドロカルビル配位子、置換アミド又はホスフィド配位子、酸素又は硫黄、又は他の配位子又はＴに共有結合している原子を含む第１４−１６族元素を含むアニオン配位子である。また、ＥはＪＲ’ｚであり、ここでＪは第１５又は１６族元素で示される。Ｊが第１５族元素である場合にはｚ＝１であり、Ｊが第１６元素である場合はｚ＝０である。最後に、各Ｒ’は独立して下記に定義するような適切な有機配位子から選択される。
【００１３】
更なる実施態様において、本発明に基づく重合法（本発明による重合法）、例えばオレフィンの重合又は共重合等は、第３族又はランタノイド金属成分をカチオン（触媒）に活性化（イオン化）し、それを適切な供給原料と接触させるステップを含む。触媒は任意に、適切な液体又は気体の重合希釈剤に溶解、懸濁、流動化され得る。触媒はアルモキサン、改質アルモキサン、非配位性アニオン活性化剤、ルイス酸等（単独で、又は組み合わせて）で、アルミニウム対非配位性アニオン又はルイス酸対遷移金属モル比が１：１０乃至２０，０００（若しくはそれ以上）：１で活性化される。触媒は１秒乃至１０時間、−１００℃乃至３００℃でモノマーと反応し、１０００以下乃至５，０００，０００以上の重量平均分子量及び１．５乃至１５．０以上の分子量分布を有するポリオレフィンを生成する。
【００１４】
定義
触媒システムは一対の触媒前駆体／活性化剤を含む。触媒システムが活性化前にそのような１対を記載するために用いられる場合、活性化剤を伴う活性化されていない触媒を意味する。触媒システムが活性化後はそのような対を記載するために用いられる場合、それは活性化触媒及びＮＣＡ又は他の電荷平衡成分を意味する。
【００１５】
Ｃｐ又はシクロペンタジエニルは、５つの炭素原子の、平面芳香族シクロペンタジエニドイオンが見出され得る置換及び無置換配位子の全てを含む。これは特に、５つの炭素原子の環が他の５員環と縮合され、及び６員環以上の環と縮合される縮合環システムも含む。それはまた特に、環状炭素原子がヘテロ環状システムを付与するヘテロ原子と置換される配位子も含む。シクロペンタジエニル配位子の５員環、実質的に平面環は、（ヘテロサイクリック又はホモサイクリックに）維持されるべきであり、横からＭに配位するために用いられるπ電子を含む。Ｃｐ又はシクロペンタジエニルの幾つかの例は、フルオレニル、インデニル、及びシクロペンタジエニル　モノアニオン自体である。
【００１６】
供給原料は、エチレン、Ｃ３−Ｃ２０のα−オレフィン、Ｃ４−Ｃ２０のジオレフィン、アセチレン性不飽和モノマー、又は他の不飽和モノマーからなる任意の所望される混合物である。これらの供給原料はホモ重合のために１のモノマーを優先的に含む。供給原料は共重合反応のためのモノマー混合物を含む。
【００１７】
Ｌ’は中性ルイス酸（ジエチルエーテル、テトラヒドロフラン、ジメチルアニリン、トリメチルホスフィン、リチウムクロリド等）であり、金属中心に配位している。それはまた任意に１又は双方のＸ（適切なＸに）に結合している。Ｌ’はまた、遷移金属の双方が同一である場合には２量体の触媒又は触媒前駆体、遷移金属が異なる場合は二金属触媒又は触媒前駆体を付与する金属中心と同一種類の第２の遷移金属となり得る。
【００１８】
単座は配位子が実質的に１の、実質的に別個の、当該技術分野で認識されている方法と同延にある配位子の原子結合を通じて原子に配位していることを意味する。
【００１９】
２座は配位子が実質的に２の、実質的に別個の、配位子の原子結合を通じて原子に配位していることを意味する。２座の当該定義は当該技術分野で認識されている方法と同延にある。
【００２０】
多座は配位子が実質的に１を超える、実質的に別個の、当該技術分野で認識されている方法と同延にある配位子の原子結合を通じて原子に実質的に配位していることを意味する。
【００２１】
非配位性アニオン（ＮＣＡ）は、金属カチオンに配位していないか、金属カチオンに配位しているがほんの僅かに配位しているアニオンを意味するということを当該技術分野で認識されている。その配位が十分に弱いので、中性ルイス塩基（オレフィン性又はアセチレン性不飽和モノマー）が、それを置換し得る。適合する、弱く又はごく僅かに配位する錯体を生成し得る任意の金属又はメタロイドは、非配位性アニオン中で用いられるか又は含まれ得る。適切な金属は、アルミニウム、金、及びプラチナがあるがこれらに制限されるわけではない。適切なメタロイドは、硼素、燐、珪素があるがこれらに制限されるわけではない。
【００２２】
重合は任意の重合反応（ホモ重合及び共重合等）を含む。それは、他のα−オレフィン、α−オレフィン性ジオレフィン、又は非共役ジオレフィンモノマー（例えばＣ３−Ｃ２０オレフィン、Ｃ４−Ｃ２０のオレフィン、Ｃ４−Ｃ２０の環状オレフィン又はＣ８−Ｃ２０スチレン性オレフィン）を有するホモ重合及び共重合の双方を含む重合生成物を含む。具体的に上述したものの他、他のオレフィン性不飽和モノマー（例えば、スチレン、アルキル置換のスチレン、エチリデン　ノルボルネン、ノルボルナジエン、ジシクロペンタジエン、ビニルシクロヘキサン、ビニルシクロヘキセン、及び他の環状オレフィン（シクロペンテン、ノルボルネン、及びアルキル置換ノルボルネン等）を含む他のオレフィン性不飽和モノマー）は本発明の触媒を用いて重合され得る。共重合はまた、１ユニット当り１０００までの又は１０００を超えるα−オレフィン性マクロモノマーを組み込み得る。
【００２３】
Ｑは、金属中心に結合する引き抜き可能な配位子又は脱離基及びオレフィン挿入配位子である。通常、１以上のＱが金属から除去される場合に活性化が生ずる。また、１以上のＱが残存し、重合法の一部として、オレフィンモノマーが金属中心のＱ結合に挿入する。金属中心に残存したＱは、オレフィン挿入配位子として公知である。Ｑは独立して、ヒドリド、ヒドロカルビル、アルコキシド、アリールオキシド、アミド又はホスフィド基から選択されるモノアニオン配位子があるがこれに制限されるわけではない。さらに、Ｑは双方、互いに、アルキルジエン、環状金属ヒドロカルビル、又は任意の他の２価アニオンキレート配位子となり得る。又はＱはジエンとなり得る。式中Ｑの例としては、ジエチル、プロピル、ブチル、ペンチル、イソペンチル、ヘキシル、イソブチル、ヘプチル、オクチル、ノニル、デシル、セチル、２−エチルヘキシル、フェニル， ベンジル、トリメチルシリルメチル、トリエチルシリルメチル等である。ある実施態様は少なくとも１のＱをトリメチルシリルメチルに制限する。Ｑに対する典型的なハロゲン原子は塩素、臭素、弗素、ヨウ素を含む。ある実施態様はＱを塩素として選択する。Ｑに対する典型的なアルコキシド及びアリールオキシドはメトキシド、フェノキシド、及び４−メチルフェノキシド等の置換フェノキシドである。Ｑに対する典型的なアミドはジメチルアミド、ジエチルアミド、メチルエチルアミド、ジ−ｔ−ブチルアミド、ジイソプロピルアミド等である。典型的なアリールアミドはジフェニルアミド及び任意の他の置換フェニルアミドである。Ｑに対する典型的なホスフィンはジフェニルホスフィド、ジシクロへキシルホスフィド、ジエチルホスフィド、ジメチルホスフィド等である。双方、互いにＱに対する典型的なアルキリデン基はメチリデン、エチリデン、及びプロピリデンである。双方、互いにＱに対する典型的なシクロメタル化されたヒドロカルビル基は、プロピレン、及びブチレン、ペンチレン、ヘキシレン、及びオクチレンの異性体である。双方、互いにＱに対する典型的なジエンは、１、３−ブタジエン，１，３−ペンタジエン、１，４−ペンタジエン、１，３−ヘキサジエン、１，４−ヘキサジエン、１，５−ヘキサジエン、２，４−ジメチル−１，３−ブタジエン、２−メチル−１，３ペンタジエン、２−メチル−１，３−ヘキサジエン及び２，４−ヘキサジエンである。Ｑはまた、少なくとも１のトリアルキルシリル基で置換される単一のアルキル配位子となる。最も好ましいＱは−ＣＨ２ＳｉＭｅ３である。
【００２４】
Ｒ、Ｒ’及びＲ”は、
（ｉ）Ｃ１−Ｃ２０ヒドロカルビル基、
（ｉｉ）ハロゲン原子、アミド、ホスフィド、アルコシキド、又はアリールオキシ基又はルイス酸又は塩基性の官能性（ｆｕｎｃｔｉｏｎａｌｉｔｙ）を含む任意の他の基が、線状、及び分岐のアルキル基、環状ヒドロカルビル基、アルキル置換環状ヒドロカルビル基、芳香族基、アルキル置換芳香族基（例えばトリフルオロメチル、ジメチルアミノメチル、ジフェニルフォスフィノメチル、メトキシメチル、フェノキシエチル、トリメチルシリルメチル等のアルキル基で置換された基）を含む１以上の水素原子と置換するＣ１−Ｃ２０置換ヒドロカルビル基、及び
（ｉｉｉ）Ｃ１−Ｃ２０ヒドロカルビル置換メタロイド基であり、当該メタロイドが第１３−１４族元素（トリメチルシリル、トリエチルシリル、エチルジメチルシリル、メチルジエチルシリル、トリフェニルゲルミル等）である、
ことを含む。
【００２５】
更に、任意のＲ又はＲ”が１以上のＲ又はＲ”に結合することにより、環状構造を形成し得る。単独で、Ｒ”はまた、ヒドリド基にもなり得る。
【００２６】
ＴＡＣＮは１，４，７−トリアザシクロノナンである。
【００２７】
ＴＡＮは１，５，９−トリアザノナンである。
【００２８】
ＴＡＣＨは１，３，５−トリアザシクロヘキサンである。
【００２９】
ＤＡＣＮは１，４−ジアザシクロノナンである。
【００３０】
ＴＡＣＤＤは１，５，９−トリアザシクロドデカンである。
【００３１】
ＴＮＮＣＮは１，２，６−トリアザシクロノナンである。
【００３２】
ＴＮＮＣＨは１，２，５−トリアザシクロヘプタンである。
【００３３】
ＴＡＨは１，４，７−トリアザヘプタンである。
【００３４】
発明の詳細な説明
本発明の触媒システムの第３族遷移金属成分は当該式によって幅広く定義され得る。
【００３５】
【化１】
2004511632.tif 000002
【００３６】
Ｍは第３族又はランタノイド金属である。
【００３７】
ＬＴＥはＭ（金属）と共に金属環状物を形成する多座配位子である。Ｑは上記のような配位子である。
【００３８】
Ｌは、少なくとも２又は３の第１５又は１６族原子を含む、嵩高い、中性多座配位子である。ある実施態様は、第１５族又は１６族原子を窒素となるように選択する。
【００３９】
Ｔは多座配位子Ｌを、アニオン配位子Ｅに結合させる。Ｔは少なくとも１の第１３−１６族原子を含む共有架橋基である。その鎖の長さは、（ＬＴＥ）Ｍ金属環状物のフラグメントの構造に影響を与える。Ｔの例は、ジアルキル、アルキルアリール，又はジアリール、珪素又はゲルマニウム基、即ちアルキル又はアリール、ホスフィン又はアミン基又はヒドロカルビル基（メチレン、エチレン、ｎ−プロピレン、及びイソプロピレン）を含むがこれらに制限されるわけではない。
【００４０】
Ｅは少なくとも１の第１４−１６族元素を含むアニオン配位子であり、置換又は無置換のシクロペンタジエニル、アミド、又はホスフィド配位子、又は酸素又は硫黄等の第１６族元素となり得る。
【００４１】
Ｅは置換シクロペンタジエニル配位子であり、当該置換は環上で起こり、完全なＣ５環を保ち、又は環内で起こるとヘテロ環状化合物を作り出し得る。環上置換は単一の置換から、複数の水素原子の、縮合環系（環内又は、環上置換、又は無置換フルオレニル又はインデニル配位子等）を生成する多座配位子との置換まで幅広くある。
【００４２】
Ｌ’ｗは中性ルイス塩基及び上記定義のセクションで定義されている。“ｗ”は０、１又は２である。
【００４３】
オレフィン重合の間に活性化されるようなカチオン形態において、遷移金属錯体は以下の式を有することが信じられている。
【００４４】
【化２】
2004511632.tif 000003
【００４５】
Ｍ、Ｔ、Ｅ、Ｌ、Ｑ及びＬ’は上記に定義されるようなものであり、ＮＣＡは弱く配位するか、又は非配位性の、カチオン錯体電荷の平衡を保つアニオンである。
【００４６】
２つの実施態様において、触媒システムの遷移金属成分は以下のＣ、Ｄに示されるような式を有する。
【００４７】
【化３】
2004511632.tif 000004
【００４８】
【化４】
2004511632.tif 000005
【００４９】
Ｍ、Ｔ、Ｅ、Ｑ及びＬ’は上記に定義されるようなものである。Ｘは第１５族元素である。構造Ｃ及びＤと同様に下記の構造もまた“ｘ”は１−４である。ある実施態様は、ｘを窒素として選択する。ある実施態様は“ｘ”を２として選択する。
【００５０】
構造ＣとＤの違いに注目すると、Ｃにおいて配位子Ｌは環状（Ｅ）、一方ＤにおいてＬは非環状（Ｆ）である。Ｅ及びＦは、ｘ＝２で描かれた。
【００５１】
【化５】
2004511632.tif 000006
【００５２】
更に、構造Ｇ及びＨにおいても同様に、ＥはＪＲ’ｚである。Ｊは第１５又は１６族元素である。ｚはＪが第１５族元素の場合１であり、Ｊが第１６族元素である場合に０である。Ｒ、Ｒ’、Ｒ”は上記に定義した通りである。
【００５３】
【化６】
2004511632.tif 000007
【００５４】
【化７】
2004511632.tif 000008
【００５５】
Ｅはまたシクロペンタジエニル配位子（上記に定義した通り）であり得、Ｉ及びＪでみられる通りである。シクロペンタジエニル環は、Ｉでは無置換シクロペンタジエニドであり、Ｊでは無置換フルオレニドである。
【００５６】
【化８】
2004511632.tif 000009
【００５７】
【化９】
2004511632.tif 000010
【００５８】
本発明に基づく金属錯体は種々の従来の手段により調製され得る。例えば、錯体はＬＴＥ−配位子の塩を第３族金属トリハリド（又は金属疑ハリド又は金属アルコキシド等）と反応させることにより調製され得る。アルカリ又はアルカリ土類金属カチオン（例えば、Ｌｉ、Ｎａ、ＭｇＸ等）を加えたＬＴＥ−配位子の単一塩を金属ハリドと反応させると、（ＬＴＥ）ＭＱ２Ｌ’ｗ（Ｑはハリドである）を生成する。この（ＬＴＥ）ＭＱ２Ｌ’ｗ種はアルキル金属試薬（Ｍｅ３ＳｉＣＨ２Ｌｉ）と反応し、対応する（ＬＴＥ）ＭＲ１２Ｌ’ｗ（Ｒ１はヒドロカルビル等）触媒前駆体を与える。これらの反応は同一の反応器中で行なわれ得る。更に、中性Ｈ（ＬＴＥ）種で開始して調製され得る触媒前駆体は、ホモリプティック（ｈｏｍｏｌｅｐｔｉｃ）又はヘテロリプティック（ｈｅｔｅｒｏｌｅｐｔｉｃ）金属ヒドロカルビル化合物と反応させ、触媒前駆体を生成し得る。
【００５９】
本発明に基づく金属錯体（触媒前駆体）は、当該メタロセンの技術分野で公知の方法により活性化される場合、重合に適している。適切な活性化剤は一般に、金属錯体カチオンの生成及び電荷平衡非配位性の又は弱く配位するアニオンを提供する１の反応性σ−結合金属配位子を引き抜くアルモキサン化合物、改質アルモキサン化合物、及びイオン性アニオン前駆化合物を含む。単独でイオン性アニオン前駆体化合物を用いる場合、Ｑはヒドリド、ヒドロカルビル、及びオルガノメタロイド置換ヒドロカルビル基を含む置換ヒドロカルビル基に制限される。
【００６０】
アルキルアルモキサン及び改質アルキルアルモキサンは、引き抜き可能な配位子がハリドである場合に、特に触媒活性化剤として適切である。異なるアルモキサン及び改質アルモキサンの混合物はまた用いられ得る。更に詳細には、米国特許第４，６６５，２０８号、第４，９５２，５４０号、第５，０４１，５８４号、第５，０９１，３５２号、第５，２０６，１９９号、第５，２０４，４１９号、第４，８７４，７３４号、第４，９２４，０１８号、第４，９０８，４６３号、第４，９６８，８２７号、第５，３２９，０３２号、第５，２４８，８０１号、第５，２３５，０８１号、第５，１５７，１３７号、第５，１０３，０３１号及びＥＰ　０　５６１　４７６　Ａｌ、ＥＰ　０　２７９　５８６　Ｂ１、ＥＰ　０　５１６　４７６　Ａ、ＥＰ　０　５９４　２１８　Ａ１及びＷＯ９４／１０１８０を参照のこと。
【００６１】
活性化剤がアルモキサン（改質された又は改質されていない）である場合、ある実施態様は、活性化剤の最大量は触媒前駆体（金属触媒サイトに対する）の５０００倍モルを超える量を選択する。活性化剤対触媒前駆体の最小比は１：１モル比である。
【００６２】
遷移金属カチオン錯体及び非配位性アニオンを有するイオン性触媒の、重合に適する説明は、米国特許第５，０６４，８０２号、第５，１３２，３８０号、第５，１９８，４０１号、第５，２７８，１１９号、第５，３２１，１０６号、第５，３４７，０２４号、第５，４０８，０１７号、第５，５９９，６７１号、及びＷＯ９２／００３３３及びＷＯ９３／１４１３２にある。これらは、メタロセンは、置換又は無置換アルキル又はヒドリド基（本明細書でＱと定義されている）がそれを非配位性アニオンによりカチオン性にさせ、電荷のバランスを保たさせる遷移金属化合物から引き抜かれるような非配位性アニオン前駆体によりプロトン化される調製法を教示する。類似の配位子は本発明の触媒前駆体に存在し得るので、類似の重合触媒活性化法をもちいることができる。
【００６３】
活性化プロトンを欠くが、活性化金属カチオン錯体及び非配位性アニオンの双方を生成し得るイオン性化合物を用いることはまた可能である。実例となるイオン性化合物としてＥＰ−Ａ−０　４２６　６３７，ＥＰ−Ａ−０　５７３　４０３及び米国特許第５，３８７，５６８号を参照のこと。ブレンステッド酸以外のイオン性化合物の反応性カチオンはフェロセニウム、銀、トロピリウム、トリフェニルカルベニウム及びトリエチルシリリウム及びアルカリ及びアルカリ土類金属カチオン（ナトリウム、マグネシウム又はリチウムカチオン）を含む。適切な非配位性アニオン前駆体の更なる種類は、上記のアルカリ又はアルカリ土類金属カチオン及び非配位性アニオンを含む水酸化物塩を含む。水酸化物塩は金属カチオンの非配位性アニオン水和塩と反応させることにより生成され、例えば、工業的に利用可能であるか又は容易に合成される［Ｌｉ］＋［Ｂ（ｐｆｐ）４］−の加水分解により［Ｌｉ（Ｈ２Ｏ）ｘ］＋［Ｂ（ｐｆｐ）４］−：（ｐｆｐはペンタフルオロフェニル又はペルフルオロフェニルである）を生成する。
【００６４】
本発明の活性化重合触媒を生成する更なる方法は、最初に中性ルイス酸であるが、本発明の化合物との反応でカチオン金属錯体及び非配位性アニオン、又はＺｗｉｔｔｅｒｉｏｎｉｃ型錯体を生成しないイオン性アニオン前駆体を用いる。例えば、トリス（ペンタフルオロフェニル）ボロン又はアルミニウムはヒドロカルビル又はヒドリド配位子を引き抜くために作用し、本発明のカチオン金属錯体及び安定化非配位性アニオンを生成する。類似の第４族メタロセン化合物の実例としてＥＰ−Ａ−０　４２７　６９７及びＥＰ−Ａ−０　５２０　７３２を参照のこと。また、ＥＰ−Ａ−０　４９５　３７５の方法及び化合物も参照のこと。類似の第４族化合物を用いるＺｗｉｔｔｅｒｉｏｎｉｃ型錯体の形成に対して、米国特許第５，６２４，８７８号；第５，４８６，６３２号；第５，５２７，９２９号を参照のこと。
【００６５】
非配位性アニオン前駆体のカチオンが、ブレンステッド酸（プロトン又はプロトン化されたルイス塩基（水を除く）等）、又は還元可能なルイス酸（フェロセニウム又は銀カチオン、又はアルカリ及びアルカリ土類金属カチオン（ナトリウム、マグネシウム及びリチウムカチオンのそれら等））であり、触媒前駆体と活性化剤のモル比は任意の比になり得る。記載された活性化化合物の組み合わせはまた活性化に用いられる。例えば、トリス（ペルフルオロフェニル）ボロンはメチルアルモキサンとの結合で用いられ得る。
【００６６】
本発明の触媒錯体は、メタロセン触媒重合（溶液重合、スラリー重合、気相重合、及び高圧重合等）を受けることが従来から公知な不飽和モノマーの重合に有用である。これら触媒は担持され得、従って公知の、単一の、直列式、並列式で行なわれる、固定床、移動床、流動床、スラリー又は溶液操作法で特に有用になるであろう。
【００６７】
一般に、本発明の触媒を用いる場合、特にそれらが担体上で固定化される場合、完全な触媒システムはさらに１以上の掃去剤を含むであろう。本明細書で、“掃去剤化合物”という用語は、イオン化不純物を反応の環境から除去する化合物を意味する。これらの不純物は、触媒活性及び安定性に悪影響を及ぼす。精製工程は通常、反応成分を反応器に移送する前にある。しかしながらそのような工程は、掃去剤化合物を用いずに重合をさせることはほとんどない。通常、重合プロセスは依然少なくとも少量の掃去剤を用いるであろう。
【００６８】
一般に、掃去剤化合物は有機金属化合物（米国特許第５，１５３，１５７号、第５，２４１，０２５号及びＷＯ−Ａ−９１／０９８８２、ＷＯ−Ａ−９４／０３５０６、ＷＯ−Ａ−９３／１４１３２及びＷＯ　９５／０７９４１の第１３族有機金属化合物等）である。例示の化合物はトリエチルアルミニウム、トリエチルボラン、トリイソブチルアルミニウム、メチルアルモキサン、イソブチルアルミニウモキサン及びトリ−ｎ−オクチルアルミニウムを含む。嵩高い、又はＣ６−Ｃ２０線状ヒドロカルビルの、金属又はメタロイド中心に共有結合した置換基を有するこれら掃去剤化合物は通常、活性化触媒の不都合な挿入を最小限にする。例としては、トリエチルアルミニウム、更に好ましくは嵩高い化合物（トリイソブチルアルミニウム、トリイソプレニルアルミニウム等）、及び長鎖線状アルキル置換アルミニウム化合物（トリ−ｎ−ヘキシルアルミニウム、トリ−ｎ−オクチルアルミニウム、又はトリ−ｎ−ドデシルアルミニウム等）を含む。アルモキサンが活性化剤として用いられる場合、活性化に必要とされるよりも過剰量のアルモキサンは不純物を取り除くが、余剰の掃去剤化合物は不必要となり得る。アルモキサンはまた、他の活性化剤（メチルアルモキサン、［Ｍｅ２ＨＮＰｈ］＋［Ｂ（ｐｆｐ）４］−及びＢ（ｐｆｐ）３）と掃去剤の当量で添加され得る。
【００６９】
本発明の触媒は、気相、バルク、又はスラリー重合用に、又はその他必要に応じて担持され得る。数多くの担持法はオレフィン共重合の技術分野における触媒、特にアルモキサン活性触媒に対して公知である。即ち任意のものが本発明の最も広い実施に適切となる。例えば、米国特許第５，０５７，４７５号及び第５，２２７，４４０号を参照のこと。担持イオン化触媒の例は、ＷＯ　９４／０３０５６にある。米国特許第５，６４３，８４７号及びＷＯ　９６／０４３１９Ａは特に有効な方法を記載する。アルモキサンを有する活性化された本発明の担持金属錯体を用いるバルク又はスラリー法は、米国特許第５，００１，２０５号及び第５，２２９，４７８号に記載のエチレン−プロピレンゴムを用い得る。更に、これら方法は本発明の触媒システムに適する。ポリマー及び無機酸化物の双方は、当該技術分野において公知である担体に有用であり得る。米国特許第５，４２２，３２５号、第５，４２７，９９１号、第５，４９８，５８２号及び第５，４６６，６４９号，及び国際公開ＷＯ９３／１１１７２及びＷＯ９４／０７９２８を参照のこと。
【００７０】
種々の実施態様は液相（溶液、スラリー、懸濁、バルク相、又はそれらの適切な組み合わせ）、高圧液、又は超臨界流動相、又は気相で触媒システムを用いる。各々は単一の、並列式の、又は直列式の反応器で用いられ得る。液体法は、オレフィンモノマーを上記触媒システムに接触させることを含む。反応は十分な時間、適切な希釈剤又は溶媒中で行い、本発明コポリマーを生成させることを含む。脂肪族及び芳香族ヒドロカルビル溶媒の双方が適切であり、ある実施態様ではヘキサン又はトルエンを選択する。一般的に、バルク及びスラリー法において、液体モノマーのスラリーは、担持触媒に接触させる。気相法は典型的には担持された触媒を用い、任意の適切なエチレンホモ重合又は共重合法で行なわれる。具体的な実例は、米国特許第４，５４３，３９９号、４，５８８，７９０号、５，０２８，６７０号、５，３８２，６３８号、５３５２，７４９号、５，４３６，３０４号、５，４５３，４７１号及び５，４６３，９９９号及び、ＷＯ９５／０７９４２号に見出し得る。
【００７１】
重合反応温度は変動し得る。最低反応温度は−５０℃である。ある実施態様において最低温度は−２０℃である。最高温度は２５０℃である。ある実施態様は反応温度を２００℃以下を選択する。
【００７２】
高分子量、及び、超高分子量ポリエチレンを含む線状ポリエチレンは、エチレン、及び、所望により１以上の他のモノマーを本発明の触媒と共に反応器に添加することによって生産される。本発明の触媒は最初、溶媒（ヘキサン又はトルエン）でスラリーであるか又は不溶である。気相重合は、例えば、２００−３０００ｋＰａ、６０−１６０℃で操作される連続的流動床気相反応器で行うことができる。その際、反応改質剤としての水素（１００−２００ｐｐｍ）、Ｃ４−Ｃ８コモノマー供給流れ（０．５−１２モル％）、及び、Ｃ２供給流れ（２５−３５モル％）、及び担持触媒を使用する。米国特許第４，５４３，３９９号、第４，５８８，７９０号、５，０２８，６７０号、５，４０５，９２２号及び５，４６２，９９９号を参照されたい。
【００７３】
高い分子量及び低い結晶性を有するエチレン−α−オレフィン（エチレン環状オレフィン及びエチレン−α−オレフィン−ジオレフィンを含む）エラストマーが、従来の溶液重条件下、本発明の触媒を用いることによって、又は、重合希釈剤及び触媒のスラリーにエチレンガスを導入することにより調製され得る。重合希釈剤は、α−オレフィンモノマー、環状オレフィンモノマー、又は他の重合可能な及び重合不可能なモノマーを有するそれらの混合物を含む。この場合、重合反応圧は、その上変動する。最小圧は０．００１３バールである。少なくとも０．１バール圧が、ある場合に選択される。反応圧は通常、少なくとも１．０バールである。最大圧力は２５００バールである。ある実施態様は最大圧力を１６００又は５００バールとなるように選択する。一般的なエチレン圧は１０と１０００ｐｓｉｇ（６９−６８９５ｋＰａ）の間にあり、重合希釈剤温度は一般に、−１０と１６０℃の間である。このプロセスは、１の攪拌反応槽、又は１個以上の、連続的に、又は、並列的に作動される反応槽において用いられ得る。米国特許５，００１，２０５号の開示の概要を参照のこと。
【００７４】
スラリー又は気相反応法は、本発明の担持触媒の予備重合を用い、更にポリマー粒子の形態学を、当該技術分野で知られるようにコントロールし得る。例えば、そのような反応は、限られた時間でＣ２−Ｃ６のα−オレフィンを予備重合することにより達成され得る。エチレンは−１５℃と３０℃の間で及び７５分間、２５０ｐｓｉｇ（１７２４ＫＰａ）までのエチレン圧を担持触媒に接触させ、担体上のポリプロピレンコーティング（３０，０００−１５０，０００分子量）を得る。上記重合法は予備重合触媒を用い得る。更に、重合樹脂は、一般に、溶解したポリスチレン樹脂又は分離及び乾燥により付随する類似の物質中の担体を懸濁させることにより、担体コーティングとして用いられ得る。
【００７５】
本発明の触媒組成物は、上記のように個別に用い得、あるいは、他の公知の重合触媒と混合して、ポリマーブレンドを調製することも可能である。モノマー及び触媒を選択することによって、個々の触媒を用いる場合のものと同様の条件下、ポリマーブレンドを調製することが可能である。このようにして、混合触媒システムで生成されるポリマーから得られる加工性の向上や、その他の従来の利点を目指した、高いＭＷＤを有するポリマーを実現することが可能となる。
【００７６】
触媒前駆体の例は千単位で数える。触媒前駆体の代表的な例は以下に提供される。これらは本発明の触媒前駆体のごく一部を例証する。このリストは決して化合物を制限しない。
【００７７】
メチレン架橋のＴＡＣＮ触媒前駆体
［１−ブチル−１−イソプロピル−メチレン−（プロピル，エチル−ＴＡＣＮ）（２，３−ジメチル−６−フェニルインデニル）］（イソペントキシ）（フェノキシ）イットリウム；［１−エチル−１−ヘキシル−メチレン−（エチル（トリエチルシリル），３−メチルペンチル−ＴＡＣＮ）（インデニル）］（メトキシ）（エチル（トリエチルシリル））イットリウム；［１−イソプロピル−１−エチル−メチレン−（プロピル，メチル−ＴＡＣＮ）（イソプロピルアミド）］（メチル（トリメチルシリル））（イソプロピル）イットリウム；［１，１−ジイソプロピル−メチレン−（オクチル，メチル−ＴＡＣＮ）（２−プロピルシクロペンタジエニル）］（メチル（トリエチルシリル））（プロポキシ）イットリウム；［１−イソプロピル−１−メチル−トリエチレン−（イソペンチル，エチル（トリメチルシリル）−ＴＡＣＮ）（プロピルアミド）］（エチル（トリメチルシリル））（メチルノニルホスフィド）イットリウム；［１−イソプロピル−１−メチル−メチレン−（ジエチル（トリメチルシリル）−ＴＡＣＮ）（フェニルアミド）］（ブチル）（フェノキシ）イットリウム：［１−イソプロピル−１−メチル−メチレン−（ペンチル，メチル−ＴＡＣＮ）（ｔ−ブチルアミド）］（フェノキシ）（イソペントキシ）イットリウム；［１−メチル−１−エチル−メチレン−（ブチル，ｔ−ブチル−ＴＡＣＮ）（２，３，４−トリメチル−５−エチルシクロペンタジエニル）］（メチルプロピルホスフィド）（オクチル）イットリウム；［１−メチル−１−エチル−メチレン−（プロピル，ヘプチル−ＴＡＣＮ）（フルオレニル）］（メチルプロピルアミド）（ヘプチル）イットリウム；［１−メチル−１−イソプロピル−メチレン−（ペンチル，３−メチルペンチル−ＴＡＣＮ）（テトラメチルシクロペンタジエニル）］（２−メチル−４−エチルフェノキシ）（ｔ−ブトキシ）イットリウム；［１−メチル−１−イソプロピル−メチレン−（ｔ−ブチル，メチル（トリエチルシリル）−ＴＡＣＮ）（メチルホスフィド）］（ジメチルホスフィド）（イソプロポキシ）イットリウム；［１，１−ジメチル−メチレン−（オクチル，ｔ−ブチル−ＴＡＣＮ）（２，３，４−トリメチル−５−エチルシクロペンタジエニル）］（エチル（トリメチルシリル））（ジフェニルアミド）イットリウム；［１−メチル−１−フェニル−メチレン−（エチル（トリエチルシリル），エチル−ＴＡＣＮ）（ペルフルオロフルオレニル）］（ペンチル）（プロピル）イットリウム；［１−メチル−１−フェニル−メチレン−（フェニル，プロピル−ＴＡＣＮ）（テトラメチルシクロペンタジエニル）］（メチル（トリエチルシリル））（メチルエチルホスフィド）イットリウム；［１−メチル−１−プロピル−メチレン−（エチル，イソペンチル−ＴＡＣＮ）（シクロペンタジエニル）］（ジフェニルホスフィド）（ｔ−ブチル）イットリウム；［１−メチル−１−プロピル−メチレン−（ヘプチル，フェニル−ＴＡＣＮ）（フェニルアミド）］（フェノキシ）（メチル（ノニル）ホスフィド）イットリウム；［１−メチル−１−プロピル−メチレン−（イソプロピル，ヘプチル−ＴＡＣＮ）（メチルホスフィド）］（エトキシ）（エチル（トリメチルシリル））イットリウム；［１ペンチル−１−エチル−メチレン−（イソプロピル，エチル（トリメチルシリル）−ＴＡＣＮ）（テトラメチルシクロペンタジエニル）］（メチルエチルホスフィド）（ｔ−ブトキシ）イットリウム；［１フェニル−１−エチル−メチレン−（ジエチル（トリエチルシリル）−ＴＡＣＮ）（フェニルアミド）］（３−メチルペンチル）（イソペントキシ）イットリウム；［１−フェニル−１−エチル−メチレン−（ヘキシル，ｔ−ブチル−ＴＡＣＮ）（２−プロピルシクロペンタジエニル）］（ジフェニルホスフィド）（メチル（トリエチルシリル））イットリウム；［１−フェニル−１−イソプロピル−メチレン−（プロピル，ヘプチルＴＡＣＮ）（プロピルアミド）］（メチルエチルアミド）（ジメチルホフィド）イットリウム；［１フェニル−１−メチル−メチレン−（ジエチル−ＴＡＣＮ）（メチルホスフィド）］（エチル）（３−メチルペンチル）イットリウム；［１−フェニル−１−ペンチル−メチレン−（メチル，フェニル−ＴＡＣＮ）（シクロペンタジエニル）］（エトキシ）（イソヘキシル）イットリウム；［１，２−ジフェニルメチレン−（ヘプチル，エチル−ＴＡＣＮ）（メチルアミド）］（メチル（トリエチルシリル））（エチル（トリメチルシリル））イットリウム；［１−プロピル−１−メチル−メチレン−（イソペンチル，ペンチル−ＴＡＣＮ）（ペルフルオロフルオレニル）］（メチルエチルアミド（ｔ−ブチル）イットリウム；［１−プロピル−１−メチル−メチレン−（ジイソプロピルＴＡＣＮ）（テトラメチルシクロペンタジエニル）］（フェニルエチルホスフィド）（メチルプロピルホスフィド）イットリウム；［１−プロピル−１−メチル−メチレン（メチル（トリエチルシリル），フェニル−ＴＡＣＮ）（メチルアミド）］（メチルプロピルホスフィド）（エチルペンチルホスフィド）イットリウム；［１−プロピル−１−メチル−メチレン−（プロピル，エチル−ＴＡＣＮ）（イソプロピルアミド）］（ジメチルアミド）（ブトキシ）イットリウム；［１−プロピル−１−フェニルメチレン−（メチル，プロピル−ＴＡＣＮ）（メチルアミド）］（ｔ−ブトキシ）（イソヘキシル）イットリウム；［１−プロピル−１−フェニル−メチレン−（ｔ−ブチル，エチル−ＴＡＣＮ）（ペルフルオロシクロペンタジエニル）］（３，６−ジメチルフェノキシ）（ヘプチル）イットリウム；［１−エチル−１プロピル−メチレン−（ペンチル，エチル−ＴＡＣＮ）（２，４−ジメチル−６−フェニルインデニル）］（エトキシ）（メチルプロピルアミド）イッテルビウム；［１−イソプロピル−１−フェニル−メチレン−（ブチル，プロピルＴＡＣＮ）（フェニルアミド）］（イソプロピル）（メチルノニルホスフィド）ツリウム；［１−フェニル−１−イソプロピル−メチレン−（イソプロピル，エチル−ＴＡＣＮ）（プロピルアミド）］（エチルペンチルホスフィド）（フェニルエチルホスフィド）テルビウム；［１−ブチル−１−イソプロピル−メチレン−（イソプロピル，メルヒル−ＴＡＣＮ）（ペルフルオロフルオレニル）］（イソペントキシ）（イソペントキシ）スカンジウム；［１−ブチル−１−フェニル−メチレン−（ジエチル（トリメチルシリル）ＴＡＣＮ）（２，３，４−トリメチル−５−エチルシクロペンタジエニル）］（ｔ−ブチル）（ブチル）スカンジウム；［１−イソペンチル−１−エチル−メチレン−（ヘプチル，エチル−ＴＡＣＮ）（ｔ−ブチルアミド）］（エチルペンチルホスフィド）（メチルエチルホスフィド）スカンジウム；［１−イソペンチル−１−イソプロピル−メチレン−（ジイソプロピル−ＴＡＣＮ）］（ｔ−ブチルアミド））（ジフェニルアミド）（フェニルエチルホスフィド）スカンジウム；［１−フェニル−１−イソプロピル−メチレン−（イソプロピル，ヘプチル−ＴＡＣＮ）（ペルフルオロシクロペンタジエニル）］（ジメチルホスフィド）（オクチル）スカンジウム；［１−フェニル−１−メチル−メチレン−（ジエチル−ＴＡＣＮ）（ペルフルオロ−シクロペンタジエニル）］（エチル（トリエチルシリル））（ヘキソキシ）スカンジウム；［１，１ジメチルメチレン−（メチル，プロピル−ＴＡＣＮ）（２−プロピルシクロペンタジエニル）］（イソペンチル）（ジメチルホスフィド）サマリウム；［１−ブチル−１−メチル−メチレン−（ｔ−ブチル，メチル−ＴＡＣＮ）（２−プロピルシクロペンタジエニル）］（ジフェニルホスフィド）（３，５−ジメチルフェノキシ）プラセオジム；［１−プロピル−１−メチル−メチレン−（イソプロピル，ブチル−ＴＡＣＮ）（ペルフルオロフルオレニル）］（ブトキシ）（フェニテチトホスフィド）ネオジム；［１，１−ジプロピルメチレン−（メチル，ヘプチル−ＴＡＣＮ）（２，３，４−トリメチル−５エチルシクロペンタジエニル）］（メトキシ）（ヘプチル）ネオジム；［１−メチル−１−ブチルメチレン−（エチル，イソプロピル−ＴＡＣＮ）（フルオレニル）］（ジフェニルアミド）（ブトキシ）ルテチウム；［１−エチル−１−イソプロピル−メチレン−（エチル，イソヘキシル−ＴＡＣＮ）（フルオレニル）］（イソプロピル）（プロピル）ランタン；［１，１−ジイソプロピル−メチレン−（エチル，フェニルＴＡＣＮ）（プロピルアミド）］（イソプロピル）（メチル（トリエチルシリル））ユウロピウム；［１−フェニル−１−イソプロピル−メチレン−（ジエチル（トリメチルシリル）−ＴＡＣＮ）（イソプロピルアミド）］（ジフェニルアミド）（フェニルエチルホスフィド）ユウロピウム；［１−フェニル−１−ペンチル−メチレン−（ジイソプロピル−ＴＡＣＮ）（２−プロピルシクロペンタジエニル）］（フェニル）（フェノキシ）ユウロピウム；［１−フェニル−１−プロピル−メチレン−（プロピル，３−メチルペンチル−ＴＡＣＮ）（ペルフルオロシクロペンタジエニル）］（メチルエチルアミド）（フェニルエチルアミド）ユウロピウム；［１−エチル−１−イソプロピル−メチレン−（イソペンチル，プロピル−ＴＡＣＮ）（２，４−ジメチル−６フェニルインデニト）］（メトキシ）（ジフェニルホスフィド）セリウム
【００７８】
シラニレン架橋のＴＡＣＮ触媒前駆体
［１−ブチル−１−イソプロピル−シラニレン−（ジプロピル−ＴＡＣＮ）（メチルホスフィド）］（２−メチル−５−エチル−フェノキシ）（メトキシ）イットリウム；［１，１−ジエチル−シラニレン−（ペンチル，イソプロピル−ＴＡＣＮ）（ペルクロロインデニル）］（メチル（トリエチルシリル））（エチルペンチルホスフィド）イットリウム；［１−エチル−１−イソプロピル−シラニレン−（３−メチルペンチル，エチル−ＴＡＣＮ）（２，４−ジメチル−６−フェニルインデニル）］（ジメチルホスフィド）（エチル（トリメチルシリル））イットリウム；［１−エチル−１−メチル−シラニレン−（プロピル，ヘキシル−ＴＡＣＮ）（ペルクロロインデニル）］（ヘキソキシ）（フェノキシ）イットリウム；［１−エチル−１−メチル−シラニレン−（ｔ−ブチル，イソプロピル−ＴＡＣＮ）（プロピルアミド）］（ジフェニルホスフィド）（ジフェニルホスフィド）イットリウム；［１−イソプロピル−１−ブチル−シラニレン−（ヘキシル，プロピルＴＡＣＮ）（インデニル）］（３−メチルペンチル）（ペントキシ）イットリウム；［１−イソプロピル−１−エチル−シラニレン−（ジプロピル−ＴＡＣＮ）（ペルフルオロシクロペンタジエニル）］（メチル（トリメチルシリル））（イソペンチル）イットリウム；［１−メチル−１−ヘキシル−シラニレン−（エチル（トリメチルシリル），イソペンチル−ＴＡＣＮ）（２，４−ジメチル−６−フェニルインデニル）］（メチルプロピルアミド）（エチルペンチルホスフィド）イットリウム；［１−メチル−１−イソプロピル−シラニレン（ジエチル（トリメチルシリル）−ＴＡＣＮ）（ｔ−ブチルアミド）］（イソヘキシル）（３，５−ジメチルフェノキシ）イットリウム；［１−メチル−１−イソプロピル−シラニレン−（イソヘキシル，メチル−ＴＡＣＮ）（フェニルアミド）］（メトキシ）（メチル（トリエチルシリル））イットリウム；［１，１−ジメチルシラニレン（ヘキシル，メチル−ＴＡＣＮ）（ペルクロロインデニル）］（フェニル）（イソプロポキシ）イットリウム；［１，１−ジメチルシラニレン−（プロピル，エチル−ＴＡＣＮ）（２−プロピルシクロペンタジエニル）］（プロピル）（メチルプロピルホスフィド）イットリウム；［１，１−ジメイヒルシラニレン−（ジプロピル−ＴＡＣＮ）（２，４ジメチル−６−フェニルインデニル）］（２，５−ジメチルフェノキシ）（メチル）イットリウム；［１−フェニル−１イソペンチル−シラニレン−（プロピル，メチル（トリエチルシリル）−ＴＡＣＮ）（ペルフルオロフルオレニル）］（イソプロピル）（イソヘキシル）イットリウム；１−フェニル−１−イソプロピル−シラニレン−（ｔ−ブチル，ヘキシル−ＴＡＣＮ）（メチルホスフィド）］（フェニルエチルホスフィド）（ジフェニルアミド）イットリウム；［１，２−ジフェニルシラニレン−（エチル，メチル−ＴＡＣＮ）（フルオレニル）］（イソペントキシ）（フェニルエチルアミド）イットリウム；［１−フェニル−１−プロピル−シラニレン−（メチル（トリメチルシリル），エチル（トリエチルシリル）−ＴＡＣＮ）（シクロペンタジエニル）］（ジメチルアミド）（イソヘキシル）イットリウム；［１−プロピル−１−エチル−シラニレン−（メチル（トリメチルシリル），３−メチルペンチル−ＴＡＣＮ）（シクロペンタジエニル）］（オクチル）（エチル（トリエチルシリル））イットリウム；［１，１−ジプロピルシラニレン−（フェニル，ｔ−ブチル−ＴＡＣＮ）（フルオレニル）］（２−メチル−４−エチルフェノキシ）（メチルエチルアミド）イットリウム；［１，２−ジフェニルシラニレン−（オクチル，３−メチルペンチル−ＴＡＣＮ）（インデニル）］（エトキシ）（ブトキシ）ツリウム；［１−イソプロピル−１−メチル−シラニレン−（プロピル，ヘキシル−ＴＡＣＮ）（２，４−ジメチル−６−フェニルインデニル）］（プロピル）（メチルエチルアミド）テルビウム；［１−フェニル−１−プロピル−シラニレン−（ジメチル−ＴＡＣＮ）（ペルクロロインデニル）］（ブチル）（イソプロピル）テルビウム；［イプロピル−ｌ−イソプロピル−シラニレン−（メチル，フェニル−ＴＡＣＮ）（メチルアミド）］（ペンチル）（３−メチルペンチル）テルビウム；［１−ブチル−１−メチル−シアニレン−（エチル（トリメチルシリル），３メチルペンチル−ＴＡＣＮ）（イソプロピルアミド）］（３−メチルペンチル）（ジフェニルホスフィド）スカンジウム；［１−エチル−１−メチル−シラニレン−（ヘプチル，メチル（トリエチルシリル）−ＴＡＣＮ）（フェニルアミド）］（３−メチルペンチル）（エトキシ）スカンジウム；［１−エチル−１−プロピルシラニレン−（イソプロピル，メチル−ＴＡＣＮ）（２−プロピルシクロペンタジエニル）］（ｔ−ブチル）（ｔ−ブトキシ）スカンジウム；［１，１−ジメチルシラニレン−（イソプロピル，フェニル−ＴＡＣＮ）（イソプロピルアミド）］（ブチル）（３−メチルペンチル）スカンジウム；［１−メチル−１−プロピル−シラニレン−（ジイソプロピル−ＴＡＣＮ）（ｔ−ブチルアミド）］（ヘキソキシ）（ブチル）スカンジウム；［１−メチル−１−プロピル−シラニレン−（ジエチル−ＴＡＣＮ）（テトラメチシクロペンタジエニル）］（２，５−ジメチルフェノキシ）（ブチル）スカンジウム；［１−フェニル−１−イソプロピル−シラニレン−（イソプロピル，メチル−ＴＡＣＮ）（２，３，４−トリメチル−５−エチルシクロペンタジエニル）］（３−メチルペンチル）（プロピル）スカンジウム；［１−プロピル−１−エチル−シラニレン−（メチル，ヘプチル−ＴＡＣＮ）（フェニルアミド）］（ジメチルアミド）（フェニル）スカンジウム；［１−プロピル−１−エチル−シラニレン（プロピル，クチル−ＴＡＣＮ）（フルオレニル）］（エチル（トリメチルシリル））（フェニルクチルアミド）スカンジウム；［１−プロピル−１−フェニル−シラニレン−（メチル，イソペンチル−ＴＡＣＮ）（２，４−ジメチル−６−フェニルインデニル）］（メチルプロピルアミド）（ジメチルホスフィド）スカンジウム；［１，１−ジイソプロピル−シラニレン−（プロピル，エチル−ＴＡＣＮ）（メチルホスフィド）］（エチル（トリエチルシリル））（ジフェニルホスフィド）サマリウム；［１−フェニル−１−メチルシラニレン−（イソプロピル，オクチル−ＴＡＣＮ）（ペルフルオロフルオレニル）］（イソヘキシル）（ペントキシ）サマリウム；［１−プロピル−１−メチル−スラニレン−（イソペンチル，メチル−ＴＡＣＮ）（イソプロピルアミド）］（２−メチル−４−エチルフェノキシ）（エトキシ）サマリウム；［１−イソプロピル−１−エチル−シラニレン−（ペンチル，プロピル−ＴＡＣＮ）（イソプロピルアミド）］（エチル）（メトキシ）プラセオジム；［１−エチル−ｌ−ヘキシル−シラニレン−（プロピル，オクチル−ＴＡＣＮ）（フルオレニル）］（２，４−ジメチルフェノキシ）（メチルプロピルアミド）ネオジム；［１−フェニル−１−ブチルシラニレン−（ヘキシル，エチル−ＴＡＣＮ）（２−プロピルシクロペンタジエニル）］（ヘプチル）（メチルエチルアミド）ネオジム；［１−フェニル−１−メチル−シラニレン−（エチル，ペンチル−ＴＡＣＮ）（ペルフルオロルオレニル）］（メトキシ）（フェニル）ルテチウム；［１−フェニル−１−メチルシラニレン−（イソヘキシル，３−メチルペンチル−ＴＡＣＮ）（２，４−ジメチル−６−フェニルインデニル）］（エチルペンチルホスフィド）（２−メチル−４−エチルフェノキシ）ルテチウム；［１−エチル−１−フェニル−シラニレン−（エチル，イソプロピル−ＴＡＣＮ）（プロピルアミド）］（メトキシ）（プロピル）ランタン；［１−フェニル−１−メチル−シラニレン−（イソプロピル，プロピル−ＴＡＣＮ）（トリブチルアミド）］（ペントキシ）（メチル）ランタン；［１−エチル−１−プロピル−シラニレン−（エチル，メチル−ＴＡＣＮ）（２−プロピルシクロペンタジエニル）］（プロポキシ）（ブトキシ）ホルミウム；［１−イソプロピル−１−フェニル−シラニレン−（プロピル，ヘプチル−ＴＡＣＮ）（シクロペンタジエニル）］（イソヘキシル）（イソプロピル）ガドリニウム；［１−メチル−１−フェニル−シラニレン−（ブチル，フェニル−ＴＡＣＮ）（ｔ−ブチルアミド）］（ペンチル）（２−メチル−４−エチルフェノキシ）エルビウム；［１−フェニル−１−エチル−シラニレン−（オクチル，ペンチル−ＴＡＣＮ）（ペルフルオロフルオレニル）］（エトキシ）（エチル）ジスプロシウム；［１−フェニル−１−イソプロピル−シラニレン−（プロピル，エチル−ＴＡＣＮ）（ｔ−ブチルアミド）］（ヘプチル）（ジフェニルアミド）ジスプロシウム；［１−プロピル−１−メチルシラニレン−（ヘキシル，イソプロピル−ＴＡＣＮ）（メチルアミド）］（エチルペンチルホスフィド）（オクチル）ジスプロシウム；［１，１−ジプロピルシラニレン−（メチル（トリエチルシリル），イソヘキシル−ＴＡＣＮ）（テトラメチルシクロプクンタジエニル）］ビス（ジフェニルアミド）セリウム
【００７９】
ゲルマニレン架橋のＴＡＣＮ触媒前駆体
［１−ブチル−１−メチル−ゲルマニレン−（エチル（トリエチルシリル），エチル（トリメチルシリル）−ＴＡＣＮ）（プロピルアミド）］（３，４−ジメチルフェノキシ）（フェノキシ）イットリウム；［１，１−ジエチル−ゲルマニレン−（メチル，プロピル−ＴＡＣＮ）（エチルアミド）］（ｔ−ブトキシ）（２，６−ジメチルフェノキシ）イットリウム；［１−エチル−１−メチル−ゲルマニレン−（ｔ−ブチル，クチル（トリエチルシリル）−ＴＡＣＮ）（２−プロピルシクロペンタジエニル）］（エチル）（イソプロピル）イットリウム；［１−エチル−１−ペンチル−ゲルマニルクン−（３−メチルペンチル，メチル−ＴＡＣＮ）（フェニルアミド）］（ヘキシル）（３−メチルペンチル）イットリウム；［１−エチル−１−フェニル−ゲルマニレン（メチル，フェニト−ＴＡＣＮ）（テトラメチルシクロペンタジエニル）］（ペンチル）（メチルプロピルアミド）イットリウム；［１−エチル−１−プロピル−ゲルマニレン−（イソプロピル，イソペンチル−ＴＡＣＮ）（メチルホスフィド）］（ヘキソキシ）（メチルプロピルホスフィド）イットリウム；［１−エチル−１−プロピル−ゲルマニレン−（ジメチル−ＴＡＣＮ）（２，３，４−トリメチル−５エチルシクロペンタジエニル）］（フェニル）（ブトキシ）イットリウム；［１−ヘキシル−１−エチル−ゲルマニレン（オクチル，エチル−ＴＡＣＮ）（ペルフルオロシクロペンタジエニル）］（ペントキシ）（オクチル）イットリウム；［１−イソペンチル−１−エチル−ゲルマニレン−（エチル，プロピル−ＴＡＣＮ）（シクロペンタジエニル）］（フェノキシ）（プロポキシ）イットリウム；［１−イソプロピル−１−ヘキシル−ゲルマニレン−（メチル，ヘプチルＴＡＣＮ）（メチルアミド）］（ジヘキシル）イットリウム；［１−イソプロピル−１−メチル−ゲルマニレン−（ジエチル（トリエチルシリル）−ＴＡＣＮ）（フルオレニル）］（オクチル）（エトキシ）イットリウム；［１−イソプロピル１−ペンチル−ゲルマニレン−（フェニル，メチル（トリメチルシリル）−ＴＡＣＮ）（２，３，４−トリメチル５−エチルシクロペンタジエニル）］（フェノキシ）（メチルエチルホスフィド）イットリウム；［１−イソプロピル−１−フェニル−ゲルマニレン−（ブチル，メチル（トリエチルシリル）−ＴＡＣＮ）（エチルアミド）］（エトキシ）（メチル）イットリウム；［１−イソプロピル−１−フェニル−ゲルマニレン（ブチル，メチル−ＴＡＣＮ）（フェニルアミド）］（メチルエチルホスフィド）（イソヘキシル）イットリウム；［１−イソプロピル−１−フェニル−ゲルマニレン−（メチル，３−メチルペンチル−ＴＡＣＮ）（エチルアミド）］（メチルエチルホスフィド）（ｔ−ブトキシ）イットリウム；［１，１−ジメチルゲルマニレン−（メチル，ヘプチル−ＴＡＣＮ）（２−プロピルシクロペンタジエニル）］（メチルノニルホスフィド）（プロピル）イットリウム；［１，１−ジメチルゲルマニレン−（ジプロピル−ＴＡＣＮ）（フェニルアミド）］（２−メチル−４−エチルフェノキシ）（メチル）イットリウム；［１−メチル−１プルピル−ゲルマニレン−（エチル，イソプロピル−ＴＡＣＮ）（テトラメチルシクロペンタジエニル）］（イソペンチル）（ジメチルアミド）イットリウム；［１−メチル−１−プロピル−ゲルマニレン−（ジイソヘキシル−ＴＡＣＮ）（プロピルアミド）］（ペントキシ）（メチルエチルアミド）イットリウム；［１ペンチル−１−フェニル−ゲルマニレン−（イソプロピル，３−メチルペンチル−ＴＡＣＮ）（ペルフルオロシクロペンタジエニル）］（メチルエチルアミド）（フェノキシ）イットリウム；［１−フェニル−１−エチル−ゲルマニレン−（エチル，メチル−ＴＡＣＮ）（２−プロピルシクルペンタジエニル）］（イソヘキシル）（フェニルエチルホスフィド）イットリウム；［１−フェニル−１−イソプロピル−ゲルマニレン−（ペンチル，ヘキシル−ＴＡＣＮ）（フェニルアミド）］（エチル（トリエチルシリル））（エトキシ）イットリウム；［１−プロピル−１−エチル−ゲルマニレン−（エチル，イソプロピル−ＴＡＣＮ）（インデニル）］（メトキシ）（ペンチル）イットリウム；［１−プロピル−１−イソプロピル−ゲルマニレン−（プロピル，イソプロピル−ＴＡＣＮ）（シクロペンタジエニル）］（エチル（トリエチルシリル））（エチル（トリエチルシリル））イットリウム；［１，１−ジプロピルゲルマニレン−（エチル，メチル（トリエチルシリル）−ＴＡＣＮ）（イソプロピルアミド）］（プロポキシ）（メチル（トリメチルシリル））イットリウム；［１，１−ジプロピルゲルマニレン（メチル（トリエチルシリル），プロピル−ＴＡＣＮ）（２−プロピルシクロペンタジエニル）］（イソプロポキシ）（ペンチル）イットリウム；［１−エチル−１−イソプロピル−ゲルマニレン−（プロピル，メチル（トリメチルシリル）−ＴＡＣＮ）（２，３，４−トリメチル−５−エチルシクロペンタジエニル）］（メチルプロピルアミド）（ペンチル）イッテルビウム；［１−イソプロピル−１−ブチル−ゲルマニレン−（ヘキシル，メチル−ＴＡＣＮ）（ペルフルオロシクロペンタジエニル）］（メチルノニルホスフィド）（プロピル）ツリウム；［１−イソプロピル−１−フェニル−ゲルマニレン−（イソプロピル，プロピル−ＴＡＣＮ）（ｔ−ブチルアミド）］（ブチル）（エチル（トリメチルシリル））ツリウム；［１，１−ジエチル−ゲルマニレン−（イソプロピル，イソヘキシル−ＴＡＣＮ）（２，３，４−トリメチル−５−エチルシクロペンタジエニル）］（ペンチル）（ジメチルホスフィド）スカンジウム；［１−イソプロピル−１−エチル−ゲルマニレン−（プロピル，メチル−ＴＡＣＮ）（テトラメチルシクロペンタジエニル）］（イソプロピル）（フェニルエチルアミド）スカンジウム；［１−ソプロピル−１−プロピル−ゲルマニレン−（プロピル，メチル（トリメチルシリル）ＴＡＣＮ）（２，４−ジメチル−６−フェニルインデニル）］（ジフェニルアミド）（ジメチルホスフィド）スカンジウム；［１−メチル−１−エチル−ゲルマニレン−（エチル，メチル−ＴＡＣＮ）（ペルフルオロフルオレニル）］（ブトキシ）（フェノキシ）スカンジウム；［１−メチル−１−エチルゲルマニレン−（イソプロピル，メチル（トリエチルシリル）−ＴＡＣＮ）（ペルフルオロフルオレニル）］（イソペントキシ）（ブトキシ）スカンジウム；［１−フェニル−１−イソプロピル−ゲルマニレン−（メチルイソプロピル−ＴＡＣＮ）（フェニルアミド）］（ｔ−ブチル）（３−メチルペンチル）スカンジウム；［１，２ジフェニルゲルマニレン−（イソプロピル，オクチル−ＴＡＣＮ）（プロピルアミド）］（フェニル）（メトキシ）スカンジウム；［１−プロピル−１−エチル−ゲルマニレン−（エチル（トリメチルシリル），メチル−ＴＡＣＮ）（２−プロピルシクロペンタジエニル）］（２，５−ジメチルフェノキシ）（フェニル）スカンジウム；［１−イソプロピル−１−メチル−ゲルマニレン−（メチル，プロピル−ＴＡＣＮ）（フェニルアミド）］（フェニルエチルアミド）（イソペントキシ）サマリウム；［１−フェニル−１イソプロピル−ゲルマニレン−（イソプロピル，メチル（トリメチルシリル）−ＴＡＣＮ）（２−プロピルシクロペンタジエニル）］（ブトキシ）（フェニルエチルアミド）プラセオジム；［１，１ジブチル−ゲルマニレン−（ジエチル（トリメチルシリル）−ＴＡＣＮ）（メチルホスフィド）］（ブチル）（２，４−ジメチルフェノキシ）ネオジム；［１，１−ジイソプロピル−ゲルマニレン−（エチル，ブチルＴＡＣＮ）（イソプロピルアミド）］（メチル（トリメチルシリル））（ブチル）ネオジム；［１−プロピル１−イソプロピル−ゲルマニレン−（イソペンチル，プロピル−ＴＡＣＮ）（フルオレニル）］（メチル（トリエチルシリル））（イソプロピル）ネオジム；［１，１−ジプロピルゲルマニレン（イソプロピル，メチル−ＴＡＣＮ）（シクロペンタジクニル）］（ブトキシ）（メチルプロピルホスフィド）ネオジム；［１−エチル−１−メチル−ゲルマニレン−（プロピル，エチル−ＴＡＣＮ）（テトラメチルシクロペンタジエニル）］（ジメチルアミド）（エチル（トリエチルシリル））ルテチウム；［イプロピル−１−ヘキシル−ゲルマニレン−（ジエチル−ＴＡＣＮ）（イソプロピルアミド）］ビス（メチル（トリエチルシリル））ルテチウム；［１−プロピル−１−イソプロピル−ゲルマニレン−（イソプロピル，イソヘキシル−ＴＡＣＮ）（ペルフルオロシクロペンタジエニル）］（メルヒル（トリエチルシリル））（ｔ−ブチル）ランタン；［１−ヘキシル−１−イソプロピル−ゲルマニレン−（プロピル，メチル−ＴＡＣＮ）（２，４−ジメチル−６−フェニルインデニル）］（エチル（トリメチルシリル））（イソペンチル）ガドリニウム；［１−エチル−１−プロピル−ゲルマニレン−（メチル（トリメチルシリル），エチル（トリメチルシリル）−ＴＡＣＮ）（２−プロピルシクロペンタジエニル）］（エチル（トリエチルシリル））（ブトキシ）ジスプロシウム；［１−プロピル−イソプロピル−ゲルマニレン−（ジエチル−ＴＡＣＮ）（２，４−ジメチル−６−フェニリデニル）］（イソペンチル）（イソプロピル）ジスプロシウム；［１−エチル−１−イソプロピル−ゲルマニレン−（イソペンチル，プロピル−ＴＡＣＮ）（シクロペンタジエニル）］（メチル）（ジフェニルホスフィド）セリウム
【００８０】
エチレニル架橋のＴＡＣＮ触媒前駆体
［１−エチル−１−プロピル−エチレン−（メチル，イソプロピル−ＴＡＣＮ）（エチルアミド）］（メチル（トリメチルシリル））（イソプロピル）イットリウム；［１，１−ジメチルエチレン（イソプロピル，エチル−ＴＡＣＮ）（ｔ−ブチルホスフィド）］（エトキシ）（メチル（トリメチルシリル））イットリウム；［１−ペンチル−１−メチル−エチレン−（エチル（トリエチルシリル），フェニル−ＴＡＣＮ）（プロピルアミド）］（メチル）（ヘプチル）イットリウム；［１−フェニル−１−ブチルエチレン−（イソヘキシル，イソペンチル−ＴＡＣＮ）（１−クロロ−２，３，４−トリメチルフルオレニル）］（イソプロポキシ）（エチル）イットリウム；［１，２−ジフェニルエチレン−（エチル，メチル−ＴＡＣＮ（ペルクロロインデニル））（メチル）（ジメチルアミド）イットリウム；［１−プロピル−１−イソプロピルエチレン−（エチル，プロピル−ＴＡＣＮ）（ペルクロロインデニル）］（エチルペンチルホスフィド）（フェニル）イットリウム；［１−プロピル−１−フェニル−エチレン−（ジメチル（トリエチルシリル）−ＴＡＣＮ）（シクロペンタジエニル）］（イソヘキシル）（メトキシ）イットリウム；［１，１−ジエチル−エチレン（エチル（トリエチルシリル），エチル−ＴＡＣＮ）（１−ブロモ−２，３，４−トリメチルインデニル）］（エチル（トリエチルシリル））（ジメチルホスフィド）スカンジウム；［１−エチル−１−ペンチル−エチレン−（ジエチル−ＴＡＣＮ）（ペルフルオロシクロペンタジエニル）］（ジメチルホスフィド）（ジフェニルアミド）スカンジウム；［１−イソプロピル−１−フェニル−エチレン−（エチル，ヘキシル−ＴＡＣＮ）（ｔ−ブチルアミド）］（プロポキシ）（ジフェニルプロスフィド）スカンジウム；［１−メチル−２−イソプロピルエチレン−（メチル，オクチル−ＴＡＣＮ）（ｔ−ブチルホスフィド）］（ｔ−ブチル）（エチルペンチルホスフィド）スカンジウム；［１，２−ジメチル−エチレン−（ジエチル−ＴＡＣＮ）（２，４，５，８−テトラフェニルフルオレニル）］（メチルエチルホスフィド）（ヘキシル）イットリウム；［１，１−ジイソプロピル−エチレン−（エチル，ｔ−ブチル−ＴＡＣＮ）（ｔ−ブチルアミド）］（メチルプロピルアミド）（メチルエチルアミンド）ネオジム；［１−メチル−２−プロピル−エチレン−（メチル，イソペンチル−ＴＡＣＮ）（テトラメチルシクロペンタジエニル）］（ペントキシ）（メチルプロピルアミド）スカンジウム；［１−エチル−２−イソプロピル−エチレン−（イソプロピル，イソヘキシル−ＴＡＣＮ）（フルオレニル）］（ジフェニル−ホスフィド）（エチルペンチルホスフィド）テルビウム；［１−エチル−２−フェニル−エチレン（エチル（トリエチルシリル），メチル−ＴＡＣＮ）（フェニルホスフィド）］（ｔ−ブトキシ）（メチルエチルアミド）ルテチウム；［１−イソプロピル−１−プロピル−エチレン−（ペンチル，エチル−ＴＡＣＮ）（２，３，４−トリメチル−５−エチルシクロペンタジエニル）］（ジメチルアミンド）（ヘキソキシ）ルテチウム；［１，１−ジイソプロピル−エチレン−（３−メチルペンチル，イソプロピル−ＴＡＣＮ）（メチルホスフィド）］（フェノキシ）（ヘプチル）ランタン；［１，２−ジメチル−エチレン−（３メチルペンチル，エチル（トリエチルシリル）−ＴＡＣＮ）（ペルフルオロフルオレニル）］（メチルエチルアミド）（フェニル）プラセオジム；［１，２−ジエチルエチレン−（イソプロピル，メチル（トリエチルシリル）−ＴＡＣＮ）（２，３，４−トリメチル−５−エチルシクロペンタジエニル）］（エチル）（ヘキシル）イットリウム；［１，２−ジフェニルエチレン−（イソプロピル，エチル−ＴＡＣＮ）（インデニル）］（ブトキシ）（フェニルエチルアミド）エルビウム；［１−プロピル−２−エチル−エチレン−（プロピル，エチル（トリメチルシリル）−ＴＡＣＮ）（ｔ−ブチルアミド）］（メチルエチルアミド）（２，３−ジメチルフェノキシ）スカンジウム；［１−エチル−１−フェニル−エチレン−（イソプロピル，オクチル−ＴＡＣＮ）（インデニル）］（メチルプロピルホスフィド）（メチル（トリエチルシリル））ジスプロシウム；［１−フェニル−２−エチル−エチレン−（イソプロピル，ヘキシル−ＴＡＣＮ）（テトラメチルシクロペンタジエニル）］（ヘキソキシ）（イソペンチル）ランタン；［１，１−ジエチル−エチレン−（ペンチル，プロピル−ＴＡＣＮ）（２−プロピルシクロペンタジエニル）］（ペンチル）（エチルペンチルプロスフィド）イットリウム；［１−エチル−２メチル−エチレン−（イソヘキシル，メチル）トリメチルシリル］−ＴＡＣＮ］（ペルフルオロフルオレニル）］（ｔ−ブチル）（ヘキシル）イットリウム１−エチル−２−フェニル−エチレン−（イソプロピル，プロピル−ＴＡＣＮ）（２，４−ジメチル−６−フェニリデニル）］（イソプロポキシ）（ヘキソキシ）イットリウム；［１−エチル−２フェニル−エチレン−（ｔ−ブチル，メチル−ＴＡＣＮ）（ペルフルオロフルオレニル）］（ジフェニルホスフィド）（メチル（トリメチルシリル））イットリウム；［１−イソプロピル−２−メチル−エチレン−（エチル，メチル−ＴＡＣＮ）（フェニルホスフィド）］（メチルプロピルアミド）（エトキシ）ホルミウム；［１−イソプロピル２−メチル−エチレン−（ｔ−ブチル，メチル（トリメチルシリル）−ＴＡＣＮ）（２，４，５，８−テトラフェニルフルオレニル）］（メチルエチルアミド）（メチル（トリエチルシリル））ジスプロシウム；［１−フェニル−２−イソペンチル−エチレン−（エチル，プロピルＴＡＣＮ）（２−プロピルシクロペンタジエニル）］（ジメチルアミノ）（エトキシ）イットリウム；［１フェニル２−プロピル−エチレン−（エチル，イソヘキシル−ＴＡＣＮ）（２，３−ジブロモインデニル）］（ペントキシ）（エチル（トリエチルシリル））イットリウム；
【００８１】
プロピレニル架橋のＴＡＣＮ触媒前駆体
［１−フェニル−１−エチル−プロピレン−（オクチル，メチル−ＴＡＣＮ）（２，３−ジブロモインデニル）］（メチルプロピルアミド）（２−メチル−４−エチルフェノキシ）イットリウム；［１プロピル−１−フェニル−プロピレン−（ジメチル−ＴＡＣＮ）（２−プロピルシクロペンタジエニル）］（エチル）（ｔ−ブチル）イットリウム，［１−ペンチル−１−プロピル−プロピレン−（ジエチル−ＴＡＣＮ）（ペルフルオロフルオレニル）］（フェニル）（メチルノニルホスフィド）ランタン；（１−イソプロピル−１−メチル−プロピレン−（プロピル，オクチル−ＴＡＣＮ）（ペルクロロインデイル））（フェニルエチルアミド）（プロポキシ）ネオジム；［１，２−ジフェニルプロピレン−（ジエチルＴＡＣＮ）（インデニル）］（ヘキシル）（フェニルエチルホスフィド）イットリウム；［１−プロピル−１−イソプロピルプロピレン−（エチル，メチル−ＴＡＣＮ）（２−プロピルシクロペンタジエニル）］（イソペントキシ）（メチルエチルアミド）イットリウム；［１−イソプロピル１−エチル−プロピレン−（イソプロピル，イソペンチル−ＴＡＣＮ）（フェニルホスフィド）］（イソペンチル）（ジフェニルアミド）スカンジウム；［１−フェニル−１エチル−プロピレン−（イソプロピル，３−メチルペンチル−ＴＡＣＮ）（ペルフルオロフルオレニル）］（エチル）（メチル）ランタン；［１−プロピル１−メチル−プロピレン−（メチル，オクチル−ＴＡＣＮ）（シクロペンタジエニル）］（フェノキシ）（３，４−ジメチルフェノキシ）ネオジム；［１−エチル−１−フェニルプロピレン−（メチル（トリメチルシリル），イソプロピル−ＴＡＣＮ）（フルオレニル）］（３メチルペンチル）（ヘプチル）イットリウム；［１，１−ジメチルプロピレン−（ｔ−ブチル，フェニル−ＴＡＣＮ）（インデニル）］（ブトキシ）（エトキシ）スカンジウム；［１−イソプロピル−１−エチル−プロピレン−（エチル，イソプロピル−ＴＡＣＮ）（２，４−ジメチル−６−フェニルインデニル）］（イソヘキシル）（ブトキシ）イットリウム；［１−ブチル−２−メチル−プロピレン−（メチル（トリエチルシリル），メチル−ＴＡＣＮ）（フェニルホスフィド）］（ヘキソキシ）（ジメチルアミド）イッテルビウム；［１−プロピル−２−エチル−プロピレン−（メチル，ヘプチル−ＴＡＣＮ）（フェニルホスフィド）］（メチルノニルホスフィド）（フェニルエチルアミド）イットリウム；［１−イソプロピル２−メチル−プロピレン−（ジエチル−ＴＡＣＮ）（２，３，４−トリメチル５−エチルシクロペンタジエニル）］（イソヘキシル）（エチル）ランタン；［１−プロピル−２−イソペンチルプロピレン−（メチル，イソペンチル−ＴＡＣＮ）（メチルアミド）］（ブチル）（ヘキシル）イットリウム；［１，２−ジメチル−プロピレン−（ペンチル，プロピル−ＴＡＣＮ）（ペルフルオロフルオレニル）］（メチルノニルホスフィド）（メチルプロピルホスフィド）スカンジウム；［１，２−ジエチルプロピル−エン−（３−メチルペンチル，イソヘキシル−ＴＡＣＮ）（２−プロピルシクロペンタジクニル）］（メチル）（エチル（トリエチルシリル））イットリウム；［１，２−ジメチル−プロピレン−（フェニル，メチル−ＴＡＣＮ）（１−クロロ−２，３，４−トリメチルフルオレニル）］（イソプロポキシ）（ブチル）イットリウム；［１−メチル−２エチル−プロピレン−（メチル，ヘプチル−ＴＡＣＮ）（シクロペンタジエニル）］（ペンチル）（ジメチルアミド）プラセオジム；［１−メチル−２−イソプロピル−プロピレン−（エチル，プロピルＴＡＣＮ）（ペルフルオロフルオレニル）］（メチル（トリエチルシリル））（フェノキシ）ルテチウム；［１メチル−２−フェニル−プロピレン−（ジメチル−ＴＡＣＮ）（エチルアミド）］（エチル（トリエチルシリル））（ヘキソキシ）イットリウム；［１−メチル−２−プロピル−プロピレン−（メチル，ヘキシル−ＴＡＣＮ）（ペルフルオロフルオレニル）］（エトキシ）（２−メチル−４−エチルフェノキシ）ランタン；［１−フェニル−２−メチル−プロピレン−（ブチル，イソヘキシル−ＴＡＣＮ）（インデニル）］（プロポキシ）（ｔ−ブトキシ）イットリウム；［１−フェニル−２−メチル−プロピレン−（エチル，イソプロピル−ＴＡＣＮ）（メチルアミド）］（メチルエチルホスフィド）（メチル（トリメチルシリル））プラセオジム；［１，２−ジペンチルプロピレン−（エチル，メチル（トリエチルシリル）−ＴＡＣＮ）（ｔ−ブチルホスフィド）］（プロポキシ）（メチル（トリエチルシリル））スカンジウム；［１−メチル−２−エチル−プロピレン−（エチル，メチルＴＡＣＮ）（フェニルアミド）］（ｔ−ブチル）（エトキシ）ルテチウム；［１，３−ジイソプロピル−プロピレン（ヘキシル，プロピル−ＴＡＣＮ）（ｔ−ブチルホスフィド）］（メチルプロピルホスフィド）（フェニル）サマリウム；［１−メチル−３−イソプロピル−プロピレン−（メチル，イソプロピル−ＴＡＣＮ）（シクロペンタジエニル）］（ヘプチル）（メチル（トリメチルシリル））ユウロピウム；［１−メチル−３−フェニル−プロピレン−（メチル，ブチル−ＴＡＣＮ）（エチルアミド）］（エチル）（フェニルエチルアミド）エルビウム；［１−エチル−３−メチル−プロピレン−（３−メチルペンチル，エチルＴＡＣＮ）（フルオレニル）］（メチル）（イソヘキシル）イットリウム；［１−エチル−３−イソプロピル−プロピレン（イソプロピル，イソペンチル−ＴＡＣＮ）（ペルフルオロフルオレニル）］（エトキシ）（フェニルエチルアミド）テルビウム；［１−メチル−３−フェニル−プロピレン−（エチル，イソプロピル−ＴＡＣＮ）（ペルフルオロシクロペンタジエニル）］（ペンチル）（ヘキシル）イットリウム；（１，３−ジエチル−プロピレン−（メチル，プロピル−ＴＡＣＮ）（ｔ−ブチルアミド））（メチルノニルホスフィド）（フェニルエチルアミド）イットリウム；［１−エチル−３−ヘキシル−プロピレン−（ジイソペンチル−ＴＡＣＮ）（２，４，５，７−テトラフェニルフルオレニル）］（エトキシ）（イソペントキシ）イットリウム；［１，３−ジフェニル−プロピレン（ジイソプロピル−ＴＡＣＮ）（２，４−ジメチル−６−フェニルインデニル）］（ヘキシル）（フェノキシ）イットリウム；［１−メチル−３−プロピル−プロピレン−（メチル（トリメチルシリル），メチル−ＴＡＣＮ）（ｔ−ブチルホスフィド）］（３−メチルペンチル）（ブトキシ）セリウム；［１−ブチル−３−メチル−プロピレン（ｔ−ブチル，エチル−ＴＡＣＮ）（シクロペンタジエニル）［（ヘキソキシ）（ジメチルアミド）ランタン；［１−イソプロピル−３−メチル−プロピルオエン−（ジメチル−ＴＡＣＮ）（メチルアミド）］（ｔ−ブチオキシ）（３，５−ジメチルフェノキシ）スカンジウム；［１−プロピル−３−メチル−プロピレン（ジメチル（トリエチルシリル）−ＴＡＣＮ）（イソプロピルアミド）］（ヘプチル）（イソペンチル）エルビウム；［ルペンチル−３−メチル−プロピレン−（ヘプチル，イソプロピル−ＴＡＣＮ）（メチルアミド）］（メチルプロピルアミド）（フェニルエチルホスフィド）スカンジウム；［１，３−ジエチル−プロピレン（ジプロピル−ＴＡＣＮ）（３，５−２，３−ジブロモインデリル）］（メチルプロピルアミド）（イソヘキシル）サマリウム；［１−メチル−３−メチルプロピレン−（ジエチル−ＴＡＣＮ）（フルオレニル）］（メチル（トリエチルシリル））（メチルプロピルホスフィド）イットリウム
【００８２】
ＴＡＣＮ系触媒前駆体の代表的な例
［１−エチル−１−メチル−ブチレン−（エチル，ペンチル−ＴＡＣＮ）（エチルアミド）］（フェニルエチルアミド）（イソプロピル）イットリウム；［１−ペンチル−１−ブチル−ブチレン−（イソプロピル，エチル−ＴＡＣＮ）（メチルホスフィド）］（ヘキソキシ）（イソプロポキシ）イットリウム；［１−ペンチル−１−エチル−ブチレン−（メチル，フェニル−ＴＡＣＮ）（ペルフルオロフルオレニル）］（メチルエチルアミド）（エチル（トリメチルシリル））イットリウム；［１，１−ジイソプロピル−エチレン−（エチル，イソプロピル−ＴＡＣＮ）（２，３，４−トリメチル−５−エチルシクロペンタジエニル）］（エチル（トリメチルシリル））（ヘキシル）イットリウム；［１−メチル１−フェニル−エチレン−（プロピル，メチル−ＴＡＣＮ）（ペルフルオロシクロペンタジエニル）］（イソプロポキシ）（３−メチルペンチル）イットリウム；［１−プレニル−１−エチル−エチレン−（メチル，イソプロピル−ＴＡＣＮ）（シクロペンタジエニル）］（メトキシ）（ペンチル）イットリウム；［１−イソプロピル−１−イソペンチル−ゲルマニレン−（イソペニル，メチル−ＴＡＣＮ）（メチルホスフィド）］（ブチル）（イソヘキシル）イットリウム；［１−エチル−１−フェニル−メチレン−（３−メチルペンチル，イソプロピル−ＴＡＣＮ）（１−クロロ−２，３，４−トリメチルフルオレニル）］（ジメチルホスフィド）（メチルノニルホスフィド）イットリウム；［１−イソペンチル−１−イソプロピルメチレン−（メチル，オクチル−ＴＡＣＮ）（１−クロロ−２，３，４−トリメチルフルオレニル）］（メトキシ）（イソペントキシ）イットリウム；［１−ペンチル−１−エチル−メチレン−（ヘキシル，エチル−ＴＡＣＮ）（３，５−２，３−ジブロモインデニル）］（エトキシ）（ジフェニルホスフィド）イットリウム；［１−プロピル−１−エチル−メチレン−（３−メチルペンチル，ペンチル−ＴＡＣＮ）（フェニルアミド）］（メトキシ）（ヘプチル）イットリウム；［１−プロピル−１−イソペンチル−メチレン−（メチル（トリエチルシリル），エチル−ＴＡＣＮ）（ペルフルオロフルオレニル）］］（フェニル）（ヘプチル）イットリウム；［１，１−ジメチルフェニレン（イソプロピル，プロピル−ＴＡＣＮ）（ｔ−ブチルホスフィド）］（ジメチルホスフィド）（エチル（トリメチルシリル）イッチルム；［１−プロピル−１−プリエニル−プロピレン−（ジエチル−ＴＡＣＮ）（ペルフルオロシクロペンタジエニル）］（エトキシ）（ヘキソキシ）イットリウム［１−イソペンチル−１−ブチルシラニレン−（メチル（トリメチルシリル），エチル−ＴＡＣＮ）（３，６−２，３−ジブロモインデニル）］（エチル）（３−メチルプクンチル）イットリウム；［１，１−ジイソプロピル−シラニレン−（エチル（トリエチルシリル），オクチル−ＴＡＣＮ）（ｔ−ブチルアミド）］（メチルプロピルアミド）（メチルプロピルホスフィド）イットリウム；［１−イソプロピル−１−メチル−シラニレン−（エチル，３−メチルペンチル−ＴＡＣＮ）（メチルホスフィド）］（オクチル）（イソペントキシ）イットリウム；［１，１−ジメチルシラニレン（ジメチル（トリエチルシリル）−ＴＡＣＮ）（２，４−ジメチル６−フェニルインデニル）］（３，６ジメチルフェノキシ）（フェニルエチルアミド）イットリウム；［１−メチル−１−フェニル−シラニレン−（イソプロピル，イソペンチル−ＴＡＣＮ）（メチルホスフィド）］（メチル）（メチル（トリメチルシリル））イットリウム；［１−フェニル−１−エチル−シラニレン−（メチル（トリエチルシリル），プロピル−ＴＡＣＮ）（メチルホスフィド）］（プロピル）（メトキシ）イットリウム；［１−フェニル−１−メチル−シラニレン−（ジメチル−ＴＡＣＮ）（メチルホスフィド）］（メチルノニルホスフィド）（フェニルエチルホスフィド）イットリウム；［１，１−ジプロピルシラニレン−（プロピル，メチル−ＴＡＣＮ）（ペルフルオロシクロペンタジエニル）］（ヘキソキシ）（イソプロポキシ）イットリウム；［１−フェニル−１−ヘキシル−メチレン−（イソプロピル，メチル−ＴＡＣＮ）（フェニルホスフィド）］（プロピル）（フェニルエチルアミド）イッテルビウム；［１−プロピル−イソプロピル−エチレン−（エチル，イソプロピル−ＴＡＣＮ）（２，６−２，３−ジブロモインデニル）］（フェニル）（ヘキソキシ）ツリウム；［１−イソプロピル−１−エチル−エチレン−（イソプロピル，プロピル−ＴＡＣＮ）（シクロペンタジエニル）］（ジフェニルアミド）（２−メチル−４−エチルフェノキシ）テルビウム；［１，１−ジプロピルメチレン−（３−メチルペンチル，ヘプチル−ＴＡＣＮ）（２，４−ジメチル−６フェニルインデニル）］（フェニル）（メチルプロピルホスフィド）テルビウム；［１，１ジプロピルメチレン−（メチル（トリエチルシリル），イソプロピル−ＴＡＣＮ）（プロピルアミド）］（フェニル）（３−メチルペンチル）テルビウム；［１−ブチル１−イソプロピル−エチレン−（イソペンチル，メチル（トリエチルシリル）−ＴＡＣＮ）（シクロペンタジエニル）］（メチルプロピルアミド）（メチルプロピルアミド）スカンジウム；［１−エチル−１−ブチル−エチレン−（ｔ−ブチル，イソプロピルＴＡＣＮ）（２，４，６，７−テトラフェニルフルオレニル）］（エチル（トリメチルシリル））（イソヘキシル）スカンジウム；［１−エチル−１−メチル−メチレン−（ヘキシル，プロピル−ＴＡＣＮ）（メチルアミド）］（ジフェニルホスフィド）（３−メチルペンチル）スカンジウム；［１−イソプロピル−１−イソペンチルメチレン−（ヘプチル，プロピル−ＴＡＣＮ）（インデニル）］（ヘキシル）（エチル）スカンジウム；（１−フェニル−１−イソプロピル−メチレン−（ジエチル（トリエチルシリル）−ＴＡＣＮ）（プロピルアミド））（ヘキシル）（ヘプチル）スカンジウム；［１−フェニル−１−プロピル−メチレン−（フェニル，オシト−ＴＡＣＮ）（２，４−ジメチル−６−フェニルインデニル）］（イソペントキシ）（３，６−ジメチルフェノキシ）スカンジウム；［１−フェニル−１−プロピル−プロピレン−（３−メチルペンチル，ヘキシル−ＴＡＣＮ）（１−ブロモ−２，３，４−トリメチルインデニル）］（３−メチルペンチル）（３，５−ジメチルフェノキシ）スカンジウム；［１−エチル−１−イソプロピル−シラニレン−（エチル，プロピル−ＴＡＣＮ）（テトラメチルシクロペンタジエニル）］（フェニル）（３，４−ジメチルフェノキシ）スカンジウム；［１−メチル−１−エチル−シラニレン−（ヘプチル，メチル（トリエチルシリル）−ＴＡＣＮ）（イソプロピルアミド）］（ジフェニルホスフィド）（ブチル）スカンジウム；［１−フェニル−１−イソプロピル−シラニレン−（メチル，プロピル−ＴＡＣＮ）（メチルアミド）］（ジメチルホスフィド）（フェニル）スカンジウム；［１−プロピル−１−メチル−シラニレン−（プロピル，オクチル−ＴＡＣＮ）（１−クロロ−２，３，４−トリメチルフルオレニル）］（メチルエチルホスフィド）（エトキシ）スカンジウム；［１−ヘキシル−１−メチル−エチレン−（イソプロピル，ヘキシル−ＴＡＣＮ）（２，４−ジメチル−６−フェニルインデニル）］（ブトキシ）（ヘプチル）サマリウム；［１−ヘキシル−１−エチル−メチレン−（イソヘキシル，メチル（トリエチルシリル）−ＴＡＣＮ）（シクロペンタジエニル）］（ジフェニルホスフィド）（ペンチル）サマリウム；［１−イソプロピル−１メチル−メチレン−（メチル（トリエチルシリル），フェニル−ＴＡＣＮ）（メチルホスフィド）］（イソヘキシル）（エチル（トリエチルシリル））ネオジム；［１−イソプロピル−１−エチル−メチレン−（メチル，ｔ−ブチル−ＴＡＣＮ）（プロピルアミド）］（ペントキシ）（オクチル）ルテチウム；［１，１−ジエチル−メチレン（ヘキシル，エチル−ＴＡＣＮ）（フェニルアミド）］（ジメチルアミド）（ヘキソキシ）ランタン；［１エチル−１−プロピル−メチレン−（ヘプチル，エチル（トリエチルシリル）−ＴＡＣＮ）（１−ブロモ−２，３，４−トリメチルインデニル）］（ブトキシ）（ペントキシ）ランタン；［１−フェニル−１−ブチル−メチレン−（メチル，ブチル−ＴＡＣＮ）（ｔ−ブチルホスフィド）］（ジメチルホスフィド）（２，６ジメチルフェノキシ）ランタン；［１−エチル−１−メチル−プロピレン−（プロピル，フェニル−ＴＡＣＮ）（ペルフルオロフルオレニル）］（エチル（トリエチルシリル））（２，５−ジメチルフェノキシ）ランタン；［１−エチル−１−プロピル−シラニレン−（ジプロピル−ＴＡＣＮ）（イソプロピルアミド）］（フェノキシ）（メチルエチルホスフィド）ランタン；［１−エチル−１−メチル−メチレン−（プロピル，メチル−ＴＡＣＮ）（ペルフルオロシクロペンタジエニル）］（ペントキシ）（ブトキシ）ユウロピウム；［１−イソプロピル−１−フェニル−フェニレン−（ｔ−ブチル，メチル（トリエチルシリル）ＴＡＣＮ）（２，４，６，７−テトラフェニルフルオレニル）］（メチル（トリメチルシリル））（メチルエチルアミド）ユウロピウム；［１−エチル−１−フェニル−メチレン−（プロピル，エチルＴＡＣＮ）（１−クロロ−２，３，４−トリメチルフルオレニル）］（ジフェニルアミド）（フェニルエチルアミド）エルビウム
【００８３】
メチレニル架橋のＴＡＨ触媒前駆体
［１−ヘキシル−１−エチル−メチレン−（エチル，イソプロピル−ＴＡＨ）（ｔ−ブチルホスフィド）］（フェニルエチルホスフィド）（ヘキシル）イットリウム；［１−イソペンチル−１−プロピルメチレン−（エチル，プロピル−ＴＡＨ）（フェニルアミド）］（メトキシ）（ヘプチル）イットリウム；［１イソプロピル−１−メチル−メチレン−（プロピル，フェニル−ＴＡＨ）（２，３，４−トリメチル−５エチルシクロペンタジエニル）］（メチル）（メチルノニルホスフィド）イットリウム；［１−メチル−１−イソプロピル−メチレン−（プロピル，エチル−ＴＡＨ）（１−ブロモ−２，３，４−トリメチルインデニル）］（エチル（トリエチルシリル））（ヘキシル）イットリウム；［１−メチル−１−フェニル−メチレン−（イソペンチル，エチル（トリエチルシリル）−ＴＡＨ）（２，３，６，７−テトラフェニルフルオレニル）］（フェノキシ）（メチル）イットリウム；［１−ペンチル−１−プロピル−メチレン−（プロピル，エチル−ＴＡＨ）（テトラメチルシクロペンタジエニル）］（メチル（トリエチルシリル））（ジメチルアミド）イットリウム；［１−フェニル−１−メチル−メチレン−（エチル，イソヘキシル−ＴＡＨ）（２，４−ジメチル−６−フェニルインデニル）］（ジメチルホスフィド）（ｔ−ブチル）イットリウム；［１−プロピル−１−エチルメチレン−（ジエチル（トリメチルシリル）−ＴＡＨ）（プロピルアミド）］（２−メチル−４−エチルフェノキシ）（２−メチル−４−エチルフェノキシ）イットリウム；［１−プロピル−１−イソペンチル−メチレン−（オクチル，メチル−ＴＡＨ）（メチルホスフィド）］（エトキシ）（エチル（トリエチルシリル））イットリウム；［１，１−ジプロピルメチレン−（３−メチルペンチル，エチル−ＴＡＨ）（１−クロロ−２，３，４−トリメチルフルオレニル）］（メチル（トリメチルシリル））（イソペンチル）イットリウム；［１−イソプロピル−１−ペンチル−メチレン−（ヘプチル，プロピル−ＴＡＨ）（５，６−２，３−ジブロモインデニル）］（ｔ−ブチル）（イソプロポキシ）イッテルビウム；［１−イソプロピル−１−エチル−メチレン−（イソペンチル，３−メチルペンチル−ＴＡＨ）（フルオレニル）］（フェノキシ）（オクチル）ツリウム；［１−フェニル−１−メチル−メチレン−（プロピル，メチル−ＴＡＨ）（２−プロピルシクロペンタジエニル）］（イソヘキシル）（ヘキシル）ツリウム；［１−イソプロピル−１−メチル−１−メチレン−（エチル，イソプロピル−ＴＡＨ）（フェニルアミド）］（メチルノニルホスフィド）（メチルエチルアミド）テルビウム；［１−イソペンチル−１−プロピル−メチレン−（ジイソプロピル−ＴＡＨ）（２，３−ジブロモインデニル）］（２−メチル−４−エチルフェノキシ）（イソペントキシ）スカンジウム；［１−フェニル−１−プロピル−メチレン（ジ−ｔ−ブチル−ＴＡＨ）（メチルアミド）］（フェニルエチルホスフィド）（ヘプチル）スカンジウム；［１−プロピル−１−メチル−メチレン−（メチル，ブチル−ＴＡＨ）（ペルフルオロフルオレニル）］（オクチル）（イソペントキシ）スカンジウム；［１−ヘキシル−１−イソプロピル−メチレン−（ジプロピル−ＴＡＨ）（メチルホスフィド）］（プロポキシ）（メチルノニルホスフィド）プラセオジム；［１−メチル−１エチル−メチレン−（プロピル，ヘプチル−ＴＡＨ）（ｔ−ブチルアミド）］（イソヘキシル）（ペントキシ）ネオジム；［１−メチル−１−エチル−メチレン−（エチル，イソプロピル−ＴＡＨ）（ペルフルオロフルオレニル）］（フェニルエチルホスフィド）（メチル）ルテチウム；［１−プロピル−１エチル−メチレン−（ヘキシル，エチル−ＴＡＨ）（フェニルホスフィド）］（ｔ−ブチル）（フェニルエチルホスフィド）ルテチウム；［１−フェニル−１−エチル−メチレン−（エチル，メチル−ＴＡＨ）（２，３−ジブロモインデニル）］（ジブチル）ランタン；［１−フェニル−１−プロピル−メチレン（エチル（トリメチルシリル），プロピル−ＴＡＨ）（フェニルアミド）］（メチルプロピルホスフィド）（フェニルエチルホスフィド）ガドリニウム；［１−イソプロピル−１−プロピル−メチレン−（プロピル，メチル（トリメチルシリル）−ＴＡＨ）（フェニルアミド）］（メチルプロピルアミド）（メチル）エルビウム；［１−イソプロピル−１−フェニル−メチレン−（ジメチル−ＴＡＨ）（テトラメチ−シクロペンタジエニル）］（フェニル）（メチルプロピルホスフィド）ジスプロシウム；
【００８４】
シラニレン架橋のＴＡＨ触媒前駆体
［１−エチル−１−フェニル−シラニレン−（メチル，ペンチル−ＴＡＨ）（１−ブロモ−２，３，４−トリメチルインデニル）］（ペントキシ）（ジフェニルアミド）イットリウム；［１−メチル−１−イソプロピルシラニレン−（フェニル，エチル−ＴＡＨ）（１−クロロ−２，３，４−トリメチルフルオレニル）］（ジフェニルホスフィド）（ヘキシル）イットリウム；［１，１−ジメチルシラニレン−（エチル，フェニル−ＴＡＨ）（１−クロロ−２，３，４−トリメチルフルオレニル）］（プロポキシ）（ブトキシ）イットリウム；［１−メチル−１−ペンチル−シラニレン−（３−メチルペンチル，エチル−ＴＡＨ）（２−プロピルシクロペンタジエニル）］（ペンチル）（ペンチル）イットリウム；［１−メチル−１−フェニル−シラニレン−（イソプロピル，メチル−ＴＡＨ）（インデニル）］（ジメチルホスフィド）（ｔ−ブチル）イットリウム；［１−メチル−１−フェニル−シラニレン−（プロピル，メチル−ＴＡＨ）（２，３，６，７−テトラフェニルフルオレニル）］（プロピル）（２，５−ジメチルフェノキシ）イットリウム；［１−ペンチル−イソプロピル−シラニレン−（メチル，３−メチルペンチル−ＴＡＨ）（ペルフルオロフルオレニル）］（プロポキシ）（２，４−ジメチルフェノキシ）イットリウム；［１−プロピル−１−エチル−シラニレン−（ペンチル，メチル−ＴＡＨ）（シクロペンタジエニル）］（エチル）（イソプロポキシ）イットリウム；［１−プロピル−１−メチル−シラニレン−（メチル，プロピル−ＴＡＨ）（プロピルアミド）］（ｔ−ブトキシ）（ブトキシ）イットリウム；［１，１−ジプロピルシラニレン−（ジフェニル−ＴＡＨ）（２−プロピルシクロペンタジエニル）］（プロピル）（エトキシ）イットリウム；［１−イソペンチル−１−フェニル−シラニレン−（イソプロピル，ｔ−ブチル−ＴＡＨ）（ｔ−ブチルホスフィド）（ジフェノキシ）イッテルビウム；［１−フェニル−１−プロピル−シラニレン（フェニル，イソプロピル−ＴＡＨ）（ペルフルオロフルオレニル）］（プロピル）（ヘキソキシ）テルビウム；［１プロピル−１−イソプロピル−シラニレン−（プロピル，エチル（トリメチルシリル）−ＴＡＨ）（ペルフルオロフルオロエニル）］（メチルプロピルアミド）（エチル（トリメチルシリル）テルビウム；［１−エチル−１−イソペンチル−シラニレン−（ジイソプロピル−ＴＡＨ）（ｔ−ブチルアミド）］（ヘキシル）（フェノキシ）スカンジウム；１−イソプロピル−１−エチル−シラニレン−（プロピル，エチル（トリメチルシリル）−ＴＡＨ）（２，４−ジメチル−６−フェニルインデニル））（２−メチル−４−エチルフェノキシ）（メチルノニルホスフィド）スカンジウム；［１−ペンチル−１−プロピル−シラニレン−（イソプロピル，メチル（トリエチルシリル）−ＴＡＨ）（ペルクロロインデニル）］（エチルペンチルホスフィド）（メチルプロピルホスフィド）スカンジウム；［１−フェニル−１−ブチル−シラニレンク−（エチル，プロピル−ＴＡＨ）（ペルフルオロフルオレンチル）］（ヘキソキシ）（ブトキシ）スカンジウム；［１−プロピル−１−エチルシラニレン−（シオプロピル，メチル−ＴＡＨ）（ペルフルオロシクロペンタジエニル）］（メチルプロピルアミド）（メチルプロピルアミド）スカンジウム；［１−メチル−１−プロピル−シラニレン−（ブチル，イソプロピル−ＴＡＨ）（１−ブロモ−２，３，４−トリメチルインデニル）］（フェニル）（ジフェニルアミド）サマリウム；［１−イソペンチル−１−プロピル−シラニレン−（イソヘキシル，メチル−ＴＡＨ）（１−ブロモ−２，３，４−トリメチルインデニル）］（フェニルエチルアミド）（エチルペンチルホスフィド）プラセオジム；［１−ブチル−１−プロピル−シラニレン−（オクチル，メチル−ＴＡＨ）（２，３，４−トリメチル−５−エチルシクロペンタジエニル）］（メチルエチルアミド）（オクチル）ルテチウム；［１−メチル−１−エチル−シラニレン−（プロピル，ｔ−ブチル−ＴＡＨ）（メチルアミド）］（イソプロポキシ）（エチル（トリエチルシリル））ランタン；［１−イソプロピル−１−プロピルシラニレン−（メチル，ｔ−ブチル−ＴＡＨ）（ペルクロロインデニル）］（ヘキシル）（メチルノニルホスフィド）ガドリニウム；［１−プロピル−１−フェニル−シラニレン（メチル（トリメチルシリル），エチル−ＴＡＨ）（イソプロピルアミド）］（フェニルエチルホスフィド）（オクチル）ガドリニウム；［１−エチル−１−イソプロピル−シラニレン−（メチル，イソプロピル−ＴＡＨ）（インデニル）］（メチル（トリエチルシリル））（エチル（トリメチルシリル））セリウム
【００８５】
ゲルマニレン架橋のＴＡＨ触媒前駆体
［１−エチル−１−メチル−ゲルマニレン−（ジメチル（トリエチルシリル）−ＴＡＨ）（プロピルアミド）］（ジフェニルアミド）（メチル）イットリウム；［１−イソペンチル−１−プロピル−ゲルマニレン−（ヘキシル，エチル（トリエチルシリル）−ＴＡＨ）（エチルアミド）］（ジメチルホスフィド）（メチルプロピルホスフィド）イットリウム；［１，１−ジイソプロピル−ゲルマニレン−（エチル，プロピル−ＴＡＨ）（ペルクロロインデニル）］（イソペンチル）（メチル）イットリウム；［１，１−ジイソプロピル−ゲルマニレン−（ヘキシル，ペンチル−ＴＡＨ）（シクロペンタジエニル）］（イソペンチル）（ｔ−ブチル）イットリウム；［１−イソプロピル−１−メチル−ゲルマニレン（エチル（トリエチルシリル），メチル（トリエチルシリル）−ＴＡＨ）（ペルフルオロフルオレニル）］（エトキシ）（３−メチルペンチル）イットリウム；［１，１−ジメチルゲルマニレン−（フェニル，イソプロピル−ＴＡＨ）（プロピルアミド）］（メチル（トリメチルシリル））（フェノキシ）イットリウム；［１−メチル−１−プロピルゲルマニレン−（ジエチル−ＴＡＨ）（エチルアミド）］（イソペンチル）（エチル（トリメチルシリル））イットリウム；［１−メチル−１−プロピル−ゲルマニレン−（ジメチル−ＴＡＨ）（プロピルアミド）］（メチルノニルホスフィド）（イソペントキシ）イットリウム１−ペンチル−１−イソプロピル−ゲルマニレン−（エチル（トリメチルシリル），エチル−ＴＡＨ）（エチルアミド））（メチルプロピルホスフィド）（フェニル）イットリウム；［１−フェニル−１−エチル−ゲルマニレン（イソペンチル，エチル（トリメチルシリル）−ＴＡＨ）（フルオレニル）］（プロピル）（フェニルエチルホスフィド）イットリウム；［１−フェニル−１イソプロピル−ゲルマニレン−（メチル，ｔ−ブチル−ＴＡＨ）（シクロペンタジエニル）］（ペンチル）（エチル（トリメチルシリル））イットリウム；（１−フェニル−１−メチル−ゲルマニレン−（ジエチル（トリエチルシリル）−ＴＡＨ）（エチルアミド））（メチル）（エチル）イットリウム；［１，２−ジフェニルゲルマニレン−（３−メチルペンチル，プロピル−ＴＡＨ）（２，３−ジブロモインデニル）］（エチル（トリメチルシリル））（ｔ−ブチル）イットリウム；［１−フェニル−１−プロピルゲルマニレン−（イソペンチル，プロピル−ＴＡＨ）（ｔ−ブチルアミド）］（エチル（トリメチルシリル））（エチル（トリエチルシリル））イットリウム；［１−プロピル−１−ブチル−ゲルマニレン−（エチル（トリメチルシリル），エチル−ＴＡＨ）（プロピルアミド）］（ｔ−ブチル）（エチル（トリメチルシリル）イットリウム；［１−プロピル−１−エチル−ゲルマニレン−（プロピル，ヘキシル−ＴＡＨ）（メチルホスフィド）］（２−メチル−４エチルフェノキシ）（ペントキシ）イットリウム；［１−イソプロピル−１−エチル−ゲルマニレン（ジメチル（トリエチルシリル）−ＴＡＨ）（ｔ−ブチルアミド）］（メチルエチルアミド）（エチルペンチル）ホスフィド）スカンジウム；［１−プロピル−１−ブチル−ゲルマニレン（メチル（トリエチルシリル），プロピル−ＴＡＨ）（メチルアミド）］（ジフェニルホスフィド）（エチル）スカンジウム；［１−メチル−１−イソプロピル−ゲルマニレン−（ジプロピル−ＴＡＨ）（２，４−ジメチル−６−フェニルインデニル）］（プロピル）（エチル）プラセオジム；［１−エチル−１−イソプロピルゲルマニレン−（ジメチル−ＴＡＨ）（１−ブロモ−２，３，４−トリメチルインデニル）］（ジメチルアミド）（プロポキシ）ルテチウム；［１−イソペンチル−１−エチル−ゲルマニレン−（オクチル，プロピル−ＴＡＨ）（インデニル）］（ヘキシル）（メチル（トリメチルシリル））ランタン；［１−イソプロピル−１−ヘキシル−ゲルマニレン−（イソプロピル，プロピル−ＴＡＨ）（ペルフルオロフルオレニル）］（イソプロポキシ）（イソプロピル）ランタン；［１−プロピル−１−フェニル−ゲルマニレン−（３−メチルペンチル，イソペンチル−ＴＡＨ）（ペルフルオロフルオレニル）］（ジメチルホスフィド）（メチル（トリメチルシリル））ガドリニウム；［１−プロピル−１−メチル−ゲルマニレン−（ヘキシル，エチル−ＴＡＨ）（ｔ−ブチルアミド）］（ジプレニルアミド）（フェニル）ユウロピウム；［１−メチル−１−ペンチル−ゲルマニレン−（プロピル，イソヘキシル−ＴＡＨ）（２，３，４−トリメチル−５−エチルシクロペンタジエニル）］（エチル（トリエチルシリル））（フェニルエチルアミド）セリウム
【００８６】
エチレニル架橋のＴＡＨ触媒前駆体
［１−エチル−１−プロピル−エチレン−（メチル，イソプロピル−ＴＡＨ）（エチルアミド）］（メチル（トリメチルシリル））（イソプロピル）イットリウム；［１，１−ジメチルエチレン−（イソプロピル，エチル−ＴＡＨ）（ｔ−ブチルホスフィド）］（エトキシ）（メチル（トリメチルシリル））イットリウム；［１ペンチル−１−メチル−エチレン−（エチル（トリエチルシリル），フェニル−ＴＡＨ）（プロピルアミノ）］（メチル）（ヘプチル）イットリウム；［１−フェニル−１−ブチル−エチレン−（イソヘキシル，イソペンチル−ＴＡＨ）（１−クロロ−２，３，４−トリメチルフルオレニル）］（イソプロポキシ）（エチル）イットリウム；［１，２−ジフェニルエチレン−（エチル，メチル−ＴＡＨ）（ペルクロロインデニル）］（メチル）（ジメチルアミド）イットリウム；［１−プロピル−１−イソプロピル−エチレン−（エチル，プロピル−ＴＡＨ）（ペルクロロインデニル）］（エチルペンチルホスフィド）（フェニル）イットリウム；［１−プロピル−１−フェニル−エチレン−（ジメチル（トリエチルシリル）−ＴＡＨ）（シクロペンタジエニル）］（イソヘキシル）（メトキシ）イットリウム；［１，１−ジエチル−エチレン−（エチル（トリエチルシリル），エチル−ＴＡＨ）（１−ブロモ−２，３，４−トリメチルインデニル）］（エチル（トリエチルシリル））（ジメチルホスフィド）スカンジウム；［１−エチル−１−ペンチル−エチレン−（ジエチル−ＴＡＨ）（ペルフルオロシクロペンタジエニル）］（ジメチルホスフィド）（ジフェニルアミド）スカンジウム；［１−イソプロピル−１−フェニル−エチレン−（エチル，ヘキシル−ＴＡＨ）（ｔ−ブチルアミド）］（プロポキシ）（ジフェニルホスフィド）スカンジウム；［１−メチル−２−イソプロピル−エチレン−（メチル，オクチル−ＴＡＨ）（ｔ−ブチルホスフィド）］（ｔ−ブチル）（エチルペンチルホスフィド）スカンジウム；［１，２−ジメチル−エチレン−（ジエチル−ＴＡＨ）（３，４，５，６−テトラフェニルフルオレニル）］（メチルエチルホスフィド）（ヘキシル）イットリウム；［１，１−ジイソプロピルエチレン−（エチル，ｔ−ブチル−ＴＡＨ）（ｔ−ブチルアミド）］（メチルプロピルアミド）（メチルエチルアミド）ネオジム；［１−メチル−２−プロピル−エチレン−（メチル，イソペンチルＴＡＨ）（テトラメチルシクロペンタジエニル）］（ペントキシ）（メチルプロピルアミド）スカンジウム；［１−エチル−２−イソプロピル−エチレン−（イソプロピル，イソヘキシル−ＴＡＨ）（フルオレニル）］（ジフェニルホスフィド）（エチルペンチルホスフィド）テルビウム；［１−エチル−２−フェニル−エチレン−（エチル（トリエチルシリル），メチル−ＴＡＨ）（フェニルホスフィド）］（ｔ−ブトキシ）（メチルエチルアミド）ルテチウム；［１−イソプロピル−１−プロピル−エチレン−（ペンチル，エチル−ＴＡＨ）（２，３，４−トリメチル−５−エチルシクロペンタジエニル）］（ジメチルアミド）（ヘキソキシ）ルテチウム；［１，１−ジイソプロピル−エチレン−（３−メチルペンチル，イソプロピル−ＴＡＨ）（メチルホスフィド）］（フェノキシ）（ヘプチル）ランタン；［１，２−ジメチル−エチレン−（３−メチルペンチル，エチル（トリエチルシリル）−ＴＡＨ）（ペルフルオロフルオレニル）］（メチルエチルアミド）（フェニル）プラセオジム；［１，２−ジエチルエチレン−（イソプロピル，メチル（トリエチルシリル）−ＴＡＨ）（２，３，４−トリメチル−５−エチルシクロペンタジエニル）］（エチル）（ヘキシル）イットリウム；［１，２ジフェニルエチレン−（イソプロピル，エチル−ＴＡＨ）（インデニル）］（ブトキシ）（フェニルエチルアミド）エルビウム；［１−プロピル−２−エチル−エチレン−（プロピル，エチル（トリメチルシリル）−ＴＡＨ）（トブチルアミド）］（メチルエチルアミド）（２，４−ジメチルフェノキシ）スカンジウム；［１−エチル−１−フェニル−エチレン−（イソプロピル，オクチル−ＴＡＨ）（インデニル）］（メチルプロピルホスフィド）（メチル（トリエチルシリル））ジスプロシウム；［１−フェニル−２−エチル−エチレン−（イソプロピル，ヘキシルＴＡＨ）（テトラメチルシクロペンタジエニル）］（ヘキソキシ）（イソペンチル）ランタン；［１，１ジエチル−エチレン−（ペンチル，プロピル−ＴＡＨ）（２−プロピルシクロペンタジエニル）］（ペンチル）（エチルペンチルホスフィド）イットリウム；［１−エチル−２−メチル−エチレン−（イソヘキシル，メチル（トリメチルシリル）−ＴＡＨ）（ペルフルオロフルオレニル）］（ｔ−ブチル）（ヘキシル）イットリウム；［１−エチル−２−フェニル−エチレン−（イソプロピル，プロピル−ＴＡＨ）（２，４−ジメチル−６フェニルインデニル）］（イソプロポキシ）（ヘキソキシ）イットリウム；［１−エチル−２−フェニル−エチレン−（ｔ−ブチル，メチル−ＴＡＨ）（ペルフルオロフルオレニル）］（ジフェニルホスフィド）（メチル（トリメチルシリル））イットリウム；［１−イソプロピル−２−メチル−エチレン−（エチル，メチルＴＡＨ）（フェニルホスフィド）］（メチルプロピルアミド）（エトキシ）ホルミウム；［１−イソプロピル−２−メチル−エチレン−（ｔ−ブチル，メチル（トリメチルシリル）−ＴＡＨ）（３，４，５，６−テトラフェニルフルオレニル）］（メチルエチルアミド）（メチル（トリエチルシリル））ジスプロシウム；［１−フェニル−２−イソペンチル−エチレン−（エチル，プロピル−ＴＡＨ）（２−プロピルシクロペンタジエニル）］（ジメチルアミド）（エトキシ）イットリウム；［１−フェニル−２−プロピル−エチレン−（エチル，イソヘキシルＴＡＨ）（２，３−ジブロモインデニル）］（ペントキシ）（エチル（トリエチルシリル））イットリウム
【００８７】
プロピレニル架橋のＴＡＨ触媒前駆体
［１−フェニル−１−エチル−プロピレン−（オクチル，メチル−ＴＡＨ）（２，３−ジブロモインデニル）］（メチルプロピルアミド）（２−メチル−４−エチルフェノキシ）イットリウム；［１−プロピル−１−フェニル−プロピレン−（ジメチル−ＴＡＨ）（２−プロピルシクロペンタジエニル）］（エチル）（ｔ−ブチル）イットリウム；［１−ペンチル−１−プロピル−プロピレン−（ジエチル−ＴＡＨ）（ペルフルオロフルオレニル）］（フェニル）（メチルノニルホスフィド）ランタン；［１−イソプロピル１−メチル−プロピレン−（プロピル，オクチル−ＴＡＨ）（ペルクロロインデニル）］（フェニルエチルアミド）（プロポキシ）ネオジム；［１，２−ジフェニルプロピレン−（ジエチル−ＴＡＨ）（インデニル）］（ヘキシル）（フェニルエチルホスフィド）イットリウム；［１−プロピル−１−イソプロピル−プロピレン−（エチル，メチル−ＴＡＨ）（２−プロピルシクロペンタジエニル）］（イソペントキシ）（メチルエチルアミド）イットリウム；［１−イソプロピル−１−エチル−プロピレン−（イソプロピル，イソペンチル−ＴＡＨ）（フェニルホスフィド）］（イソペンチル）（ジフェニルアミド）スカンジウム；［１−フェニル−１−エチル−プロピレン−（イソプロピル，３−メチルペンチル−ＴＡＨ）（ペルフルオロフルオレニル）］（エチル）（メチル）ランタン；［１−プロピル−１−メチル−プロピレン−（メチル，オクチル−ＴＡＨ）（シクロペンタジエニル）］（フェノキシ）（２，４ジメチルフェノキシ）ネオジム；［１−エチル−１−フェニル−プロピレン−（メチル（トリメチルシリル），イソプロピル−ＴＡＨ）（フルオレニル）］（３−メチルペンチル）（ヘプチル）イットリウム；［１，１−ジメチルプロピレン−（ｔ−ブチル，フェニル−ＴＡＨ）（インデニル）］（ブトキシ）（エトキシ）スカンジウム；［１−イソプロピル−１−エチル−プロピレン−（エチル，イソプロピル−ＴＡＨ）（２，４ジメチル−６−フェニルインデニル）］（イソヘキシル）（ブトキシ）イットリウム；［１−ブチル−２−メチルプロピレン−（メチル（トリエチルシリル），メチル−ＴＡＨ）（フェニルホスフィド）］（ヘキソキシ）（ジメチルアミド）イッテルビウム；［１−プロピル−２−エチル−プロピレン−（メチル，ヘプチル−ＴＡＨ）（フェニルホスフィド）］（メチルノニルホスフィド）（フェニルエチルアミド）イットリウム；［１−イソプロピル−２−メチル−プロピレン−（ジエチル−ＴＡＨ）（２，３，４−トリメチル−５エチルシクロペンタジエニル）］（イソヘキシル）（エチル）ランタン；［１−プロピル−２−イソペンチルプロピレン−（メチル，イソペンチル−ＴＡＨ）（メチルアミド）］（ブチル）（ヘキシル）イットリウム；［１，２ジメチル−プロピレン−（ペンチル，プロピル−ＴＡＨ）（ペルフルオロフルオレニル）］（メチルノニル−ホスフィド）（メチルプロピルホスフィド）スカンジウム；［１，２−ジエチルプロピレン−（３−メチルペンチル，イソヘキシル−ＴＡＨ）（２−プロピルシクロペンタジエニル）］（メチル）（エチル（トリエチルシリル））イットリウム；［１，２−ジメチル−プロピレン−（フェニル，メチル−ＴＡＨ）（１−クロロ−２，３，４−トリメチルフルオレニル）］（イソプロポキシ）（ブチル）イットリウム；［１−メチル−２−エチル−プロピレン−（メチル，ヘプチル−ＴＡＨ）（シクロペンタジエニル）］（ペンチル）（ジメチルアミド）プラセオジム；［１−メチル−２−イソプロピル−プロピレン−（エチル，プロピル−ＴＡＨ）（ペルフルオロフルオレニル）］（メチル（トリエチルシリル））（フェノキシ）ルテチウム；［１−メチル−２−フェニル−プロピレン−（ジメチル−ＴＡＨ）（エチルアミド）］（エチル（トリエチルシリル））（ヘキソキシ）イットリウム；［１−メチル−２−プロピル−プロピレン−（メチル，ヘキシル−ＴＡＨ）（ペルフルオロフルオレニル）］（エトキシ）（２−メチル−４−エチルフェノキシ）ランタン；［１−フェニル−２−メチル−プロピレン−（ブチル，イソヘキシル−ＴＡＨ）（インデニル）］（プロポキシ）（ｔ−ブトキシ）イットリウム；［１−フェニル−２−メチル−プロピレン−（エチル，イソプロピル−ＴＡＨ）（メチルアミド）］（メチルエチルホスフィド）（メチル（トリメチルシリル））プラセオジム；［１，２−ジペンチル−プロピレン−（エチル，メチル（トリエチルシリル）−ＴＡＨ）（ｔ−ブチルホスフィド）］（プロポキシ）（メチル（トリエチルシリル））スカンジウム；［１−メチル−２−エチル−プロピレン−（エチル，メチル−ＴＡＨ）（フェニルアミド）］（ｔ−ブチル）（エトキシ）ルテチウム；［１，３−ジイソプロピル−プロピレン（ヘキシル，プロピル−ＴＡＨ）（ｔ−ブチルホスフィド）］（メチルプロピルホスフィド）（フェニル）サマリウム；［１−メチル−３−イソプロピル−プロピレン−（メチル，イソプロピル−ＴＡＨ）（シクロペンタジエニル）］（ヘプチル）（メチル（トリメチルシリル））ユウロピウム；［１−メチル−３フェニル−プロピレン−（メチル，ブチル−ＴＡＨ）（エチルアミド）］（エチル）（フェニルエチルアミド）エルビウム；［１−エチル−３−メチル−プロピレン−（３−メチルペンチル，エチル−ＴＡＨ）（フルオレニル）］（メチル）（イソヘキシル）イットリウム；［１−エチル−３−イソプロピル−プロピレン−（イソプロピル，イソペンチルＴＡＨ）（ペルフルオロフルオレニル）］（エトキシ）（フェニルエチルアミド）テルビウム；［１−メチル−３フェニル−プロピレン−（エチル，イソプロピル−ＴＡＨ）（ペルフルオロシクロペンタジエニル）］（ペンチル）（ヘキシル）イットリウム；［１，３−ジエチル−プロピレン−（メチル，プロピル−ＴＡＨ）（ｔ−ブチルアミド）］（メチルノニルホスフィド）（フェニルエチルアミド）イットリウム；［１−エチル−３−ヘキシル−プロピレン−（ジイソペンチル−ＴＡＨ）（３，４，５，６−テトラフェニルフルオレニル）］（エトキシ）（イソペントキシ）イットリウム；［１，３−ジフェニル−プロピレン−（ジイソプロピル−ＴＡＨ）（２，４−ジメチル−６−フェニルインデニル）］（ヘキシル）（フェノキシ）イットリウム；［１−メチル−３−プロピル−プロピレン−（メチル（トリメチルシリル），メチル−ＴＡＨ）（ｔ−ブチルホスフィド）］（３−メチルペンチル）（ブトキシ）セリウム；［１−ブチル−３−メチル−プロピレン−（ｔ−ブチル，エチル−ＴＡＨ）（シクロペンタジエニル）（ヘキソキシ）（ジメチルアミド）ランタン；［１−イソプロピル−３−メチル−プロピレン−（ジメチル−ＴＡＨ）（メチルアミド）］（ｔ−ブトキシ）（２，４−ジメチルフェノキシ）スカンジウム；［１−プロピル−３−メチル−プロピレン−（ジメチル（トリエチルシリル）−ＴＡＨ）（イソプロピルアミド）］（ヘプチル）（イソペンチル）エルビウム；［１−ペンチル−３−メチル−プロピレン−（ヘプチル，イソプロピル−ＴＡＨ）（メチルアミド）］（メチルプロピルアミン）（フェニルエチルホスフィド）スカンジウム；［１，３−ジエチル−プロピレン（ジプロピル−ＴＡＨ）（２，３−ジブロモインデニル）］（メチルプロピルアミド）（イソヘキシル）サマリウム；［１−メチル−３−メチル−プロピレン−（ジエチル−ＴＡＨ）（フルオレニル）］（メチル（トリエチルシリル））（メチルプロピルホスフィド）イットリウム
【００８８】
ＴＡＨ系触媒前駆体の代表的な例
［１−プロピル−１−イソプロピル−エチレン−（エチル（トリメチルシリル），メチルＴＡＨ）（２，４−ジメチル−６−フェニルインデニル）］（ヘキシル）（フェニルエチルアミド）イットリウム；［１−イソプロピル−１−プロピル−ゲルマニレン−（エチル，３−メチルペンチル−ＴＡＨ）（２プロピルシクロペンタジエニル）］（エチル）（メチルエチルアミド）イットリウム；［１−メチル−１−プロピルゲルマニレン−（ジメチル−ＴＡＨ）（ｔ−ブチルホスフィド）］（ジフェニルアミド）（エトキシ）イットリウム；［１−イソプロピル−１−フェニル−メチレン−（ｔ−ブチル，エチル（トリエチルシリル）−ＴＡＨ）（２プロピルシクロペンタジエニル）］（エトキシ）（エチル（トリメチルシリル））イットリウム；［１，１−ジメチルメチレン−（イソプロピル，プロピル−ＴＡＨ）（フェニルアミド）］（フェニル）（ジメチルアミド）イットリウム；［１−フェニル−１−エチル−メチレン−（ジエチル−ＴＡＨ）（ペルフルオロシクロペンタジエニル）］（メチルエチルホスフィド）（メチルイットリウム；［１−フェニル１−プロピル−メチレン−（エチル，プロピル−ＴＡＨ）（ペルフルオロフルオレニル）］（ｔ−ブチル）（エチル（トリメチルシリル））イットリウム；［１−プロピル−１−フェニル−メチレン−（イソプロピル，メチル−ＴＡＨ）（フェニルホスフィド）］（フェニル）（プロポキシ）イットリウム；［１−プロピル−１−フェニル−メチレン−（メチル，プロピル−ＴＡＨ）（ｔ−ブチルアミド）］（ヘキシル）（フェノキシ）イットリウム；［１，１ジイソプロピル−フェニレン−（３−メチルペンチル，３−メチルペンチル−ＴＡＨ）（イソプロピルアミド）］（ペンチル）（メチルエチルホスフィド）イットリウム；［１，１−ジメチルフェニレン−（ヘプチル，メチル（トリエチルシリル）−ＴＡＨ）（テトラメチルシクロペンタジエニル）］（ブトキシ）（メチル（トリメチルシリル））イットリウム；［１，１−ジプロピルフェニレン−（３−メチルペンチル，ヘプチル−ＴＡＨ）（フェニルアミド）］（イソペンチル）（エチル）イットリウム；［１−ブチル−１−フェニル−シラニレン−（３メチルペンチル，メチル−ＴＡＨ）（１−クロロ−２，３，４−トリメチルフルオレニル）］（ジメチルホスフィド）（エチル（トリメチルシリル））イットリウム；［１−イソプロピル−１−プロピル−シラニレン（プロピル，エチル（トリメチルシリル）−ＴＡＨ）（３，４，５，６−テトラフェニルフルオレニル）］（メチル（トリエチルシリル））（フェニルエチルアミド）イットリウム；［１−メチル−１−エチル−シラニレン（ペンチル，メチル（トリメチルシリル）−ＴＡＨ）（フルオレニル）］（エチルペンチルホスフィド）（ブトキシ）イットリウム；［１−メチル−１−ペンチル−シラニレン−（メチル，イソプロピル−ＴＡＨ）（ペルフルオロフルオレニル）］（エチル（トリメチルシリル））（プロピル）イットリウム；［１−ペンチル−１−メチルシラニレン−（エチル，ブチル−ＴＡＨ）（メチルアミド）］（ジメチルアミド）（２−メチル−４−エチルフェノキシ）イットリウム；［１−ペンチル−１−メチル−シラニレン−（イソプロピル，エチル−ＴＡＨ）（ペルクロロインデニル）］（エチルペンチルホスフィド）（メチルプロピルアミド）イットリウム；［１フェニル−１−メチル−シラニレン−（ｔ−ブチル，イソペンチル−ＴＡＨ）（２，３，４−トリメチル−５エチルシクロペンタジエニル）］（エチル）（ジフェニルホスフィド）イットリウム；［１−プロピル−１−エチルシラニレン−（エチル，３−メチルペンチル−ＴＡＨ）（メチルホスフィド）］（イソペントキシ）（エチルペンチルホスフィド）イットリウム；［１−プロピル−１−メチル−シラニレン−（オクチル，プロピル−ＴＡＨ）（ペルフルオロフルオレニル）］（メチル）（イソペンチル）イットリウム；［１−プロピル−１−イソプロピルメチレン−（イソプロピル，エチル−ＴＡＨ）（エチルアミド）］（メトキシ）（エチル（トリメチルシリル））イッテルビウム；［１−イソプロピル−１−フェニル−シラニレン−（メチル，プロピル−ＴＡＨ）（３，４，５，６−テトラフェニルフルオレニル）］（フェノキシ）（イソペントキシ）イッテルビウム；［１−メチル−１−プロピル−フェニレン−（ブチル，エチル−ＴＡＨ）（１−ブロモ−２，３，４トリメチルインデニル）］（ジメチルホスフィド）（エチル）ツリウム；［１−メチル−１−イソプロピルシラニレン−（ジプロピル−ＴＡＨ）（２，３，４−トリメチル−５−エチルシクロペンタジエニル）］（エチル）（メチル（トリエチルシリル））ツリウム；［１−エチル−１−イソプロピル−シラニレン−（イソプロピル，メチル（トリメチルシリル）−ＴＡＨ）（メチルアミド）］（メチルノニルホスフィド）（２−メチル−４−エチルフェノキシ）テルビウム；［１−イソプロピル−１−メチル−エチレン−（エチル，ｔ−ブチル−ＴＡＨ）（１ブロモ−２，３，４−トリメチルインデニル）］（イソヘキシル）（２，４−ジメチルフェノキシ）スカンジウム；［１エチル−１−プロピル−メチレン−（ヘプチル，ｔ−ブチル−ＴＡＨ）（２−プロピルシクロペンタジエニル）］（ジメチルホスフィド）（エチル）スカンジウム；［１−イソペンチル−１−エチル−メチレン−（ｔ−ブチル，プロピル−ＴＡＨ）（テトラメチルシクロペンタジエニル）］（イソプロピル）（メチルエチルアミド）スカンジウム；［１−メチル−１−ペンチル−メチレン−（イソプロピル，メチル（トリエチルシリル）−ＴＡＨ）（プロピルアミド）］（イソペントキシ）（ペンチル）スカンジウム；［１−エチル−１−イソプロピル−プロピレン−（プロピル，エチル−ＴＡＨ）（テトラメチルシクロペンタジエニル）］（エトキシ）（ｔ−ブトキシ）スカンジウム；［１−メチル−１−エチル−プロピレン−（エチル（トリエチルシリル），プロピル−ＴＡＨ）（２，４−ジメチル−６フェニルインデニル）］（フェニル）（ペントキシ）スカンジウム；［１−エチル−１−フェニル−シラニレン−（ジエチル−ＴＡＨ）（フェニルホスフィド）］（ｔ−ブトキシ）（ヘプチル）スカンジウム；［１−フェニル−１−イソプロピル−シラニレン−（エチル（トリエチルシリル），エチル−ＴＡＨ）（テトラメチルシクロペンタジエニル）］（フェニルエチルホスフィド）（イソペンチル）スカンジウム；［１フェニル−１−イソプロピル−シラニレン−（ｔ−ブチル，プロピル−ＴＡＨ）（ペルクロロインデニル）］（プロピル）（メチルエチルホスフィド）スカンジウム；［１，１−ジプロピルメチレン−（メチル，フェニル−ＴＡＨ）（メチルホスフィド）］（ヘキシル）（ブトキシ）サマリウム；［１−ブチル−１−フェニル−シラニレン（イソプロピル，メチル−ＴＡＨ）（イソプロピルアミド）］（フェニル）（３，６−ジメチルフェノキシ）サマリウム；［１，１−ジイソプロピル−シラニレン−（ペンチル，ヘキシル−ＴＡＨ）（ペルフルオロフルオレニル）］（フェニル）（メチルプロピルホスフィド）プラセオジム；［１，１−ジプロピルシラニレン−（オクチル，ブチル−ＴＡＨ）（プロピルアミド）］（プロピル）（ジフェニルホスフィド）プラセオジム；［１，１−ジメチルメチレン−（ジイソプロピル−ＴＡＨ）（ペルクロロインデニル）］（ペンチル）（プロピル）ルテチウム；［１−プロピル−１−エチル−エチレン−（３−メチルペンチル，エチル（トリメチルシリル）−ＴＡＨ）（２，３，４−トリメチル−５−エチルシクロペンタジエニル）］（ヘキソキシ）（フェニルエチルアミド）ランタン［１−イソプロピル−１−フェニル−メチレン−（３−メチルペンチル，エチル−ＴＡＨ）（ペルフルオロフルオレニル）］（３，６−ジメチルフェノキシ）（ヘプチル）ランタン；［１，１−ジエチル−シラニレン−（メチル（トリエチルシリル），イソプロピル−ＴＡＨ）（フェニルアミド）］（イソペンチル）（ヘキソキシ）ランタン；［１，１−ジプロピルメチレン−（エチル，ペンチル−ＴＡＨ）（２−プロピルシクロペンタジエニル）］（フェニルエチルアミド）（ジフェニルアミド）ホルミウム；［１，２ジフェニルシラニレン−（ジメチル−ＴＡＨ）（イソプロピルアミド）］（エチル（トリエチルシリル））（メチルプロピルアミド）ホルミウム；［１，１−ジエチル−ブチレン−（プロピル，３−メチルペンチルＴＡＨ）（メチルアミド）］（２−メチル−４−エチルフェノキシ）（メチルプロピルホスフィド）クロピウム；［１−プロピル−１−メチル−メチレン−（プロピル，エチル（トリメチルシリル）−ＴＡＨ）（ｔ−ブチルアミド）］（ジメチルホスフィド）（プロポキシ）クロピウム；［１−エチル−１−フェニルメチレン−（フェニル，メチル−ＴＡＨ）（プロピルアミド）］（イソペンチル）（メチル（トリエチルシリル））エルビウム；［１−メチル−１−イソプロピル−シラニレン−（ヘキシル，エチルＴＡＨ）（インデニル）］（ヘキシル）（フェノキシ）エルビウム；［１，２−ジフェニルシラニレン−（エチル，イソペンチル−ＴＡＨ）（シクロペンタジエニル）］（メチルノニルホスフィド）（ジメチルアミド）スカンジウム
【００８９】
アザ配位子を有する代表的な触媒前駆体の例
種々のジアザ配位子
［１，１−ジエチル−メチレン−（ペンチル−ＤＡＣＮ）（メチルアミド）］（ヘキソキシ）（メチル（トリメチルシリル））イットリウム；［１−メチル−１−フェニル−メチレン−（イソプロピル−ＤＡＣＮ）（２，４−ジメチル−６−フェニルインデニル）］（ペントキシ）（フェニルエチルアミド）イットリウム；［１−ジプロピルメチレン−（イソプロピル−ＤＡＣＮ）（フルオレニル）］（プロポキシ）（プロポキシ）イットリウム；［１−プロピル−１−メチル−プロピレン−（プロピルＤＡＣＮ）（２，３，４−トリメチル−５−エチルシクロペンタジエニル）］（３，６−ジメチルフェノキシ）（ｔ−ブトキシ）イットリウム；［１−エチル−１−イソプロピル−シラニレン−（エチル−ＤＡＣＮ）（１−ブロモ−２，３，４−トリメチルインデニル）］（イソプロピル）（エトキシ）イットリウム；［１−メチル−１−イソプロピル−シラニレン−（３−メチルペンチル−ＤＡＣＮ）（ｔ−ブチルアミド）］（ｔ−ブトキシ）（ブトキシ）イットリウム；［１，１−ジプロピルシラニレン−（イソプロピル−ＤＡＣＮ）（ｔ−ブチルアミド）］（ブチル）（ジフェニルアミド）イットリウム；［１−メチル−１−エチル−メチレン−（イソプロピル−ＤＡＣＮ）（メチルアミド）］（ｔ−ブトキシ）（ジフェニルホスフィド）イッテルビウム；［１，１−ジプロピルゲルマニレン−（メチル−ＤＡＣＮ）（ペルフルオロシクロペンタジエニル）］（メチル（トリエチルシリル））（メチルノニルホスフィド）スカンジウム；［１−プロピル−１−フェニルシラニレン−（ヘキシル−ＤＡＣＮ）（メチルホスフィド）］（エチル（トリメチルシリル））（メチルエチルアミド）プラセオジム；［１−ブチル−１−メチルメチレン−（エチル−ＤＡＣＮ）（メチルホスフィド）］（２−メチル−４−エチルフェノキシ）（ｔ−ブトキシ）ネオジム；［１−メチル−１−エチル−メチレン−（メチル−ＤＡＣＮ）（シクロペンタジエニル）］（ジフェニルアミド）（エトキシ）ルテチウム；［１，２−ジフェニルエチレン（エチル−ＤＡＣＮ）（２，３−ジブロモインデニル）］（ｔ−ブトキシ）（メチルエチルアミド）ランタン；［１−メチル−１−プロピル−メチレン−（メチル（トリメチルシリル）−ＤＡＣＮ）（フェニルアミド）］（ｔ−ブチル）（エトキシ）ランタン；［１−プロピル−１−エチル−シラニレン−（メチル（トリメチルシリル）ＤＡＣＮ）（２，４−ジメチル−６−フェニルインデニル）］（ヘプチル）（メチル）（トリメチルシリル））ランタン；［１−イソプロピル−１−ペンチル−メチレン（プロピル−ＤＡＣＮ）（プロピルアミド）］（フェニルエチルアミド）（エチルペンチルホスフィド）ホルミウム；［１−イソプロピル−１−メチルメチレン−（プロピル−ＤＡＣＮ）（エチルアミド）］（プロピル）（３−メチルペンチル）ガドリニウム；［１−プロピル−１−エチル−シラニレン−（オクチル−ＤＡＣＮ）（１−ブロモ−２，３，４−トリメチルインデニル）］（メチルプロピルアミド）（エチル）ユウロピウム；［１−イソプロピル−１−プロピル−メチレン−（ブチル−ＤＡＣＮ）（２，３，４−トリメチル−５−エチルシクロペンタジエニル）］（ヘキシル）（メチルエチルアミド）セリウム；［１−エチル−１−フェニル−メチレン−（イソプロピル−ＤＡＣＮ）（プロピルアミド）］（プロピル）（エチルペンチルホスフィド）エルビウム；
【００９０】
種々のトリアザ配位子
［１−メチル−１−ブチル−メチレン−（プロピル，エチル−ＴＡＣＤＤ）（ｔ−ブチルホスフィド）］（イソヘキシル）（エチル（トリエチルシリル））スカンジウム；［１−エチル−１−フェニル−シラニレン−（エチル，メチル−ＴＡＣＤＤ）（ペルフルオロシクロプンタジエニル）］（エトキシ）（プロピル）スカンジウム；［１−メチル−１−フェニル−シラニレン−（ジプロピル−ＴＡＣＤＤ）（フルオレニル）］（メチルエチルアミド）（エチル（トリメチルシリル））スカンジウム；［１−プロピル−１メチル−シラニレン−（３−メチルペンチル，イソヘキシル−ＴＡＣＤＤ）（ペルクロロインデニル）］（エチル）（メチル（トリエチルシリル））プラセオジム；［１−メチル−１−フェニル−シラニレン−（エチル，３−メチルペンチル−ＴＡＣＤＤ）（エチルアミド）］（メチルプロピルアミド）（ヘキシル）ランタン；［１−フェニル−１−エチル−シラニレン−（イソヘキシル，ペンチル−ＴＡＣＤＤ）（２，３，４−トリメチル−５−エチルシクロペンタジエニル）］（メチル（トリメチルシリル））（フェニルエチルホスフィド）ジスプロシウム；［１−イソプロピル−１−エチルメチレン−（ヘプチル，フェニル−ＴＡＣＨ）（１−ブロモ−２，３，４−トリメチルインデニル）］（イソプロピル）（メチルプロピルアミド）イットリウム；［１−フェニル−１−イソプロピル−メチレン（メチル（トリメチルシリル），イソプロピル−ＴＡＣＨ）（フェニルホスフィド）］（ヘプチル）（エチルペンチルホスフィド）イットリウム；［１−フェニル−１−イソプロピル−シラニレン−（メチル，プロピル−ＴＡＣＨ）（３，４，５，８−テトラフェニルフルオレニル）］（イソペントキシ）（エトキシ）イットリウム；［１−イソプロピル−１−イソペンチル−メチレン−（メチル（トリメチルシリル），エチル−ＴＡＣＨ）（１−ブロモ２，３，４−トリメチルインデニル）］（プロポキシ）（プロピル）サマリウム；［１，１−ジメチルシラニレン（エチル，ｔ−ブチル−ＴＡＣＨ）（（１−クロロ−２，３，４−トリメチルフルオレニル））（エチル）（フェニルエチルホスフィド）ネオジム；［１−エチル−１−イソプロピル−シラニレン−（フェニル，エチル−ＴＡＣＨ）（メチルホスフィド）］（ヘキソキシ）（フェニルエチルアミド）ランタン；［１−エチル−１−フェニル−シラニレン−（メチル，ペンチル−ＴＡＣＨ）（フルオレニル）］］（メチル（トリメチルシリル））（ヘキシル）ホルミウム；［１−イソプロピル１−プロピル−ゲルマニレン−（エチル，メチル−ＴＡＣＨ）（フルオレニル）］（フェニル）（ジフェニルアミド）セリウム；［１−イソプロピル−１−エチル−メチレン−（プロピル，メチル−ＴＡＣＮ）（２，４−ジメチル−６−フェニルインドイイル）］（メチルプロピルホスフィド）（フェノキシ）イットリウム；［１−エチル−１−イソプロピル−メチレン−（イソプロピル，エチル−ＴＡＣＮ）（ペルフルオロフルオレニル）］（エチル（トリメチルシリル））（ヘキシル）スカンジウム；［１−メチル−１−プロピル−エチレン（メチル（トリエチルシリル），エチル−ＴＡＣＮ）（ｔ−ブチルアミド）］（エチル（トリメチルシリル））（エチル（トリメチルシリル））ネオジム；［１−イソプロピル−１−メチルメチレン−（プロピル，エチル（トリメチルシリル）−ＴＡＣＮ）（１−ブロモ−２，３，４−トリメチルインデニル）］（ジメチルホスフィド）（メチルエチルホスフィド）ルテチウム；［１−フェニル−１−メチル−メチレン−（３−メチルペンチル，エチル−ＴＡＣＮ）（テトラメチルシクロペンタジエニル）］（メチル（トリメチルシリル））（ジフェニルホスフィド）ランタン；［１−ブチル−１−フェニル−フェニレン−（エチル，３−メチルペンチル−ＴＡＣＮ）（ペルフルオロシクロペンタジエニル）］（メチルプロピルアミド）（ｔ−ブチル）ランタン；［１−エチル−１−プロピル−シラニレン−（３−メチルペンチル，３−メチルペンチル−ＴＡＣＮ）（ペルクロロインデニル）］（エトキシ）（メチルエチルホスフィド）ユウロピウム；［１−フェニル−１−イソペンチル−メチレン（メチル，メチル（トリエチルシリル）−ＴＡＣＮ）（メチルアミド）］（エトキシ）（イソペントキシ）エルビウム；［１−イソプロピル−１−プロピル−ゲルマニレン（メチル（トリエチルシリル），ペンチル−ＴＡＣＮ）（インデニル）］（メチル（トリメチルシリル））（メチル（トリメチルシリル））ジスプロシウム；［１−フェニル−１−イソペンチル−フェニレン−（メチル，エチル（トリエチルシリル）−ＴＡＨ）（３，４，５，８−テトラフェニルフルオレニル）］（メチルエチルアミド）（フェノキシ）イットリウム；［１−ヘキシル−１−プロピルエチレン−（エチル（トリエチルシリル），イソペンチル−ＴＡＨ）（メチルホスフィド）］（フェニルエチルホスフィド）（２−メチル−４−エチルフェノキシ）ツリウム；［１−イソプロピル−１−プロピル−フェニレン−（フェニル，ブチル−ＴＡＨ）（インデニル）］（エチル）（メチルエチルアミド）スカンジウム；［１−メチル−１−エチル−シラニレン−（ペンチル，メチル−ＴＡＨ）（インデニル）］（ジフェニルアミド）（メチル（トリメチルシリル））スカンジウム；［１−メチル−１−ヘキシル−メチレン（イソプロピル，プロピル−ＴＡＨ）（２，４−ジメチル−６−フェニルインデニル）］（メチルノニルホスフィド）（メチルノニルホスフィド）ユウロピウム；［１−フェニル−１イソプロピル−シラニレン−（イソプロピル，メチル（トリエチルシリル）−ＴＡＨ）（フルオレニル）］（ジフェニルホスフィド）（エチル）ユウロピウム；［１−プロピル−１−フェニル−メチレン−（イソプロピル，メチル−ＴＡＨ）（フェニルアミド）］（３−メチルペンチル）（ペンチル）イットリウム；［１−イソペンチル−１プロピル−メチレン−（エチル，プロピル−ＴＡＮ）（ｔ−ブチルアミド）］（メトキシ）（イソヘキシル）イットリウム；［１−メチル−１−エチル−シラニレン−（エチル，イソプロピル−タン）（ペルフルオロルオレニル）］（エチルペンチルホスフィド）（フェニル）イットリウム；［１−イソプロピル−１ブチル−シラニレン−（メチル，イソヘキシル−ＴＡＮ）（メチルアミド）］（メチルエチルアミド）（メチルプロピルアミド）イットリウム；［１−フェニル−１−プロピル−シラニレン−（ペンチル，エチル（トリエチルシリル）−ＴＡＮ）（ペルフルオロフルオレニル）］（３−メチルペンチル）（フェニルエチルホスフィド）サマリウム；［１−エチル−１−メチル−シラニレン−（イソペンチル，イソヘキシル−ＴＡＮ）（シクロペンタジエニル）］（メチル（トリエチルシリル））（イソペンチル）ユウロピウム；［１−ヘキシル−１−プロピル−メチレン−（ヘキシル，プロピル−ＴＡＮ）（１−クロロ−２，３，４−トリメチルフルオレニル）］（ジフェニルホスフィド）（ペントキシ）エルビウム；［１−プロピル−１−メチル−メチレン−（ペンチル，プロピル−ＴＮＮＣＨ）（２，３−ジブロモインデニル）（ジメチルアミド）（メチルプロピルアミド）イットリウム；［１−メチル−１−エチル−メチレン（エチル，ヘプチル−ＴＮＮＣＨ）（ペルフルオロフルオレニル）］（プロピル）（メチルプロピルアミド）イットリウム；［１，２−ジフェニルシラニレン（メチル（トリエチルシリル），メチル−ＴＮＮＣＨ）（メチルアミド）］（３，６ジメチルフェノキシ）（イソヘキシル）イットリウム；［１−エチル−１−イソプロピル−ブチレン−（メチル（トリエチルシリル），ヘプチル−ＴＮＮＣＨ）（インデニル）］（メチルエチルアミド）（ｔ−ブトキシ）ランタン；［１−エチル−１−プロピル−シラニレン−（メチル，ヘキシル−ＴＮＮＣＨ）（メチルホスフィド）］（ジメチルアミド）（メチルエチルホスフィド）ホルミウム；［１−フェニル−１−メチル−メチレン−（ジ−イソプロピル−ＴＮＮＣＨ）（インデニル）］（ジフェニルアミド）（フェニルエチルアミド）ジスプロシウム；［１−イソプロピル−１−プロピル−エチレン（ペンチル，３−メチルペンチル−ＴＮＮＣＮ）（シクロペンタジエニル）］（イソペンチル）（ジメチルアミド）イットリウム；［１−プロピル−１−メチル−メチレン−（イソヘキシル，イソプロピル−ＴＮＮＣＮ）（ペルフルオロフルオレニル）］（３，６−ジメチルフェノキシ）（２−メチル−４−エチルフェノキシ）イットリウム；［１，１−ジエチル−メチレン−（イソプロピル，フェニル−ＴＮＮＣＮ）（メチルホスフィド）］（メチルプロピルアミド）（エチル（トリエチルシリル））イットリウム；［１−メチル１−イソペンチル−メチレン−（メチル（トリエチルシリル），メチル−ＴＮＮＣＮ）（ペルフルオロフルオレニル）］（イソペントキシ）（３，６−ジメチルフェノキシ）イットリウム；［１−メチル−１フェニル−シラニレン−（フェニル，メチル−ＴＮＮＣＮ）（インデニル）］（ｔ−ブトキシ）（イソプロピル）イットリウム；［１−イソプロピル−１−イソペンチル−メチレン−（ジプロピル−ＴＮＮＣＮ）（１−クロロ−２，３，４−トリメチルフルオレニル）］（エチル）（メチル（トリメチルシリル））スカンジウム；［１−イソプロピル−１−フェニル−フェニレン（プロピル，ブチル−ＴＮＮＣＮ）（２，４−ジメチル−６−フェニルインデニル）］（エトキシ）（イソプロポキシ）スカンジウム；［１−フェニル−１−ブチル−メチレン−（エチル，ブチル−ＴＮＮＣＮ）（ｔ−ブチルアミド）］（ペンチル）（フェニルエチルホスフィド）ルテチウム
【００９１】
実施例
以下の実施例は上記の論述を説明するために示されている。実施例は特定の発明の実施態様のために導かれ得るが、それらはある特定の態様に制限されない。これら実施例において、記述を簡略するために特定の省略形が用いられている。それらは、元素の標準的化学略号や、一般的に承認されている省略形、例えば、Ｍｅ＝メチル、Ｅｔ＝エチル、Ｂｕ＝ブチル、Ｐｈ＝フェニル、ＭＡＯ＝メチルアルモキサン、ＴＨＦ＝テトラヒドロフラン、及び、ＴＡＣＮ＝１，４，７−トリアザシクロノナンである。配位子が例えば、Ｍｅ２−ＴＡＣＮ−（ＣＨ２）２Ｎ（ｔＢｕ）として記載される場合、これはＮ，Ｎ’−Ｍｅ２−ＴＡＧＮ−Ｎ”−（ＣＨ２）２Ｎ（ｔＢｕ）を意味する。
【００９２】
全ての部、割合、及び百分率は、別の方法が示されない限り重量である（全ての分子量は、他の方法が示されない限り重量平均分子量である。合成化合物の単離収量はモル％で与えられる。）。
【００９３】
分子量（重量平均分子量（Ｍｚ）及び数平均分子量（Ｍｎ））はゲルパーミエーションクロマトグラフィーにより測定され、他の方法が示されない限り、示差屈折率検出器を備えたＷａｔｅｒｓ　１５０　ゲルパーミエーションクロマトグラフィーを用い、ポリスチレン標準を用いて較正した。サンプルは、その溶解性に応じてＴＨＦ（４５℃）又は１，２，４−トリクロロベンゼン（１４５℃）中に溶解させ、３つの直列式のＳｈｏｄｅｘ　ＧＰＣ　ＡＴ−８０　Ｍ／Ｓカラムを用いた。この一般的な技術は“Ｌｉｑｕｉｄ　Ｃｈｒｏｍａｔｏｇｒａｐｈｙ　ｏｆ　Ｐｏｌｙｍｅｒｓ　及び　Ｒｅｌａｔｅｄ　Ｍａｔｅｒｉａｌｓ　ＩＩＩ”Ｊ．　Ｃａｚｅｓ　Ｅｄ．，　Ｍａｒｃｅｌ　Ｄｅｃｋｅｒ，　１９８１年，　２０７頁に記載されている。カラム拡散補正（ｃｏｌｕｍｎ　ｓｐｒｅｄｉｎｇ　ｃｏｒｒｅｃｔｉｏｎｓ）は、一般に受け入れられる基準のデータを除き用いられなかった。例えば、Ｎａｔｉｏｎａｌ　Ｂｕｒｅａｕ　ｏｆ　Ｓｔ及びａｒｄｓ　Ｐｏｌｙｅｔｈｙｌｅｎｅ　１４７５は、溶出時間から算出したＭｗ／Ｍｎに対して０．１単位の精度を実証した。多くの分析は、Ｗａｔｅｒｓ社製のＥｘｐｅｒｔ　Ｅａｓｅ（登録商標）ソフトを用い行なわれた。
【００９４】
全ての調製は、不活性窒素雰囲気下、他の方法の記述がなければ標準のシュレンク又はグローブボックスの手法を用いて行なわれた。乾燥溶媒（トルエン、ＴＨＦ、ジエチルエーテル、ペンタン、ヘキサン）は、用いる前にナトリウム又はＮａ／Ｋ合金により蒸留された。重合実験において用いるトルエン（Ａｌｄｒｉｃｈ　９９．５％無水物）はアルミナ（Ｆｌｕｋａ）、担持銅掃去剤（ＢＡＳＦ　Ｒ３−１１）、モレキュラー・シーブ（４Å）を有するカラムに通した。エチレン（ＡＧＡ　ポリマー　グレード）は、反応器に通される前に担持銅掃去剤（ＢＡＳＦ　Ｒ３−１１）及びモレキュラー・シーブ（４Å）を有するカラムに通した。重水素化溶媒はＮａ／Ｋ合金で乾燥し（Ｃ６Ｄ６、ＴＨＦ−ｄ８、トルエン−ｄ８）を用いる前に又は脱気及び４Åモレキュラー・シーブ（Ｃ６Ｄ５Ｂｒ）で乾燥した。
【００９５】
実施例１：［Ｍｅ２−ＴＡＣＮ−ＳｉＭｅ２ＮＨＢｕｔ］の合成
２．２０ｇ（１３．４９ｍｍｏｌ）Ｌｉ［Ｍｅ２−ＴＡＣＮ］のヘキサン溶液（５０ｍｌ）に２．３４ｇ（１３．５０ｍｍｏｌ）のＣｌＳｉＭｅ２ＮＨＢｕｔを加えた。混合物を１時間撹拌後、固体ＬｉＣｌ沈殿物を濾過した。ヘキサンを減圧下、溶液から除去すると、標記化合物が淡黄色オイルとして残存した。収率は３．７０ｇ（１２．９ｍｍｏｌ，９７．５％）であった。生成物の同定はＮＭＲスペクトル（純度＞９５％）により実証し、生成物を更に精製せずに用いた。
【００９６】
１ＨＮＭＲ（２００ＭＨｚ，２０℃，Ｃ６Ｄ６）δ：２．９５−２．９３（ｍ，２Ｈ，ＮＣＨ２）、２．６３−２．５２（ｍ，１０Ｈ，ＮＣＨ２）、２．２７（ｓ，６Ｈ，ＮＭｅ）、１．１５（ｓ，９Ｈ，Ｂｕｔ）、０．２０（ｓ，６Ｈ，ＳｉＭｅ２）．
１３ＣＮＭＲ（５０．２ＭＨｚ，２０℃，Ｃ６Ｄ６）δ：５９．８８（ｔ，ＪＣＨ＝１３４．０Ｈｚ，ＮＣＨ２）、４６．４７（ｑ，ＪＣＨ＝１３５．００Ｈｚ，ＮＭｅ２）、３３．８３（ｑ，ＪＣＨ＝１２１．３ＨｚＮＣＭｅ３）、１．３９（ｑ，ＪＣＨ＝１１４．７Ｈｚ，ＳｉＭｅ２）
【００９７】
実施例２：Ｌｉ［Ｍｅ２−ＴＡＣＮ−ＳｉＭｅ２ＮＢｕｔ］の合成
２．１４ｇ（１３．０ｍｍｏｌ）ＣｌＳｉＭｅ２ＮＨＢｕｔを２．１２ｇ（１３．０ｍｍｏｌ）Ｌｉ［Ｍｅ２−ＴＡＣＮ］のヘキサン溶液（５０ｍｌ）に添加した。混合物を２時間撹拌後、５．２ｍｌ（１３．０ｍｍｏｌ）のＢｕｎＬｉ（２．５Ｍヘキサン溶液）を添加した。反応混合物を一晩撹拌し、その後、固体ＬｉＣｌ沈殿物を濾過した。ヘキサンを減圧下で溶液から除去すると、褐色がかったオイル（３．１０ｇ，１０．６ｍｍｏｌ，８１％）が残存した。生成物の同定はＮＭＲスペクトルにより実証した。１ＨＮＭＲ（３００ＭＨｚ，２５℃，Ｃ６Ｄ６）δ：３．０５−３．００（ｍ，２Ｈ，ＮＣＨ２）、２．２３−２．２０（ｍ，２Ｈ，ＮＣＨ２）、２．０８（ｍ，４Ｈ，ＮＣＨ２）、２．０５（ｓ，６Ｈ，ＮＭｅ）、１．８５−１．７３（ｍ，４Ｈ，ＮＣＨ２）、１．６２（ｓ，９Ｈ，Ｂｕｔ）、０．４５（ｓ，６Ｈ，ＳｉＭｅ２）．１３ＣＮＭＲ（３００ＮＨｚ，Ｃ６Ｄ６）δ：５６．１（ｔ，ＪＣＨ＝１２９．３Ｈｚ．ＮＣＨ２）、５３．４８（ｔ，ＪＣＨ＝１３４．２Ｈｚ，ＮＣＨ２）、５０．５（ｓ，ＢｕｔＣ）、５４．８（ｔ，ＪＣＨ＝１３３．０Ｈｚ，ＮＣＨ２）、４４５（ｑ，ＪＣＨ＝１３４．２Ｈｚ，ＮＭｅ）、３９．２（ｑ，ＪＣＨ＝１２３．２Ｈｚ，ＮＣＭｅ３）、５．１（ｑ，ＪＣＨ＝１１３．４Ｈｚ，ＳｉＭｅ２）
【００９８】
実施例３：［Ｍｅ２−ＴＡＣＮ−ＳｉＭｅ２ＮＢｕｔ］Ｙ（ＣＨ２ＳｉＭｅ３）２の合成
ａ）塩メタセシスルート　Ｌｉ［Ｍｅ２−ＴＡＣＮ−ＳｉＭｅ２ＮＢｕｔ］（０．３５ｇ，２．１７ｍｍｏｌ）を周囲温度で、ＹＣｌ３（ＴＨＦ）３．５（０．９６ｇ，２．１７ｍｍｏｌ）のＴＨＦ懸濁溶液（３０ｍｌ）に添加した。得られた透明の溶液を２時間撹拌した。その後、ＬｉＣＨ２ＳｉＭｅ３（０．４０ｇ，４．３４ｍｍｏｌ）を添加した。３０分後、溶液を減圧下で除去し、残渣をペンタン（５ｍｌ）で撹拌することにより、残存ＴＨＦを蒸発させ、その後，ペンタンを真空下で除去した。ペンタン（４×３０ｍｌ）で抽出し、その後それらを組み合わせ、抽出液を−３０℃まで冷却すると０．５１ｇ（４３％）の分析的に純粋な物質を生成した。
【００９９】
ｂ）アルカン脱離ルート　周囲温度で、Ｍｅ２−ＴＡＣＮ−ＳｉＭｅ２ＮＢｕｔ（０．６５ｇ，２．２８ｍｍｏｌ）ペンタン溶液（１０ｍｌ）を、（Ｍｅ３ＳｉＣＨ２）３Ｙ（ＴＨＦ）２（１．１２ｇ，２．２８ｍｍｏｌ）ペンタン溶液（６０ｍｌ）に滴下した。反応混合物を一晩撹拌し、その後、揮発分を真空下で除去した。残渣を５ｍｌのペンタンで撹拌することにより残留ＴＨＦから取り除いた。その後減圧下でペンタンを除去した。その後、得られた粘着性の固体をペンタン（２×６０ｍｌ）で抽出し、濃縮した。抽出液を−３０℃まで冷却すると、結晶性の標記化合物（０．９２ｇ，１．６７ｍｍｏｌ，７３％）を生成した。生成物の構造は単結晶Ｘ線解析により確認された。
【０１００】
１ＨＮＭＲ（３００ＭＨｚ，２５℃，Ｃ６Ｄ６）δ：２．８５−２．７６（ｍ，２Ｈ，ＮＣＨ２）、２．３０（ｓ，６Ｈ，ＮＭｅ）、２．２５−２．１１（ｍ，４Ｈ，ＮＣＨ２）、１．８８−１．６２（ｍ，６Ｈ，ＮＣＨ２）、１．５１（ｓ，９Ｈ，Ｂｕｔ）、０．４５（ｓ，１８Ｈ，ＣＨ２ＳｉＭｅ３）、０．２６（ｓ，６Ｈ，ＳｉＭｅ２）、−０．５１（ｄｄ，２ＪＨＨ＝１０．５Ｈｚ，２ＪＹＨ＝３．０Ｈｚ，２Ｈ，ＹＣＨＨ）、−０．７６（ｄｄ，２ＪＨＨ＝１０．５Ｈｚ，２ＪＹＨ＝３．０Ｈｚ，２Ｈ，ＨＣＨＨ）．１３ＣＮＭＲ（５００ＭＨｚ，２５℃，Ｃ６Ｄ６）δ：５７．２３（ｔ，ＪＣＨ＝１３２．１Ｈｚ，ＮＣＨ２）、５５．１４（ｔ，ＪＣＨ＝１２８．９Ｈｚ，ＮＣＨ２）、５２．５５（ｓ，ＢｕｔＣ）、５０．０８（ｑ，ＪＣＨ＝１３４．０Ｈｚ，ＮＭｅ）、４５．９５（ｔ，ＪＣＨ＝１３３．７Ｈｚ，ＮＣＨ２）、３６．６４（ｑ，ＪＣＨ＝１２４．０Ｈｚ，ＮＣＭｅ３）、３２．９８（ｄｔ，ＪＣＨ＝９６．６Ｈｚ，ＪＹＨ＝３７．０Ｈｚ，ＹＣＨ２）、５．２０（ｑ，ＪＣＨ＝１１６．０Ｈｚ，ＣＨ２ＳｉＭｅ３）、４．１１（ｑ，ＪＣＨ＝１１６．０Ｈｚ，ＳｉＭｅ２）．元素分析はＣ２２Ｈ５３Ｎ４Ｓｉ３Ｙ：Ｃ４８．１４（４７．９３）；Ｈ１０．１０（１０．９５）；Ｎ１０．２１（１０．２５）；Ｙ１６．２０（１６．１９）と計算された（見出された）。
【０１０１】
実施例４：［Ｍｅ２−ＴＡＣＮ−ＳｉＭｅ２ＮＢｕｔ］Ｎｄ）ＣＨ２ＳｉＭｅ３）２の合成
固形物ＬｉＣＨ２ＳｉＭｅ３（０．６３ｇ，６．６７ｍｍｏｌ）を周囲温度で、ＮｄＣｌ３（ＴＨＦ）３（１．０５ｇ，２．２６ｍｍｏｌ）ＴＨＦ懸濁溶液（６０ｍｌ）に添加した。５分以内で、鮮明な青色の溶液を生成した。溶液を一晩撹拌した。その後、それをＭｅ２−ＴＡＣＮ−ＳｉＭｅ２ＮＨＢｕｔ（０．６５ｇ，２．２６ｍｍｏｌ）と反応した。得られた緑色の溶液を３時間撹拌後、揮発分を真空下で除去した。混合物をペンタン（２×５０ｍｌ）で抽出した。得られた緑色の抽出液を２０ｍｌまで濃縮し、冷却（−３０℃）すると、生成物（０．６６ｇ，１．０９ｍｍｏｌ，４８．３％）を得た。生成物の同定は単結晶Ｘ線解析により確認した。
【０１０２】
実施例５：（Ｍｅ２−ＴＡＣＮ−ＳｉＭｅ２ＮＢｕｔ）Ｙ（ＣＨ２ＳｉＭｅ３）２の［ＨＮＭｅ２Ｐｈ］［Ｂ（Ｃ６Ｆ５）４］との合成
（Ｍｅ２−ＴＡＣＮ−ＳｉＭｅ２ＮＢｕｔ）Ｙ（ＣＨ２ＳｉＭｅ３）２（２７ｍｇ，４９．３μｍｏｌ）のＣ６Ｄ５Ｂｒ 溶液（０．６ｍｌ）を［ＨＮＭｅ２Ｐｈ］［Ｂ（Ｃ６Ｆ５）４］（３９ｍｇ，４９．３μｍｏｌ）に添加した。溶液をＮＭＲチューブに移し、ＮＭＲスペクトル分析を行ない、ＮＭＲはカチオン種［（Ｍｅ２−ＴＡＣＮ−ＳｉＭｅ２ＮＢｕｔ）Ｙ（ＣＨ２ＳｉＭｅ３）］［Ｂ（Ｃ６Ｆ５）４］、ＳｉＭｅ４及び遊離ＰｈＮＭｅ２に完全に転化していることを示していた。
【０１０３】
１ＨＮＭＲ（５００ＮＨｚ，−３０℃，Ｃ６Ｄ５Ｂｒ）δ：７．２３（ｔ，３ＪＨＨ＝７．５Ｈｚ，２Ｈ，ｍ−ＨＰｈＮＭｅ２）、６．７７（ｔ，３ＪＨＨ＝７．５Ｈｚ，１Ｈ，ｐ−ＨＰｈＮＭｅ２）、６．５８（ｄ，３ＪＨＨ＝７．５Ｈｚ，２Ｈ，ｏ−ＨＰｈＮＭｅ２）、２．７０−２．６７（ｍ，２Ｈ，ＮＣＨ２）、２．６３（ｓ，６Ｈ，ＰｈＮＭｅ２）、２．４６−２．４４（ｍ，２Ｈ，ＮＣＨ２）、２．３５−２．２５（ｍ，８Ｈ，ＮＣＨ２）、２．１４（ｓ，６Ｈ，ＴＡＣＮＮＭｅ）、１．１８（ｓ，９Ｈ，Ｂｕｔ）、０．０４（ｓ，９Ｈ，ＣＨ２ＳｉＭｅ３）、０．０３（ｓ，６Ｈ，ＳｉＭｅ２）、０．０１（ｓ，１２Ｈ，ＳｉＭｅ４）、−０．８９（ｂｒ，２Ｈ，ＣＨ２ＳｉＭｅ３）．１３ＣＮＭＲ（１２５．７ＭＨｚ，−３０℃，Ｃ６Ｄ５Ｂｒ）δ：１５０．１２（ｓ，ｉｐｓｏ−ＣＰｈＮＭｅ２）、１４８．３１（ｄ，１ＪＣＦ＝２４０．２Ｈｚ，ｏ−ＣＦ，Ｂ（Ｃ６Ｆ５）４）、１３８．２２（ｄ，１ＪＣＦ＝２３５．３Ｈｚ，ｐ−ＣＦ，Ｂ（Ｃｅ６Ｆ５）４）、１３６．２７（ｄ，１ＪＣＦ＝２３４．７Ｈｚ，ｍ−ＣＦ，Ｂ（Ｃ６Ｆ５）４）、１２９．０３（ｄ，１ＪＣＨ＝１５１．５Ｈｚ，ｏ−ＣＨＰｈＮＭｅ２）、１２４．３８（ｂｒ，ｉｐｓｏ−Ｃ，Ｂ（Ｃ６Ｆ５）４）、１１６．３２（ｄ，１ＪＣＨ＝１５９．５Ｈｚ，ｐ−ＣＨＰｈＮＭｅ２）、１１２．２７（ｄ，１ＪＣＨ＝１５６．３Ｈｚ，ｍ−ＣＨＰｈＮＭｅ２）、５６．４８（ｔ，１ＪＣＨ＝１３５．４Ｈｚ，ＮＣＨ２）、５３．３０（ｓ，ＢｕｔＣ）、５２．９４（ｔ，１ＪＣＨ＝１４０．２Ｈｚ，ＮＣＨ２）、４６．４４（ｑ，１ＪＣＨ＝１３７．０Ｈｚ，ＴＡＣＮＮＭｅ）、４５．５８（ｔ，１ＪＣＨ＝１３８．６Ｈｚ，ＮＣＨ２）、４０．１１（ｑ，１ＪＣＨ＝１４０．２Ｈｚ，ＮＣＭｅ３）、３９．７１（ｄｔ，１ＪＣＨ＝９１．９Ｈｚ，１ＪＹＣ＝４２．０Ｈｚ，ＹＣＨ２）、３５．３９（ｑ，１ＪＣＨ＝１２４．１Ｈｚ，ＰｈＮＭｅ２）、３．９６（ｑ，１ＪＣＨ＝１１７．７Ｈｚ，ＹＣＨ２ＳｉＭｅ３）、２．７５（ｑ，１ＪＣＨ＝１１７．７Ｈｚ，ＳｉＭｅ２）、０．０５（ｑ，１ＪＣＨ＝１１７．６Ｈｚ，ＳｉＭｅ４）．１９ＦＮＭＲ（４７０ＭＨｚ，２０℃，Ｃ６Ｄ５Ｂｒ）δ：−１３７．１７（ｄ，３ＪＦＦ＝１０．３Ｈｚ，ｏ−ＣＦ）、−１６７．２３（ｔ，３ＪＦＦ＝２０．７Ｈｚ，ｐ−ＣＦ）、−
１７１．２２（ｔ，３ＪＦＦ＝１６．９Ｈｚ，ｍ−ＣＦ）．
【０１０４】
実施例６：［Ｍｅ２−ＴＡＣＮ−ＳｉＭｅ２ＮＢｕｔ］Ｍ（ＣＨ２ＳｉＭｅ３）２（Ｍ＝Ｙ，Ｎｄ）及び［ＨＮＭｅ２Ｐｈ］［Ｂ（Ｃ６Ｆ５）４］のエチレン合成
一般的な実験において、適正な［Ｍｅ２ＴＡＣＮ−ＳｉＭｅ２ＮＢｕｔ］Ｍ（ＣＨ２ＳｉＭｅ３）２化合物及び等モル量の［ＨＮＭｅ２Ｐｈ］［Ｂ（Ｃ６Ｆ５）４］の個々の５ｍｌトルエン溶液をドライボックス中で生成した。各溶液をセラムキャップシールしたバイアルに移した。重合をステンレススチールの０．５Ｌのオートクレーブ中で行なった。オートクレーブを予備乾燥し、窒素を吹きかけ、１５０ｍｌの無水トルエンを充填し、所望の反応温度に合わせ、エチレンで加圧（５バール）した。［ＨＮＭｅ２Ｐｈ］［Ｂ（Ｃ６Ｆ５）４］溶液を空気圧で操作するインジェクター・アセンブリー（ｉｎｊｅｃｔｏｒ　ａｓｓｅｍｂｌｙ）を用いて反応器に注入した。反応を、引き続き［Ｍｅ２ＴＡＣＮ−ＳｉＭｅ２ＮＢｕｔ］Ｍ（ＣＨ２ＳｉＭｅ３）２溶液の注入を行ないながら開始した。触媒前駆体活性化をモノマー存在下で成した。エチレン圧を反応の間、流れを補給することにより維持した。反応器を一定の反応時間撹拌した。回収の間、ポリマー生成物をメタノールで洗浄し、真空乾燥機で乾燥した。実施された実験を表１に示す。
【０１０５】
【表１】
2004511632.tif 000011
【０１０６】
実施例７：［（Ｍｅ）２−ＴＡＣＮ−ＳｉＭｅ２ＮＢｕｔ）］Ｙ（ＣＨ２ＳｉＭｅ３）２及び［ＨＮＭｅ２Ｐｈ］［Ｂ（Ｃ６Ｆ５）４］のエチレン及び１−ヘキセンの共重合
実施例６の一般的な手順に従い、オートクレーブを用い１５０ｍｌの無水トルエン及び２０ｍｌの無水１−ヘキセンの混合物を充填し、エチレン（５バール）を［Ｍｅ２−ＴＡＣＮ−ＳｉＭｅ２ＮＢｕｔ］］Ｙ（ＣＨ２ＳｉＭｅ３）２（１０μｍｏｌ）及び等モル量の［ＨＮＭｅ２Ｐｈ］［Ｂ（Ｃ６Ｆ５）４］で重合した。初期反応温度を５０℃、運転時間を１０分で、８．００ｇのポリマーを得た。（ｍｐ．１３３．２℃）（触媒活性１０００ｋｇポリマー／モルＹ．ａｔｍ．時．）ＮＭＲスペクトルはポリマーの中に２．３重量％の１−ヘキセンが組み込まれていることを示していた。Ｍｗ＝１３７５００；Ｍｗ／Ｍｎ＝９．７１
【０１０７】
実施例８：［Ｍｅ２−ＴＡＣＮ−ＳｉＭｅ２ＮＨＢｕｓｅｃ］の合成
２．２０ｇ（１３．４９ｍｍｏｌ）のＬｉ［Ｍｅ２−ＴＡＣＮ］ヘキサン溶液（５０ｍｌ）に２．３４ｇ（１３．５０ｍｍｏｌ）のＣｌＳｉＭｅ２ＮＨＢｕｓｅｃを添加した。混合物を１時間撹拌した後、固形ＬｉＣｌ沈殿物を濾過した。ヘキサンを減圧下で溶液から除去すると、標記化合物が淡黄色オイルとして残存した。収率は、３．７０ｇ（１２．９ｍｍｏｌ９７．５％）である。生成物の同定を、ＮＭＲスペクトルにより実証した。生成物を更に精製せずに用いた。
【０１０８】
１ＨＮＭＲ（５００ＭＨｚ，２０℃，Ｃ６Ｄ６）δ：２．７６（ｍ，１Ｈ，ＭｅＣＨ２ＣＨＭｅ）、２．３０（ｓ，６Ｈ，ＮＭｅ）、２．２３−２．０８（ｍ，１２Ｈ，ＮＣＨ２）、１．３７（ｑｕｉｎｔ，３ＪＨＨ＝６．５Ｈｚ，２Ｈ，ＭｅＣＨ２ＣＨＭｅ）、ｌ．１１（ｄ，３ＪＨＨ＝５．５Ｈｚ，３Ｈ，ＭｅＣＨ２ＣＨＭｅ）、０．９５（ｔ，３ＪＨＨ＝７．５Ｈｚ，３Ｈ，Ｍｅ　ＣＨ２ＣＨＭｅ）、０．２１（ｓ，３Ｈ，ＳｉＭｅ２）、０．１８（ｓ，３Ｈ，ＳｉＭｅ２）．１３ＣＮＭＲ（１２５．７ＭＨｚ，２０℃，Ｃ６Ｄ６）δ：５５．１（ｂｒＮＣＨ２）、５４．１（ｂｒＮＣＨ２）、５３．３９（ｂｒＮＣＨ２）、４９．０（ｄ，ＪＣＨ＝１３１．６Ｈｚ，ＭｅＣＨ２ＣＨＭｅ）、４６．４７（ｑ，ＪＣＨ＝１３５．１Ｈｚ，ＮＭｅ）、３４．４（ｔ，ＪＣＨ＝１２４．６Ｈｚ，ＭｅＣＨ２ＣＨＭｅ）、２５．９（ｑ，ＪＣＨ＝１２４．６Ｈｚ，ＭｅＣＨ２ＣＨＭｅ）、１１．２（ｑ，ＪＣＨ＝１２４．６Ｈｚ，ＭｅＣＨ２ＣＨＭｅ）、−２．０（ｂｒ，ｑ，ＪＣＨ＝１１５．７Ｈｚ，ＳｉＭｅ２）
【０１０９】
実施例９：［Ｍｅ２−ＴＡＣＮ−ＳｉＭｅ２ＮＢｕｓｅｃ］Ｙ（ＣＨ２ＳｉＭｅ３）２の合成
周囲温度で、Ｍｅ２−ＴＡＣＮ−ＳｉＭｅ２ＮＨＢｕｓｅｃ（０．８５ｇ，３．００ｍｍｏｌ）のヘプタン溶液（１０ｍｌ）を（Ｍｅ３ＳｉＣＨ２）３Ｙ（ＴＨＦ）２（１．５４ｇ，３．１３ｍｍｏｌ）ヘプタン溶液（６０ｍｌ）に滴下した。反応混合物を一晩撹拌し、その後揮発分を真空下で除去した。残渣を５ｍｌのペンタンで撹拌し残存しているＴＨＦを除去し、その後減圧下で除去した。得られた粘着性固形物をペンタン（２×５０ｍｌ）で抽出し２０ｍｌまで濃縮した。抽出液を−３０℃まで冷却すると結晶の標記化合物（１．３０ｇ，２．３７ｍｍｏｌ，７９％）を生成した。生成物の構造を単結晶Ｘ線解析で実証した。
【０１１０】
１ＨＮＭＲ（５００ＭＨｚ，２０℃，Ｃ７Ｄ８）δ：３．３５（ｍ，１Ｈ，ＭｅＣＨ２ＣＨＭｅ）、２．３２（ｓ，６Ｈ，ＮＭｅ）、２．２９−２．２２（ｍ，３Ｈ，ＮＣＨ２）、２．１９−２．１４（ｍ，３Ｈ，ＮＣＨ２）、１．９８−１．９４（ｍ，２Ｈ，ＮＣＨ２）、１．９２−１．８７（ｍ，２Ｈ，ＮＣＨ２）、１．８４−１．７９（ｍ，２Ｈ，ＮＣＨ２）、１．７０−１．６７（ｍ，２Ｈ，ＮＣＨ２）、１．５６−１．５０（ｍ，２Ｈ，ＭｅＣＨ２ＣＨＭｅ）、１．３６（ｄ，３ＪＨＨ＝６．５Ｈｚ，３Ｈ，ＭｅＣＨ２ＣＨＭｅ）、１．０４（ｔ，３ＪＨＨ＝７．０Ｈｚ，３Ｈ，ＭｅＣＨ２ＣＨＭｅ）、０．３４（ｓ，１８Ｈ，ＣＨ２ＳｉＭｅ３）、０．１９（ｓ，３Ｈ，ＳｉＭｅ２）、０．１８（ｓ，３Ｈ，ＳｉＭｅ２）、−０．５８（ｂｒ，２Ｈ，ＣＨ２ＳｉＭｅ３）、−０．７３（ｂｒ，２Ｈ，ＣＨ２ＳｉＭｅ３）．１３ＣＮＭＲ（１２５．７ＭＨｚ，２０℃，Ｃ７Ｄ８）δ：５７．１（ｔ，ＪＣＨ＝１３７．０Ｈｚ．ＮＣＨ２）、５７．０（ｔ，ＪＣＨ＝１３３．４Ｈｚ，ＮＣＨ２）、５５．１（ｔ，ＪＣＨ＝１３５．１Ｈｚ，ＮＣＨ２）、５５．０（ｔ，ＪＣＨ＝１３３．２Ｈｚ，ＮＣＨ２）、５３．５（ｄ，ＪＣＨ＝１２８．１Ｈｚ，ＭｅＣＨ２ＣＨＭｅ）、５０．１（ｑ，ＪＣＨ＝１３７．０Ｈｚ，ＮＭｅ）、４６．０（ｔ，ＪＣＨ＝１３３．４Ｈｚ，ＮＣＨ２）、４５．９（ｔ，ＪＣＨ＝１３３．４Ｈｚ，ＮＣＨ２）、３７．４（ｔ，ＪＣＨ＝１２２．８Ｈｚ，ＭｅＣＨ２ＣＨＭｅ）、３２．３（ｄｔ，１ＪＹＣ＝３６．８Ｈｚ，ＪＣＨ＝９８．３Ｈｚ，ＹＣＨ２ＳｉＭｅ３）、２７．９（ｑ，ＪＣＨ＝１２４．６Ｈｚ，ＭｅＣＨ２ＣＨＭｅ），１２．７（ｑ，ＪＣＨ＝１２４．７Ｈｚ，ＭｅＣＨ２ＣＨＭｅ）、５．２０（ｑ，ＪＣＨ＝１１７．７Ｈｚ，ＣＨ２ＳｉＭｅ３）、２．３（ｑ，ＪＣＨ＝１１７．５Ｈｚ，ＳｉＭｅ２）、２．２（ｑ，ＪＣＨ＝１１７．５Ｈｚ，ＳｉＭｅ２）．１ＨＮＭＲ（５００ＭＨｚ，−５０℃，Ｃ７Ｄ８）δ：３．４９（ｍ，１Ｈ，ＭｅＣＨ２ＣＨＭｅ），２．８１（ｍ，２Ｈ，ＮＣＨ２）、２．３４（ｓ，６Ｈ，ＮＭｅ）、２．１９−２．１５（ｍ，３Ｈ，ＮＣＨ２）、２．０８−２．０７（ｍ，２Ｈ，ＮＣＨ２）、１．９２−１．８９（ｍ，２Ｈ，ＮＣＨ２）、１．９２−１．８２（ｍ，３Ｈ，ＮＣＨ２）、１．８０−１．７８（ｍ，２Ｈ，ＮＣＨ２）、
１．７４−１．６８（ｍ，２Ｈ，ＭｅＣＨ２ＣＨＭｅ）、１．５７（ｄ，３ＪＨＨ＝６．０Ｈｚ，３Ｈ，ＭｅＣＨ２ＣＨＭｅ）、１．２２（ｔ，３ＪＨＨ＝７．５Ｈｚ，３Ｈ，ＭｅＣＨ２ＣＨＭｅ）、０．６０，０．６１（ｓ，９Ｈ，ＣＨ２ＳｉＭｅ３）、０．６０（ｓ，９Ｈ，ＣＨ２ＳｉＭｅ３）、０．３２，０．３４（ｓ，６Ｈ，ＳｉＭｅ２）、−０．３５（ｂｒ　ｄ，３ＪＨＨ＝１０．０Ｈｚ，１Ｈ，ＣＨ２ＳｉＭｅ３）、−０４０（ｂｒ　ｄ，３ＪＨＨ＝１０．０Ｈｚ，１Ｈ，ＣＨ２ＳｉＭｅ３）、−０．６１（ｂｒ　ｄ，３ＪＨＨ＝１０Ｈｚ，２Ｈ，ＣＨ２ＳｉＭｅ３）
１３ＣＮＭＲ（１２５．７ＭＨｚ，−５０℃，Ｃ７Ｄ８：５６．３（ｔ，ＪＣＨ＝１３３．５Ｈｚ，ＮＣＨ２）、５６．２（ｔ，ＪＣＨ＝１３３．５Ｈｚ，ＮＣＨ２）、５４．２（ｔ，ＪＣＨ＝１３３．５Ｈｚ，ＮＣＨ２）、５４．１（ｔ，ＪＣＨ＝１３３．５Ｈｚ，ＮＣＨ２）、５３．２（ｄ，ＪＣＨ＝１３０．０Ｈｚ，ＭｅＣＨ２ＣＨＭｅ）、４９．９（ｑ，ＪＣＨ＝１３６．９Ｈｚ，ＮＭｅ）、４５．３（ｔ，ＪＣＨ＝１３１．６Ｈｚ，ＮＣＨ２）、４５．２（ｔ，ＪＣＨ＝１３１．６Ｈｚ，ＮＣＨ２）、３７．２（ｔ，ＪＣＨ＝１２２．９Ｈｚ，ＭｅＣＨ２ＣＨＭｅ）、３１．５（ｄｔ，１ＪＹＣ＝３６．８Ｈｚ，ＪＣＨ＝９８．３Ｈｚ，ＹＣＨ２ＳｉＭｅ３）、３１．２（ｄｔ，１ＪＹＣ＝３７．０Ｈｚ，ＪＣＨ＝１００．１Ｈｚ，ＹＣＨ２ＳｉＭｅ３）、２８．１（ｑ，ＪＣＨ＝１２２．８Ｈｚ，ＭｅＣＨ２ＣＨＭｅ）、１３．０（ｑ，ＪＣＨ＝１２１．０Ｈｚ，ＭｅＣＨ２ＣＨＭｅ）、５．３（ｑ，ＪＣＨ＝１１５．８Ｈｚ，ＣＨ２ＳｉＭｅ３）、２．２（ｑ，ＪＣＨ＝１１７．５Ｈｚ，ＳｉＭｅ２）、２．２（ｑ，ＪＣＨ＝１１７．７Ｈｚ，ＳｉＭｅ２）
【０１１１】
実施例１０：［Ｍｅ２−ＴＡＣＮ−ＳｉＭｅ２ＮＢｕｓｅｃ］Ｓｃ（ＣＨ２ＳｉＭｅ３）２の合成
周囲温度で、Ｍｅ２−ＴＡＣＮ−ＳｉＭｅ２ｎＨＢｕｓｅｃ（０．１５ｇ，０．５１ｍｍｏｌ）のペンタン溶液（１０ｍｌ）を（Ｍｅ３ＳｉＣＨ２）３Ｙ（ｔｈｆ）２（０．２３ｇ，０．５１ｍｍｏｌ）のペンタン溶液（４０ｍｌ）に滴下した。反応混合物を一晩撹拌し、その後揮発分を真空下で除去した。残渣を、５ｍｌのペンタンで撹拌し、残存しているＴＨＦを除去し、その後減圧下で除去した。得られた粘着性固形物をペンタン（２×５０ｍｌ）で抽出し２０ｍｌまで濃縮した。抽出液を−３０℃まで冷却すると結晶の標記化合物（０．１９ｇ，０．３７ｍｍｏｌ，７５％）を生成した。
【０１１２】
１ＨＮＭＲ（３００ＭＨｚ，２０℃，Ｃ６Ｄ６）δ：３．７９（ｍ，１ＨＭｅＣＨ２ＣＨＭｅ）、２．９８−２．８４（ｍ，２Ｈ，ＮＣＨ２）、２．５０−２．４１（ｍ，２Ｈ，ＮＣＨ２）、２．３８（ｓ，３Ｈ，ＮＭｅ）、２．３５（ｓ，３Ｈ，ＮＭｅ）、２．３２−２．１９（ｍ，２Ｈ，ＮＣＨ２）、２．０２−１．７３（ｍ，６Ｈ，ＮＣＨ２）、１．４６−１．３６（ｍ，２Ｈ，ＭｅＣＨ２ＣＨＭｅ）、１．３３（ｄ，３ＪＨＨ＝６．０Ｈｚ，３Ｈ，ＭｅＣＨ２ＣＨＭｅ）、１．０３（ｔ，３ＪＨＨ＝７．５Ｈｚ，３Ｈ，ＭｅＣＨ２ＣＨＭｅ）、０．４０（ｓ，９Ｈ，ＣＨ２ＳｉＭｅ３）、０．３９（ｓ，９Ｈ，ＣＨ２ＳｉＭｅ３）、０．２５（ｓ，３Ｈ，ＳｉＭｅ２）、０．２２（ｓ，３Ｈ，ＳｉＭｅ２）、−０．１５（ｄ，２ＪＨＨ＝１１．１Ｈｚ，１Ｈ，ＣＨ２ＳｉＭｅ３）、−０．１６（ｄ，２ＪＨＨ＝１０．５Ｈｚ，１Ｈ，ＣＨ２ＳｉＭｅ３）、−０．３４（ｄ，２ＪＨＨ＝１１．１Ｈｚ，１Ｈ，ＣＨ２ＳｉＭｅ３）、−０．３５（ｄ，２ＪＨＨ＝１０．５Ｈｚ，１Ｈ，ＣＨ２ＳｉＭｅ３）．１３ＣＮＭＲ（７５．４ＭＨｚ，２０℃，Ｃ６Ｄ６）δ：５８．４（ｔ，ＪＣＨ＝１３６．７Ｈｚ，ＮＣＨ２）、５７．８（ｔ，ＪＣＨ，＝１３６．７Ｈｚ，ＮＣＨ２）、５６．４（ｔ，ＪＣＨ＝１３４．２Ｈｚ，ＮＣＨ２）、５５．９（ｔ，ＪＣＨ＝１３３．８Ｈｚ，ＮＣＨ２）、５３．５（ｄ，ＪＣＨ＝１３１．７Ｈｚ，ＭｅＣＨ２ＣＨＭｅ）、５１．２（ｑ，ＪＣＨ＝＝１４１．５Ｈｚ，ＮＭｅ）、５１．０（ｑ，ＪＣＨ＝１４１．５Ｈｚ，ＮＭｅ）、４６．７（ｔ，ＪＣＨ＝１３５．４Ｈｚ，ＮＣＨ２）、４５．９（ｔ，ＪＣＨ＝１３５．４Ｈｚ，ＮＣＨ２）、３６．７（ｔ，ＪＣＨ＝１２５．７Ｈｚ，ＭｅＣＨ２ＣＨＭｅ）、３４．９（ｂｒ，ＳｃＣＨ２ＳｉＭｅ３）、２６．４（ｑ，ＪＣＨ＝１２４．４Ｈｚ，ＭｅＣＨ２ＣＨＭｅ）、１２．８（ｑ，ＪＣＨ＝１２４．４Ｈｚ，ＭｅＣＨ２ＣＨＭｅ）、５．０（ｑ，ＪＣＨ＝１１５．９Ｈｚ，ＣＨ２ＳｉＭｅ３）、２．３（ｑ，ＪＣＨ＝１１６．５Ｈｚ，ＳｉＭｅ２），２．２（ｑ，ＪＣＨ＝１１６．５Ｈｚ，ＳｉＭｅ２）．
【０１１３】
実施例１１：［Ｍｅ２−ＴＡＣＮ−ＳｉＭｅ２ＮＢｕｓｅｃ］Ｎｄ（ＣＨ２ＳｉＭｅ３）２の合成
固体ＬｉＣＨ２ＳｉＭｅ３（１．５０ｇ，１６．００ｍｍｏｌ）をＮｄＣｌ３（ＴＨＦ）３（２．５０ｇ，５．３５ｍｍｏｌ）のＴＨＦ懸濁液（６０ｍｌ、周囲温度）に添加した。５分以内に、鮮やかな青色の溶液を生成した。溶液を一晩撹拌し、その後、Ｍｅ２−ＴＡＣＮ−ＳｉＭｅ２ＮＨＢｕｓｅｃ（１．４０ｇ，５．００ｍｍｏｌ）と反応させた。得られた緑色の溶液を３時間撹拌し、その後揮発分を真空下で除去した。混合物をペンタン（２×５０ｍｌ）で抽出した。得られた緑色の抽出液を２０ｍｌまで濃縮し冷却（−３０℃）すると、生成物（１．８０ｇ，２．９０ｍｍｏｌ，５９．６％）を得た。
【０１１４】
実施例１２：［Ｍｅ２−ＴＡＣＮ−ＳｉＭｅ２ＮＢｕｓｅｃ］］Ｍ（ＣＨ２ＳｉＭｅ３）２（Ｍ＝Ｓｃ，Ｙ，Ｎｄ）及び［ＨＮＭｅ２Ｐｈ］［Ｂ（Ｃ６Ｆ５）４］によるエチレン重合
実施例６に記載の一般的手順に従い、実験を表２に示すように、Ｍ＝Ｓｃ、Ｙ及びＮｄに対し５０℃の反応器温度で、及びＭ＝Ｓｃ及びＹに対し８０℃で行なった。
【０１１５】
【表２】
2004511632.tif 000012
【０１１６】
実施例１３： （Ｐｒｉ）２−ＴＡＣＮ−ＳｉＭｅ２ＮＨＢｕｔの合成
周囲温度で、［Ｌｉ［ＴＡＣＮ（ｉ−Ｐｒ）２］（０．９２ｇ，４．２４ｍｍｏｌ）を３０ｍｌのニートＭｅ２ＳｉＣｌ２に何回かに分けて添加した。反応混合物は黄色に変化した。その後４時間撹拌した。過剰のＭｅ２ＳｉＣｌ２を減圧下で除去した。反応生成物をトルエン（３０ｍｌ）に溶解した。室温で、ＬｉＮＨＢｕｔ（０．３３ｇ，４．２４ｍｍｏｌ）をトルエン溶液に添加した。１８時間後、トルエンを真空下で除去した。残存粘着性残渣をペンタン（２×１００ｍｌ）で抽出した。ペンタンを蒸発させると、０．９８ｇ（６８％）の褐色のオイルを生成した。
【０１１７】
１ＨＮＭＲ（３００ＭＨｚ，２５℃，Ｃ６Ｄ６）δ：３．１７−３．１４（ｍ，２Ｈ，ＮＣＨ２）、３．０６−３．０３（ｍ，２Ｈ，ＮＣＨ２）、２．７９（ｓｅｐｔ，３ＪＨＨ＝６．３Ｈｚ，２Ｈ，ＰｒｉＣＨ）、２．７７−２．６９（ｍ，４Ｈ，ＮＣＨ２）、２．５２（ｓ，４Ｈ，ＮＣＨ２）、１．２０（ｓ，９Ｈ，Ｂｕｔ）、０．９８（ｄ，３ＪＨＨ＝６．３Ｈｚ，６Ｈ，ＰｒｉＭｅ）、０．９３（ｄ，３ＪＨＨ＝６．３Ｈｚ，６Ｈ，ＰｒｉＭｅ）、０．２６（ｓ，６Ｈ，Ｍｅ２Ｓｉ）．
【０１１８】
実施例１４：［（Ｐｒｉ）２−ＴＡＣＮ−ＳｉＭｅ２ＮＢｕｔ］Ｙ（ＣＨ２ＳｉＭｅ３）２の合成
ａ）ＮＭＲ−チューブスケール　（Ｍｅ３ＳｉＣＨ２）３Ｙ（ＴＨＦ）２（２０ｍｇ，４０．４μｍｏｌ）のＣ６Ｄ６溶液（０．６ｍｌ）を（Ｐｒｉ）２−ＴＡＣＮ−ＳｉＭｅ２ＮＨＢｕｔ（１４ｍｇ，４０．４μｍｏｌ）に添加した。溶液をＮＭＲチューブに移し、１ＨＮＭＲスペクトルで分析した。ＮＭＲは生成物、ＳｉＭｅ４及びＴＨＦラジカルへの完全な転化を示した。
【０１１９】
ｂ）予備スケール　周囲温度で、（Ｐｒｉ）２−ＴＡＣＮ−ＳｉＭｅ２ＮＨＢｕｔ（０．３５ｇ，１．００ｍｍｏｌ）ペンタン溶液（１０ｍｌ）を（Ｍｅ３ＳｉＣＨ２）３Ｙ（ＴＨＦ）２（０．４９ｇ，１．００ｍｍｏｌ）ペンタン溶液（３０ｍｌ）に滴下した。反応混合物を一晩撹拌し、その後揮発分を真空下で除去した。残渣を、５ｍｌのペンタンで撹拌することにより残存ＴＨＦを除去し、その後、ペンタンを減圧下で除去した。その後、得られた粘着性固形物をペンタン（２０ｍｌ）で抽出した。抽出液を−３０℃まで冷却すると、結晶生成物（０．２１ｇ，０．３４ｍｍｏｌ，３４％）を生成した。生成物をＮＭＲスペクトルで同定した。１ＨＮＭＲ（３００ＭＨｚ，２５℃，Ｃ６Ｄ６）５：２．８２（ｓｅｐｔ　ｂｒ，２Ｈ，ＰｒｉＣＨ）、２．７６（ｍ，２Ｈ，ＮＣＨ２）、２．２５（ｍ，２Ｈ，ＮＣＨ２）、１．８６（ｍ，２Ｈ，ＮＣＨ２）、１．７３（ｍ，２Ｈ，ＮＣＨ２）、１．５６（ｓ，９Ｈ，ＮＢｚｔ）、１．４３（ｍ，２Ｈ，ＮＣＨ２）、０．９７−０．８３（ｂｒ，１２Ｈ，ＰｒｉＭｅ）、０．４２（ｓ，１８Ｈ，Ｍｅ３ＳｉＣＨ２）、０．２８（ｓ，６Ｈ，Ｍｅ２Ｓｉ）、０．４０（ｂｒ，２Ｈ，ＹＣＨＨ）、０．５６（ｄｄ　ｂｒ，２Ｈ，ＹＣＨＨ）、１３ＣＮＭＲ（７５．４ＭＨｚ，２５℃，Ｃ６Ｄ６）δ：５５．０（ｄ，ＪＣＨ＝１３６．７，ＰｒｉＣＨ）、５４．２（ｔ，ＪＣＨ＝１３５．７Ｈｚ，ＮＣＨ２）、５４．１（ｔｂｒ，ＪＣＨ＝１４５Ｈｚ，ＮＣＨ２）、５３．１（ｔ　ｂｒ，部分的にオーバーラップしたＮＣＨ２）、５２．２（ｓ，ＢｕｔＣ）、５０．８（ｔ　ｂｒ，ＪＣＨ＝１３０．５Ｈｚ，ＭＣＨ２）、３６．５（ｑ，ＪＣＨ＝１２３．２，ＢｕｔＭｅ）、３３．６（ｄｔ，ＪＣＨ＝９６．３Ｈｚ，ＪＹＨ＝３７．８Ｈｚ，ＹＣＨ２）、１８．５（ｑ，ＪＣＨ＝１２５．６Ｈｚ，ＰｒｉＭｅ）、５．０（ｑ，ＪＣＨ＝１１５．８Ｈｚ，Ｍｅ３ＳｉＣＨ２）、３５（ｑ，ＪＣＨ＝１１７．１Ｈｚ，Ｍｅ２Ｓｉ）．
【０１２０】
実施例１５：［（Ｐｒｉ）２−ＴＡＣＮ−ＳｉＭｅ２ＮＢｕｔ］Ｙ（ＣＨ２ＳｉＭｅ３）２の［ＨＮＭｅ２Ｐｈ］［Ｂ（Ｃ６Ｆ５）４］との反応
ａ）ＴＨＦの不存在下　［（ｉ−Ｐｒ）２−ＴＡＣＮ−ＳｉＭｅ２ＮＢｕｔ］Ｙ（ＣＨ２ＳｉＭｅ３）２（１２ｍｇ，１９．９μｍｏｌ）の Ｃ６Ｄ５Ｂｒ溶液（０．６ｍｌ）を ［ＨＮＭｅ２Ｐｈ］［Ｂ（Ｃ６Ｆ５）４］（１６ｍｇ，１９．９μｍｏｌ）と反応させた。溶液をＮＭＲチューブに移し、ＮＭＲスペクトルにより分析した。ＮＭＲは２当量のＳｉＭｅ４、１当量のプロペン、及び不明確なイットリウム種の構造を示した。
【０１２１】
ｂ）ＴＨＦの存在下　ＴＨＦ−ｄ８の滴下と共に［（ｉ−Ｐｒ）２−ＴＡＣＮ−ＳｉＭｅ２ＮＢｕｔ］Ｙ（ＣＨ２ＳｉＭｅ３）２（２４ｍｇ，３９．８μｍｏｌ）のＣ６Ｄ５Ｂｒ溶液（０．６ｍｌ）を［ＨＮＭｅ２Ｐｈ］［Ｂ（Ｃ６Ｆ５）４］（３２ｍｇ，３９．８μｍｏｌ）と反応させた。溶液をＮＭＲチューブに移し、ＮＭＲスペクトルにより分析した。ＮＭＲはカチオン種｛［（ｉ−Ｐｒ）２−ＴＡＣＮ−ＳｉＭｅ２ＮＢｕｔ］Ｙ（ＣＨ２ＳｉＭｅ３）（ＴＨＦ−ｄ８）｝［Ｂ（Ｃ６Ｆ５）４］、ＳｉＭｅ４、及びＰｈＮＭｅ２ラジカルの完全な転化を示した。
【０１２２】
１ＨＮＭＲ（５００ＭＨｚ，２２℃，Ｃ６Ｄ５Ｂｒ）δ：７．２３（ｔ，３Ｊ＝７．５Ｈｚ，２Ｈ，ｍ−ＨＰｈＮＭｅ２）６．７７（ｔ，３Ｊ＝７．５Ｈｚ，１Ｈ，ｐ−ＨＰｈＮＭｅ２）、６．５８（ｄ，３Ｊ＝７．５Ｈｚ，２Ｈ，ｏ−ＨＰｈＮＭｅ２）、４．０１（ｓｅｐｔ，ＪＨＨ＝６．０Ｈｚ，１Ｈ，ＰｒｉＣＨ）、２．７６−２．６９（ｍ，４Ｈ，ＮＣＨ２）、２．６３（ｓ，６Ｈ，ＰｈＮＭｅ２）、２．５６−２．２４（ｍ，８Ｈ，ＮＣＨ２）、１．２０（ｓｅｐｔ，ＪＨＨ＝６．０Ｈｚ，１Ｈ，ＰｒｉＣＨ）、１．１２（ｄ，ＪＨＨ＝６．０Ｈｚ，６Ｈ，ＰｒｉＭｅ）、１．１０（ｓ，９Ｈ，Ｂｕｔ）、０．７２（ｂｒ，６Ｈ，ＰｒｉＭｅ）、０．２２（ｓ，６ＨＳｉＭｅ２）、０．０１（ｓ，ＳｉＭｅ４）、−０．０２（ｓ，９Ｈ，ＹＣＨ２ＳｉＭｅ３）、−０．８４（ｄ，ＪＨＨ＝１１．５Ｈｚ，１Ｈ，ＹＣＨＨ）、−０．９１（ｄ，ＪＨＨ＝１１．０Ｈｚ，１Ｈ，ＹＣＨＨ）
【０１２３】
実施例１６：［ｉＰｒ２−ＴＡＣＮ−ＳｉＭｅ２ＮＢｕｔ］］Ｙ（ＣＨ２ＳｉＭｅ３）２及び［ＨＮＭｅ２Ｐｈ］［Ｂ（Ｃ６Ｆ５）４］によるエチレン重合
実施例６に記載の一般的手順に従い、実験を表３に示すように３つの個別の実験を行なった。ポリエチレンを当該実験から回収することは出来なく、反応における発熱は観測されなかった。
【０１２４】
【表３】
2004511632.tif 000013
【０１２５】
実施例１７：Ｍｅ２−ＴＡＣＮ−（ＣＨ２）２ＮＨＢｕｔの合成
ａ）Ｎ−ｔｅｒｔ−ブチルクロロアセトアミド　この反応を有気条件下で行なった。クロロアセチルクロリド（１．５ｍｌ，２０ｍｍｏｌ）を注意深く、氷浴にあるトリエチルアミン（２ｍｌ）の５０ｍｌＣＨ２Ｃｌ２冷却溶液に添加した。０℃で、ｔｅｒｔ−ブチルアミン（２．１ｍｌ，２０ｍｍｏｌ）を添加し、混合物を１時間撹拌した。混合物を希釈ＮａＨＣＯ３水溶液、水、１度食塩水で洗浄し、その後乾燥（Ｎａ２ＳＯ４）した。溶媒を除去した後、残渣を石油エーテル（ｂｐ４０−６０℃）から結晶化し、１ｇ（３３％）の生成物、ｍｐ８５℃（公表値ｍｐ８４℃）を得た。１ＨＮＭＲ（３００ＭＨｚ，２５℃，ＣＤＣｌ３）δ：１．３９（ｓ，９Ｈ，Ｂｕｔ）、３．９４（ｓ，２Ｈ，ＣＨ２）、６．３７（ｂｒ，ＮＨ）
【０１２６】
ｂ）Ｎ−ｔｅｒｔ−ブチル−（４，７−ジメチル−［１，４，７］トリアザノン−１−イル）アセトアミド　この反応を有気条件下で行なった。Ｎ−ｔｅｒｔ−ブチルクロロアセトアミド （１．４９ｇ，１０ｍｍｏｌ）及び ヨウ化ナトリウム（１０ｍｇ）を、添加された粗４，７−ジメチル−１，４，７−トリアザシクロノナン（１．５４ｇ，９．８ｍｍｏｌ）アセトニトリル溶液（１０ｍＬ）に添加した。混合物を１時間還流し、その後、水（１００ｍｌ）及び高濃度の塩酸（１ｍｌ）の混合物に注いだ。これを３度エーテルで洗浄した。水酸化カリウム（２ｇ）水溶液を水層に添加し、この水溶液をジクロロメタンで抽出した。乾燥（Ｎａ２Ｓ０４）後、溶媒を除去し、１．７２ｇ（６．７ｍｍｏｌ，６７％）の粗生成物を得た。１ＨＮＭＲ（３００ＭＨｚ，２５℃，ＣＤＣｌ３）：Ｄ１．３５（ｓ，９Ｈ，Ｂｕｔ）、２．３６（ｓ，６Ｈ，ＮＭｅ）、２．６（ｂｒ　ｍ，１２Ｈ，ＮＣＨ２）、３．１１（ｓ，２Ｈ，ＮＣＨ２ＣＯ）、８．３（ｂｒ，ＮＨ）．
【０１２７】
ｃ）Ｎ−ｔｅｒｔ−ブチル−２−（４，７−ジメチル−［１，４，７］トリアザノン−１−イル）エチルアミン　リチウムアルミニウムハイドライド（０．３０ｇ，８ｍｍｏｌ）をＮ−ｔｅｒｔ−ブチル−（４，７−ジメチル−［１，４，７］トリアザノン−１−イル）アセトアミド（０．１８５ｇ，０．７ｍｍｏｌ）の７．５ｍｌジグリム溶液に添加した。混合物を３時間還流し、その後冷却した。水（１．２ｍｌ）をゆっくり冷却しながら添加した（内部温度を約２０℃に維持した）。混合物を白くなるまで撹拌した。この後、有気条件下で処理を継続した。Ｎａ２Ｓ０４（１０ｇ）を添加し、１５分後固体を除去しエーテルで洗浄した。組み合わされた濾液を濃縮し、最初にロータリー・エバポレーターを用い、その後クーゲルロール（０．２ｍｍＨｇ，７０℃）を用いた。更に残渣を酸性で抽出し、生成物を０．１１ｇ（５０％）オイルとして得た。同一の反応をまた５ｍｍｏｌスケールで行った。アミンの単離収率は４５％であった。
【０１２８】
１ＨＮＭＲ（３００ＭＨｚ，ＣＤＣｌ３，２０℃，δ）：２．６６（ｍ，４Ｈ，ＮＣＨ２）、２．６２（ｂｒ，８Ｈ，ＮＣＨ２）、２．５８−２．５３（ｍ，４Ｈ，ＮＣＨｚ）、２．２９（ｓ，６Ｈ，ＮＭｅ）、１．０４（ｓ，９Ｈ，Ｂｕｔ）、ＮＨは観測されなかった。１３ＣＮＭＲ（７５．４ＭＨｚ，ＣＤＣｌ３，２０℃）：δ５９．５（ｔ，ＪＣＨ＝１３５．６Ｈｚ，ＮＣＨ２）、５７．４（ｔ，ＪＣＨ＝１３３．１Ｈｚ，ＮＣＨ２）、５７．３（ｔ，ＪＣＨ＝１３０．７Ｈｚ，ＮＣＨ２）、５６．５（ｔ，ＪＣＨ＝１２９．５Ｈｚ，ＮＣＨ２）、４９．９（ｓ，ＢｕｔＣ）、４６．６（ｑ，ＪＣＨ＝１３３．１Ｈｚ，ＮＭｅ２）、４０．４（ｔ，ＪＣＨ＝１３３．４Ｈｚ，ＮＣＨ２）、２９．０（ｑ，ＪＣＨ＝１２３，１Ｈｚ，ＣＭｅ３）
１３ＣＮＭＲ（７５．４ＭＨｚ，ＣＤＣｌ３，２０℃，δ）：５９．５（ｔ，ＪＣＨ＝１３４．２Ｈｚ，ＮＣＨ２）、５７．４（ｔ，ＪＣＨ＝１３１．７Ｈｚ，ＮＣＨ２）、５７．３（ｔ，ＪＣＨ＝１３１．７Ｈｚ，ＮＣＨ２）、５６．５（ｔ，ＪＣＨ＝１２４．２Ｈｚ，ＮＣＨ２）、４９．９（ｄ，ＪＣＨ＝１３５．４Ｈｚ，ＰｒｉＣＨ）、４６，９（ｑ，ＪＣＨ＝１３１．７Ｈｚ，ＮＭｅ２）、４０．４（ｔ，ＪＣＨ＝１３３．４Ｈｚ，ＮＣＨ２）、３０．８（ｑ，ＪＣＨ＝１２３．３，ＰｒｉＭｅ）
【０１２９】
実施例１８：［Ｍｅ２−ＴＡＣＮ−（ＣＨ２）２ＮＢｕｔ］Ｙ（ＣＨ２ＳｉＭｅ３）２の合成
ａ）ＮＭＲ−チューブスケール　（Ｍｅ３ＳｉＣＨ２）３Ｙ（ＴＨＦ）２（１５ｍｇ，３０．４μｍｏｌ）をＣ６Ｄ６（０．６ｍｌ）に溶解し、Ｍｅ２−ＴＡＣＮ−（ＣＨ２）２ＮＨＢｕｔ（７ｍｇ，３０．４μｍｏｌ）に添加した。溶液をＮＭＲチューブに移し１ＨＮＭＲスペクトルで分析し、ＮＭＲは生成物及びＳｉＭｅ４及びＴＨＦラジカルの完全な転化を示した。
【０１３０】
ｂ）予備スケール　Ｍｅ２−ＴＡＣＮ−（ＣＨ２）２ＮＨＢｕｔ（０．３８ｇ，１．６３ｍｍｏｌ）のペンタン溶液（１０ｍｌ）を（Ｍｅ３ＳｉＣＨ２）３Ｙ（ＴＨＦ）２（０．８１ｇ，１．６３ｍｍｏｌ）ペンタン溶液（３０ｍｌ）に周囲温度で滴下した。反応混合物を一晩撹拌し、その後、揮発分を真空下で除去した。残渣をペンタン（５ｍｌ）で撹拌することにより残存ＴＨＦを除去し、その後真空下でペンタンを除去した。粘着固体をペンタン（２０ｍｌ）で抽出した。−３０℃まで冷却すると、生成物を結晶性固体（０．２１ｇ，０．３４ｍｍｏｌ，３４％）として得た。１ＨＮＭＲ（５００ＭＨｚ，−６０℃，Ｃ７Ｄ８）δ：３．３２（ｍ，１Ｈ，ＮＣＨ２）、３．１２−３．００（ｍ，２Ｈ，ＮＣＨ２）、２．８７−２．６９（ｍ，３Ｈ，ＮＣＨ２）、２．３３（ｍ，１Ｈ，ＮＣＨ２）、２．３３（ｓ，３Ｈ，ＮＭｅ２）、２．２２（ｍ，１Ｈ，ＮＣＨ２）、２．１６（ｓ，３Ｈ，Ｍｅ２）、１．７６−１．５６（ｍ，４Ｈ，ＮＣＨ２）、１．５２（ｓ，９Ｈ，Ｂｕｔ）、１．３９（ｍ，４Ｈ，ＮＣＨ２）、０．６４（ｓ，９Ｈ，Ｍｅ３ＳｉＣＨ２）、０．５７（ｓ，９Ｈ，Ｍｅ３ＳｉＣＨ２）、−０．６２（ｄ，ＪＨＨ＝１１．０Ｈｚ，１Ｈ，Ｍｅ３ＳｉＣＨ２）、−０．８６（ｄ，ＪＨＨ＝１１．０Ｈｚ，１Ｈ，Ｍｅ３ＳｉＣＨ２）、−０．９４（ｄ，ＪＨＨ＝１１．０Ｈｚ，１Ｈ，Ｍｅ３ＳｉＣＨ２）、−１．０６（ｄ，ＪＨＨ＝１０．５Ｈｚ，１Ｈ，Ｍｅ３ＳｉＣＨ２）．ＹＣＨ２プロトンのＪＹＨカップリングは解読できなかった。１３ＣＮＭＲ（１２５．７ＭＨｚ，−６０℃，Ｃ７Ｄ８）δ：５９．８（ｔ，ＪＣＨ＝１３８．９Ｈｚ，ＮＣＨ２）、５８．９（ｔ，ＪＣＨ＝１３５．２Ｈｚ，ＮＣＨ２）、５７．５（ｔ，ＪＣＨ＝１３５．４Ｈｚ，ＮＣＨ２）、５４．８（ｔ，ＪＣＨ＝１３５，３Ｈｚ，ＮＣＨ２）、５３．９（ｓ，ＢｕｔＣ）、５３．１（ｔ，ＪＣＨ＝１２９．６Ｈｚ，ＮＣＨ２）、５１．４（ｔ，ＪＣＨ＝１３８．６Ｈｚ，ＮＣＨ２）、４９．３（ｑ，部分，オーバーラップ，ＮＭｅ）、４８．９（ｑ，部分，オーバーラップ，ＮＭｅ）、４８．４（ｔ，ＪＣＨ＝１４０．４Ｈｚ，ＮＣＨ２）、４７．０（ｔ，ＪＣＨ＝１２３．７Ｈｚ，ＮＣＨ２）、３０．８（ｑ，ＪＣＨ＝１２３．３，ＢｕｔＭｅ）、２９．８（ｄｔ，ＪＹＣ＝３５．４Ｈｚ，ＪＣＨ＝９３．３Ｈｚ，ＹＣ
Ｈ２）、２８．５（ｄｔ，ＪＹＣ＝３８．９Ｈｚ，ＪＣＨ＝９７．３Ｈｚ．ＹＣＨ２）、５．２（ｑ，ＪＣＨ＝１１６．９Ｈｚ，Ｍｅ３ＳｉＣＨ２Ｙ）、５．１（ｑ，ＪＣＨ＝１１６．５Ｈｚ，Ｍｅ３ＳｉＣＨ２Ｙ）
【０１３１】
実施例１９：［Ｍｅ２−ＴＡＣＮ−（ＣＨ２）２ＮＢｕｔ］Ｎｄ（ＣＨ２ＳｉＭｅ３）２の合成
固形物ＬｉＣＨ２ＳｉＭｅ３（０．３１ｇ，３．３０ｍｍｏｌ）をＮｄＣｌ３（ＴＨＦ）２（０．５１ｇ，１．０９ｍｍｏｌ）ＴＨＦ（６０ｍｌ、周囲温度）懸濁溶液に添加した。５分以内で、鮮やかな青色溶液を形成した。溶液を一晩撹拌した。その後Ｍｅ２−ＴＡＣＮ−（ＣＨ２）２ＮＨＢｕｔ（０．２５ｇ，１．００ｍｍｏｌ）と反応させた。得られた緑色の溶液を３時間撹拌した後、揮発分を真空下で除去した。混合物をペンタン（２×５０ｍｌ）で抽出し、得られた緑色の抽出液を２０ｍｌまで濃縮し、冷却（−３０℃）すると、生成物（０．２６ｇ，０．４５ｍｍｏｌ，４５％）を得た。生成物の同定を単一結晶Ｘ線解析で実証した。元素分析はＣ２２Ｈ５３Ｎ４Ｓｉ２Ｎｄ：Ｃ４６．０３（４５．５８）；Ｈ９．３１（９．１５）；Ｎ９．７６（９．７５）；Ｎｄ２５．１２（２５．０８）と計算された（判明した）。
【０１３２】
実施例２０：［Ｍｅ２−ＴＡＣＮ−（ＣＨ２）２ＮＢｕｔ］Ｌａ（ＣＨ２ＳｉＭｅ３）２の合成
固形物ＬｉＣＨ２ＳｉＭｅ３（０．２８ｇ，３．００ｍｍｏｌ）をＬａＢｒ３（ＴＨＦ）４（０．６７ｇ，１．００ｍｍｏｌ）ＴＨＦ懸濁溶液（６０ｍｌ，周囲温度）に添加した。５分以内で、鮮やかな黄色の溶液を形成した。溶液を一晩撹拌し、その後、Ｍｅ２−ＴＡＣＮ−（ＣＨ２）２ＮＨＢｕｔ（０．２５ｇ，１．００ｍｍｏｌ）と反応させた。得られた緑色の溶液を３時間撹拌し、その後、揮発分を真空下で除去した。混合物をペンタン（２×５０ｍｌ）で抽出し、得られた緑色の抽出液を２０ｍｌまで濃縮、冷却（−３０℃）すると、生成物（０．２５ｇ，０．４４ｍｍｏｌ，４８％）を得た。
【０１３３】
１ＨＮＭＲ（２００ＭＨｚ，２０℃，Ｃ６Ｄ６）δ：３．０８（ｍ，２Ｈ，ＮＣＨ２）、２．８０（ｍ，２Ｈ，ＮＨＣ２）、２．４０−２．２９（ｍ，２Ｈ，ＮＣＨ２）、２．２５（ｓ．６Ｈ，ＮＭｅ２）、２．１７−２．０５（ｍ，４Ｈ．ＮＣＨ２）、１．７６−１．７１（ｍ，２Ｈ，ＮＣＨ２）、１．６６−１．５５（ｍ，４Ｈ，ＮＣＨ２）、１．４４（ｓ，９Ｈ．Ｂｕｔ）、０．４９（ｓ，１８Ｈ，Ｍｅ３ＳｉＣＨ２）、−０．６０（ｄ，ＪＨＨ＝９，５Ｈｚ，２Ｈ，Ｍｅ３ＳｉＣＨ２）、−０．８０（ｄ，ＪＨＨ＝１０．５Ｈｚ，２Ｈ，Ｍｅ３ＳｉＣＨ２）
１３ＣＮＭＲ（１２５．７ＭＨｚ，２０℃，Ｃ６Ｄ６）δ：５９．７（ｔ，ＪＣＨ＝１３１．６Ｈｚ，ＮＣＨ２）、５５．７（ｔ，ＪＣＨ＝１３５．０Ｈｚ，ＮＣＨ２）、５４．９（ｓ，ＢｕｔＣ）、５４，３（ｔ，ＪＣＨ＝１３３．４Ｈｚ，ＮＣＨ２）、５２．１（ｔ，ＪＣＨ＝１２９．８Ｈｚ，ＮＣＨ２）、４８．１（ｔ，ＪＣＨ＝１０３．６Ｈｚ，ＬａＣＨ２）、４７．５（ｔ，ＪＣＨ＝１２８．０Ｈｚ，ＮＣＨ２）、４７．０（ｑ，ＪＣＨ＝１３５．１Ｈｚ，ＮＭｅ）、３０．２（ｑ，ＪＣＨ＝１２２．８，ＢｕｔＭｅ）、５．２（ｑ，ＪＣＨ＝１１５．８Ｈｚ，Ｍｅ３ＳｉＣＨ２Ｙ）
【０１３４】
実施例２１：［Ｍｅ２−ＴＡＣＮ−（ＣＨ２）２ＮＢｕｔ］Ｙ（ＣＨ２ＳｉＭｅ３）２の［ＨＮＭｅ２Ｐｈ］［Ｂ（Ｃ６Ｆ５）４］との反応
［Ｍｅ２−ＴＡＣＮ−（ＣＨ２）２ＮＢｕｔ］Ｙ（ＣＨ２ＳｉＭｅ３）２（２０ｍｇ．３８．５μｍｏｌ）Ｃ６Ｄ５Ｂｒ溶液（０．６ｍｌ） を［ＨＮＭｅ２Ｐｈ］［Ｂ（Ｃ６Ｆ５）４］（３０ｍｇ，３８．５μｍｏｌ）に添加した。溶液をＮＭＲチューブに移し、ＮＭＲスペクトルにより分析すると触媒種｛［Ｍｅ２−ＴＡＣＮ（ＣＨ２）２ＮＢｕｔ］Ｙ（ＣＨ２ＳｉＭｅ３）｝［Ｂ（Ｃ６Ｆ５）４］、ＳｉＭｅ４及びＰｈＮＭｅ２ラジカルの完全なる転化を示した。
【０１３５】
１ＨＮＭＲ（５００ＭＨｚ，−３０℃，Ｃ６Ｄ５Ｂｒ）δ：７．２３（ｔ，３ＪＨＨ＝８．０Ｈｚ，２Ｈ，ｍＨＰｈＮＭｅ２）、６．７８（ｔ，３ＪＨＨ＝７．０Ｈｚ，１Ｈ，ｐ−ＨＰｈＮＭｅ２）、６．６０（ｄ，３ＪＨＨ＝８．０Ｈｚ，２Ｈ，ｏ−ＨＰｈＮＭｅ２）、２．６４（ｓ，６Ｈ，ＰｈＮＭｅ２）、２．５８−２．２２（ｍ，１６Ｈ，ＮＣＨ２）、２．１８（ｓ，６Ｈ，ＴＡＣＮ　ＮＭｅ）、１．０９（ｓ，９Ｈ，Ｂｕｔ）、０．１１（ｓ，９Ｈ，ＣＨ２ＳｉＭｅ３）、０．０１（ｓ，１２Ｈ，ＳｉＭｅ４）、−１．０６（ｂｒ，２Ｈ，ＹＣＨ２）、１３Ｃ｛１Ｈ｝ＮＭＲ（１２５．７ＭＨｚ，Ｃ６Ｄ５Ｂｒ，−３０℃　δ）：１５０．１４（ｉｐｓｏ−Ｃ，ＰｈＮＭｅ２）、１４８．４０（ｄ，１ＪＣＦ＝２４３，４Ｈｚ，ｏ−ＣＦ，Ｂ（Ｃ６Ｆ５）４）、１３８．３３（ｄ，１ＪＣＦ＝２３３．７Ｈｚ，ｐ−ＣＦ，Ｂ（Ｃ６Ｆ５）４）、１３６．４２（ｄ，１ＪＣＦ＝２４８．２Ｈｚ，ｍ−ＣＦ，Ｂ（Ｃ６Ｆ５）４）、１２９．１７（ｏ−ＣＨ，ＰｈＮＭｅ２）、１２４．２７（ｂｒ．ｉｐｓｏ−Ｃ，Ｂ（Ｃ６Ｆ５）４）、１１６．８４（ｐ−ＣＨ，ＰｈＮＭｅ２）、１１２．６８（ｍ−ＣＨ，ＰｈＮＭｅ２）、６０．０９（ＮＣＨ２）、５６．０５（ＮＣＨ２）、５３．３３（ＢｕｔＣ）、５３．７５（ＮＣＨ２）、５１．７８（ＮＣＨ２）、４６．５１（ＴＡＣＮ　ＮＭｅ）、４６．１６（ＮＣＨ２）、４０．５０（ＰｈＮＭｅ２）、３７．０２（ｄ，１ＪＹｃ＝４０．７Ｈｚ，ＹＣＨ２）、３０．１７（ＢｕｔＭｅ）、４．３１（ＹＣＨ２ＳｉＭｅ３）、０．０５（ＳｉＭｅ４）、１９ＦＮＭＲ（４７０ＭＨｚ，２０℃，Ｃ６Ｄ５Ｂｒ）δ：−１３７．１７（ｄ，３ＪＦＦ＝１０．３Ｈｚ，ｏ−ＣＦ）、−１６７．２３（ｄ，３ＪＦＦ＝２０．７Ｈｚ，ｐ−ＣＦ）、−１７１．２２（ｄ，３ＪＦＦ＝１６．９Ｈｚ，ｍ−ＣＦ）
【０１３６】
実施例２２：［Ｍｅ２−ＴＡＣＮ−（ＣＨ２）２ＮＢｕｔ）］Ｌａ（ＣＨ２ＳｉＭｅ３）２の［ＨＮＭｅ２Ｐｈ］［Ｂ（Ｃ６Ｆ５）４］との反応
［Ｍｅ２−ＴＡＣＮ−（ＣＨ２）２ＮＢｕｔ］Ｌａ（ＣＨ２ＳｉＭｅ３）２（１１ｍｇ，２０．０μｍｏｌ）Ｃ６Ｄ６溶液（０．６ｍｌ）を［ＨＮＭｅ２Ｐｈ］［Ｂ（Ｃ６Ｆ５）４］（１６ｍｇ，２０．０μｍｏｌ）に添加した。得られた溶液をＮＭＲチューブに移し、ＮＭＲスペクトルにより分析すると、カチオン種｛［Ｍｅ２−ＴＡＣＮ（ＣＨ２）２ＮＢｕｔ］Ｌａ（ＣＨ２ＳｉＭｅ３）｝［Ｂ（Ｃ６Ｆ５）４］、ＳｉＭｅ４及びＰｈＮＭｅ２の完全な転化を示した。
【０１３７】
１ＨＮＭＲ（３００ＭＨｚ，２０℃，Ｃ６Ｄ６）δ：７．２２（ｔ，３ＪＨＨ＝８．０Ｈｚ，２Ｈ，ｍ−ＨＰｈＮＭｅ２）、６．７９（ｔ，３ＪＨＨ＝７．０Ｈｚ，１Ｈ，ｐ−ＨＰｈＮＭｅ２）、６．６１（ｄ，３ＪＨＨ＝８．０Ｈｚ，２Ｈ，ｏ−ＨＰｈＮＭｅ２）、２．９１（ｍ，２Ｈ，ＮＣＨ２）、２．６１（ｍ，２Ｈ，ＮＣＨ２）、２．４９（ｓ，６Ｈ，ＰｈＮＭｅ２）２．２０（ｍ，４Ｈ，ＮＣＨ２）、２．１１（ｓ，６Ｈ，ＴＡＣＮＮＭｅ）、１．７５（ｍ，４Ｈ，ＮＣＨ２）、１．２８（ｓ，９Ｈ，Ｂｕｔ）、０．４２（ｓ，９Ｈ，ＣＨ２ＳｉＭｅ３）、０．００（ｓ，１２Ｈ，ＳｉＭｅ４）、−０．８２（ｂｒ，２Ｈ，ＬａＣＨ２）
【０１３８】
実施例２３：［Ｍｅ２−ＴＡＣＮ−（ＣＨ２）２ＮＢｕｔ］Ｍ（ＣＨ２ＳｉＭｅ３）２（Ｍ＝Ｙ，Ｎｄ，Ｌａ）及び［ＨＮＭｅ２−Ｐｈ］［Ｂ（Ｃ６Ｆ５）４］のエチレン重合
実施例６に記載の一般的な手順に従い、実験を、表４に示すようにＭ＝Ｙに対して３０、５０、及び８０℃反応器温度で、並びにＭ＝Ｎｄ及びＬａに対して５０℃で行った。
【０１３９】
【表４】
2004511632.tif 000014
【０１４０】
実施例２４：Ｍｅ２−ＴＡＣＮ−（ＣＨ２）２ＮＨＢｕｓｅｃの合成
ａ）Ｎ−２−ブチル−（４，７−ジメチル−［１，４，７］トリアザノン−１−イル）アセトアミド　粗４，７−ジメチル−１，４，７−トリアザシクロノナン（２．５ｇ，１５．９ｍｍｏｌ）アセトニトリル溶液（１５ｍｌ）をＮ−２−ブチルクロロアセトアミド（２．３７ｇ，１５．９ｍｍｏｌ）及び１００ｍｇのヨウ化ナトリウムに添加した。反応混合物を３時間還流し、その後、水（４０ｍｌ）及び１０ｍｌの２Ｍ塩酸に注いだ。これを１０ｍｌのエーテルで２回洗浄した。水層に２０ｍｌの２０％水酸化ナトリウム溶液を添加した。これをジクロロメタン（２５，１０，５及び５ｍｌ）で抽出した。得られた有気層を１回食塩水で洗浄し、その後乾燥（Ｎａ２ＳＯ４）した。溶媒除去後、残渣（約３．８ｇ）をエーテル（５０ｍｌ）に溶解した。溶液を濾過し、濾液を濃縮すると３．２４ｇ（７５％）の標記化合物を得た。１ＨＮＭＲ（ＣＤＣｌ３）０．８５（ｔ，ＪＨＨ＝７Ｈｚ，３Ｈ，ＣＨ２ＣＨ３）、１．０５（ｄ，ＪＨＨ＝７Ｈｚ，３Ｈ，ＣＨ２ＣＨ３）、１．３９（ｍ，２Ｈ，ＣＨ２）、２．２９（ｓ，６Ｈ，ＮＭｅ）、２．５−２．６ （１２Ｈ　全オーバーラップＮＣＨ２）、３．１８（ｓ，２Ｈ，ＣＨ２）、３．２２（ｍ，１Ｈ，ＮＣＨ）、８．８（ｂｒ，１Ｈ，ＮＨ）
【０１４１】
ｂ）Ｎ−２−ブチル−２−（４，７−ジメチル−［１，４，７］トリアザノン−１−イル）エチルアミン　Ｎ−２−ブチル−（４，７−ジメチル−［１，４，７］トリアザノン−１−イル）アセトアミド（３．２４ｇ，１２．０ｍｍｏｌ）の１０ｍｌジグリム溶液にリチウムアルミニウムハイドライド（１．１６ｇ，３０ｍｍｏｌ）を何回かに分けて添加した。２時間の還流後、水（３ｍｌ）をゆっくり冷却しながら添加し（内部温度を約２０℃に維持した）、混合物の色が白色になるまで還流した。その後、Ｎａ２ＳＯ４（１０ｇ）を添加し、１５分後、固形物を濾過により除去し、１５０ｍｌのエーテルで洗浄した。組み合わせた濾液をロータリー・エバポレーター、その後クーゲルロール装置（２ｔｏｒｒ，５０℃）により濃縮した。その後濃縮液を１２０−２００℃（クーゲルロール・オーブン温度）で蒸留し、２．６ｇの蒸留物を得た。これを再度、ショート・パス（ｓｈｏｒｔ−ｐａｔｈ）蒸留装置を用い、０．５ｔｏｒｒで、浴温度が７０℃で蒸留し、２．２４ｇ（７３％）の生成物を得た。１ＨＮＭＲ（ＣＤＣｌ３）δ０．８４（ｔ，ＪＨＨ＝７．３Ｈｚ，３Ｈ，ＣＨ２ＣＨ３）、０．９７（ｄ，ＪＨＨ＝６．６Ｈｚ，３Ｈ，ＣＨＣＨ３）、１．２−１．４（ｍ，２Ｈ，ＣＨ２）、２．３０（ｓ，６Ｈ，ＮＭｅ）、２．４−２．５（約１７Ｈ、全オーバーラップのＮＣＨ２）、ＮＨは観測されなかった。
【０１４２】
１３ＣＮＭＲ（ＣＤＣｌ３，ＡＰＴ）δ５６．８，５５．１，５４．７及び５４．１（ＮＣＨ２）、５２．５（ＮＣＨ）、４４．２（ＮＭｅ）、４３．３（ＮＣＨ２）、２７．３（ＣＨ２）、１７．４（Ｍｅ）、８．０（Ｍｅ）
【０１４３】
実施例２５：［Ｍｅ２−ＴＡＣＮ−（ＣＨ２）２ＮＢｕｓｅｃ］Ｙ（ＣＨ２ＳｉＭｅ３）２Ｍの合成
Ｍｅ２−ＴＡＣＮ−（ＣＨ２）２ＮＨＢｕｓｅｃ（０．６５ｇ，２．５３ｍｍｏｌ）ペンタン溶液（１０ｍｌ）を（Ｍｅ３ＳｉＣＨ２）３Ｙ（ＴＨＦ）２（１．２５ｇ，２．５０ｍｍｏｌ）ペンタン溶液（５０ｍｌ）に周囲温度で滴下した。反応混合物を一晩撹拌し、その後、揮発分を真空下で除去した。残渣を、ペンタン（５ｍｌ）で撹拌することにより残渣ＴＨＦを除去し、その後ペンタンを真空下で除去した。得られた粘着性固形物をペンタン（３×２０ｍｌ）で抽出した。濃縮し、抽出液を−３０℃まで冷却することにより、標記化合物を結晶性固体（１．０３ｇ，２．００ｍｍｏｌ，８０％）として得た。低温溶液ＮＭＲスペクトルは、ほとんど等モル量の２つのコンフォメーション異性体の存在を示した。
【０１４４】
１ＨＮＭＲ（５００ＭＨｚ，２０℃，Ｃ７Ｄ８）δ：２．３３−３．２８（ｍ，２Ｈ，ＮＣＨ２）．３．１４（ｍ，１Ｈ，ＭｅＣＨ２ＣＨＭｅ）、２．８７−２．７６（ｍ，４Ｈ．ＮＣＨ２）、２．３１（ｂｒ　ｓ，６Ｈ，ＮＭｅ）、２．２３−２．１６（ｍ，４Ｈ，ＮＣＨ２）、２．０９−２．０２４（ｍ，２Ｈ，ＮＣＨ２）、１．８３−１．７６（ｍ，３Ｈ，ＮＣＨ２）、１．６６−１．５３（ｍ，３Ｈ，ＮＣＨ２）、１．４３−１．３６（ｍ，３Ｈ，ＭｅＣＨ２ＣＨＭｅ）、１．２８（ｂｒ，３Ｈ，ＭｅＣＨ２ＣＨＭｅ）、１．１１（ｂｒ，３Ｈ，ＭｅＣＨ２ＣＨＭｅ）、０．５６（ｓ，９Ｈ，ＣＨ２ＳｉＭｅ３）、０．５３（ｓ，９Ｈ，ＣＨ２ＳｉＭｅ３）、０．７０（ｂｒ，１Ｈ，ＣＨ２ＳｉＭｅ３）、−０．８４（ｂｒ，１Ｈ，ＣＨ２ＳｉＭｅ３）、−０．９５（ｂｒ，１Ｈ，ＣＨ２ＳｉＭｅ３）、１．０２（ｂｒ，１Ｈ，ＣＨ２ＳｉＭｅ３）．１３ＣＮＭＲ（１２５．７ＭＨｚ，−５０℃，Ｃ７Ｄ８）δ：６２．２（ｔ，ＪＣＨ＝１３０．８Ｈｚ，ＮＣＨ２）、６１．１（ｔ，ＪＣＨ＝１３５．０Ｈｚ，ＮＣＨ２）、６０．１（ｔ，ＪＣＨ＝１３５．０Ｈｚ，ＮＣＨ２）、５９．４（ｔ，ＪＣＨ＝１３９．２Ｈｚ，ＮＣＨ２）、５９．３（ｔ，ＪＣＨ＝１３９．１Ｈｚ，ＮＣＨ２）、５７．６（ｔ，ＪＣＨ＝１３６．８Ｈｚ，ＮＣＨ２）、５７．５（ｔ，ＪＣＨ＝１３６．２Ｈｚ，ＮＣＨ２）、５４．８（ｔ，ＪＣＨ＝１３０．８Ｈｚ，ＮＣＨ２）、５３．３（ｔ，ＪＣＨ＝１３３．５Ｈｚ，ＮＣＨ２）、５３．２（ｔ，ＪＣＨ＝１３５．０Ｈｚ，ＮＣＨ２）、５２．９（ｄ，ＪＣＨ＝１３０．０Ｈｚ，ＭｅＣＨ２ＣＨＭｅ）、５１．９（ｄ，ＪＣＨ＝１３０．７Ｈｚ，ＭｅＣＨ２ＣＨＭｅ）、５１．５（ｑ，ＪＣＨ＝１３５．５Ｈｚ，ＮＭｅ）、４９．５（ｑ，ＪＣＨ＝１３５．８Ｈｚ，ＮＭｅ）、４９．０（ｔ，ＪＣＨ＝１３１．６Ｈｚ，ＮＣＨ２）、４８．９（ｔ，ＪＣＨ＝１３１．６Ｈｚ，ＮＣＨ２）、４８．７（ｔ，ＪＣＨ＝１３２．２Ｈｚ，ＮＣＨ２）、３３．８（ｔ，ＪＣＨ＝１２６．８Ｈｚ，ＮＣＨ２）、３０．２（ｔ，ＪＣＨ＝１２６．１Ｈｚ，ＭｅＣＨ２ＣＨＭｅ）、２９．９（ｄｔ，１ＪＹＣ＝３６．８Ｈｚ，ＪＣＨ＝９９．１Ｈｚ，ＹＣＨ２ＳｉＭｅ３）、２９．８（ｄｔ，１ＪＹＣ＝３５．１Ｈｚ，ＪＣＨ＝１００．１Ｈｚ，ＹＣＨ２ＳｉＭｅ３）、２８．８（ｄｔ，１ＪＹＣ＝３６．８Ｈｚ，ＪＣＨ＝９８．３Ｈｚ，ＹＣＨ２ＳｉＭｅ３）、２８．６（ｄｔ，１ＪＹＣ＝３６．８Ｈｚ，ＪＣＨ＝９８．２Ｈｚ，ＹＣＨ２ＳｉＭｅ３）、２２．８（ｑ，ＪＣＨ＝１２４．６Ｈｚ，ＭｅＣＨ２ＣＨＭｅ）、１２．７（ｑ，ＪＣＨ＝１２４．７Ｈｚ，ＭｅＣＨ２ＣＨＭｅ）、１２．３（ｑ，ＪＣＨ＝１２２．４Ｈｚ，ＭｅＣＨｚＣＨＭｅ）、５．３（ｑ，ＪＣＨ＝１１５．９Ｈｚ，ＣＨ２ＳｉＭｅ３）、５．２（ｑ，ＪＣＨ＝１１５．９Ｈｚ，ＣＨ２ＳｉＭｅ３）、Ｃ２２Ｈ５３Ｎ４Ｓｉ２Ｙ：Ｃ５０．９４（５０．４７）；Ｈ１０．３０（１０．２７）；Ｎ１０．８０（１０．７４）；Ｙ１７．１４（１７．０６）．
【０１４５】
実施例２６：［Ｍｅ２−ＴＡＣＮ−（ＣＨ２）２ＮＢｕｓｅｃ］Ｎｄ（ＣＨ２ＳｉＭｅ３）２の合成
固形物ＬｉＣＨ２ＳｉＭｅ３（０．５０ｇ，５．３１ｍｍｏｌ）をＮｄＣｌ３（ＴＨＦ）３（０．８３ｇ，１．７７ｍｍｏｌ）ＴＨＦの懸濁溶液に（６０ｍｌ，周囲温度）添加した。５分以内で、鮮やかな青色溶液を形成した。溶液を一晩撹拌し、その後、Ｍｅ２−ＴＡＣＮ−（ＣＨ２）２ＮＨＢｕｓｅｃ（０．４５ｇ，１．７７ｍｍｏｌ）と反応した。得られた緑色の溶液を３時間撹拌後、揮発分を真空下で除去した。混合物をペンタン（３×５０ｍｌ）で抽出した。得られた緑の抽出液を２０ｍｌまで濃縮し、冷却（−３０℃）すると、生成物 （０．４７ｇ，０．８２ｍｍｏｌ，４６％）を得た。
【０１４６】
実施例２７：［Ｍｅ２−ＴＡＣＮ−（ＣＨ２）２ＮＢｕｓｅｃ］Ｌａ（ＣＨ２ＳｉＭｅ３）２の合成
固形物ＬｉＣＨ２ＳｉＭｅ３（０．４２ｇ，４．５０ｍｍｏｌ）をＬａＢｒ３（ＴＨＦ）４（１．００ｇ，１．５０ｍｍｏｌ）ＴＨＦ懸濁溶液（６０ｍｌ，周囲温度）に添加した。５分以内で、鮮やかな黄色の溶液を形成した。溶液を一晩撹拌した。その後、Ｍｅ２−ＴＡＣＮ−（ＣＨ２）２ＮＨＢｕｓｅｃ（０．３８ｇ，１．５０ｍｍｏｌ）と反応させた。得られた緑の溶液を３時間撹拌し、その後、揮発分を真空下で除去した。混合物をペンタン（３×５０ｍｌ）で抽出し、得られた緑の抽出液を２０ｍｌまで濃縮し、冷却（−３０°）することで、生成物（０．４１ｇ，０．７３ｍｍｏｌ，４８％）を得た。
【０１４７】
１ＨＮＭＲ（５００ＭＨｚ，２０℃，Ｃ６Ｄ６）δ：３．１２−３．０６（ｍ，２Ｈ，ＮＣＨ２）、３．８０（ｍ，１Ｈ，ＭｅＣＨ２ＣＨＭｅ）、２．３７−２．２８（ｍ，２Ｈ，ＮＣＨ２）、２．２３（ｂｒｓ，６Ｈ，ＮＭｅ）、２．１１−１．９６（ｍ，６Ｈ，ＮＣＨ２）、１．７６−１．７１（ｍ、２Ｈ，ＮＣＨ２）、１．６６（ｍ，６Ｈ，ＮＣＨ２）、１．５９（ｍ，３Ｈ，ＭｅＣＨ２ＣＨＭｅ）、１．４６（ｄ，ＪＨＨ＝６．０Ｈｚ，３Ｈ，ＭｅＣＨ２ＣＨＭｅ）、１．１２（ｔ，ＪＨＨ＝７．４Ｈｚ，３Ｈ，ＭｅＣＨ２ＣＨＭｅ）、０．４９（ｓ，１８Ｈ，ＣＨ２ＳｉＭｅ３）、−０．６３（ｄ，２ＪＨＨ＝１０．５Ｈｚ，２Ｈ，ＣＨ２ＳｉＭｅ３）、−０．７１（ｄ，ＪＨＨ＝１１．０Ｈｚ，２Ｈ，ＣＨ２ＳｉＭｅ３）．１３ＣＮＭＲ（１２５．７ＭＨｚ，２０℃，Ｃ７Ｄ８）δ：６１．３（ｄ，ＪＣＨ＝１２８．００Ｈｚ，ＭｅＣＨ２ＣＨＭｅ）、５９．９（ｔ，ＪＣＨ＝１３１．５Ｈｚ，ＮＣＨ２）、５５．７（ｔ，ＪＣＨ＝１３６．８Ｈｚ，ＮＣＨ２）、５４．２（ｔ，ＪＣＨ＝１３３．２Ｈｚ，ＮＣＨ２）、５２．７（ｔ，ＪＣＨ＝１２６．３Ｈｚ，ＮＣＨ２）、５２．１（ｔ，ＪＣＨ＝１３３．４Ｈｚ，ＮＣＨ２）、４８．３（ｔ，ＪＣＨ＝１０３．５Ｈｚ，ＬａＣＨ２ＳｉＭｅ３）、４６．９（ｑ，ＪＣＨ＝１３５．１Ｈｚ，ＮＭｅ）、３０．８（ｔ，ＪＣＨ＝１２４．６Ｈｚ，ＭｅＣＨ２ＣＨＭｅ）、２０．９（ｑ，ＪＣＨ＝１２２．８Ｈｚ，ＭｅＣＨ２ＣＨＭｅ）、１１．７（ｑ，ＪＣＨ＝１２１．０Ｈｚ，ＭｅＣＨ２ＣＨＭｅ）、５．２（ｑ，ＪＣＨ＝１１５．８Ｈｚ，ＣＨ２ＳｉＭｅ３）．
【０１４８】
実施例２８：［Ｍｅ２−ＴＡＣＮ−（ＣＨ２）２ＮＢｕｓｅｃ］］Ｌａ（ＣＨ２ＳｉＭｅ３）２の［ＨＮＭｅ２Ｐｈ］［Ｂ（Ｃ６Ｆ５）４］との反応
［Ｍｅ２−ＴＡＣＮ−ＣＨ２］２ＮＢｕｓｅｃ］Ｌａ（ＣＨ２ＳｉＭｅ３）２（１１ｍｇ，２０．０μｍｏｌ）Ｃ６Ｄ６溶液（０．６ｍｌ）を［ＨＮＭｅ２Ｐｈ］［Ｂ（Ｃ６Ｆ５）４］（１６ｍｇ，２０．０μｍｏｌ）に添加した。得られた溶液をＮＭＲチューブに移し、ＮＭＲスペクトルで分析した。ＮＭＲはカチオン種｛［Ｍｅ２−ＴＡＣＮ−（ＣＨ２）２ＮＢｕｓｅｃ］Ｌａ（ＣＨ２ＳｉＭｅ３）｝［Ｂ（Ｃ６Ｆ５）４］、ＳｉＭｅ４及びＰｈＮＭｅ２の完全な転化を示した。
【０１４９】
１ＨＮＭＲ（３００ＭＨｚ，２０℃，Ｃ６Ｄ６）δ：７．２２（ｔ，３ＪＨＨ＝８．０Ｈｚ，２Ｈ，ｍ−ＨＰｈＮＭｅ２）、６．７９（ｔ，３ＪＨＨ＝７．０Ｈｚ，１Ｈ，ｐ−ＨＰｈＮＭｅ２）、６．６１（ｄ，３ＪＨＨ＝８．０Ｈｚ，２Ｈ，ＨＰｈＮＭｅ２）、３．０１（ｍ，３Ｈ，ＭｅＣＨ２ＣＨＭｅ，ＮＣＨ２）、２．７４（ｍ，２Ｈ，ＮＣＨ２）、２．５０（ｓ，６Ｈ，ＰｈＮＭｅ２）、２．２９（ｍ，４Ｈ，ＮＣＨ２）、２．１８（ｓ，６Ｈ，ＴＡＣＮ　ＮＭｅ）、２．０６（ｍ，４Ｈ，ＮＣＨ２）、１．７１（ｍ，５Ｈ，ＭｅＣＨ２ＣＨＭｅ，ＮＣＨ２）、１．３８（ｂｒ，３Ｈ，ＭｅＣＨ２ＣＨＭｅ）、１．０７（ｂｒ，３Ｈ，ＭｅＣＨ２ＣＨＭｅ）、０．４５（ｓ，９Ｈ，ＣＨ２ＳｉＭｅ３）、０．００（ｓ，１２Ｈ，ＳｉＭｅ４）、−０．７２（ｂｒ，２Ｈ，ＬａＣＨ２）
【０１５０】
実施例２９：［Ｍｅ２−ＴＡＣＮ（ＣＨ２）２ＮＢｕｓｅｃ］Ｍ（ＣＨ２ＳｉＭｅ３）２（Ｍ＝Ｙ，Ｎｄ，Ｌａ）及び［ＨＮＭｅ２Ｐｈ］［Ｂ（Ｃ６Ｆ５）４］とのエチレン重合
実施例６に記載の一般的な手順に従い、実験を、表５に示すようにＭ＝Ｙ、Ｎｄ及びＬａに対して５０℃の反応器温度及びＭ＝Ｙに対して８０℃で行った。Ｍ＝Ｙ及びＮｄに対してのみポリエチレンが生成し、反応における発熱が観測された。
【０１５１】
【表５】
2004511632.tif 000015
【０１５２】
実施例３０： Ｍｅ２−ＴＡＣＮ−（ＣＨ２）２ＮＨＢｕｎの合成
ａ）Ｎ−１−ブチル−（４，７−ジメチル−［１，４，７］トリアザノン−１−イル）アセトアミド　この化合物を実施例２４記載の手順と同様にＮ−１−ブチロクロロアセトアミド（２．３７ｇ）及び４，７−ジメチル−１，４，７−トリアザノナンから調製し、収率２．９７ｇ（６９％）を得た。１ＨＮＭＲ（ＣＤＣｌ３）１ＨＮＭＲ（ＣＤＣｌ３）０．８６（ｔ，Ｊ＝７Ｈｚ，３Ｈ，ＣＨ２ＣＨ３）、１．０３（ｍ，２Ｈ，ＣＨ２）、１．４２（ｍ，２Ｈ，ＣＨ２）、２．３０（ｓ，６Ｈ，ＮＭｅ）、２．５４（ｍ，４Ｈ，ＣＨ２）、２．５７（ｍ，８Ｈ，ＣＨ２）、３，１７（ｍ，２ＨＮＣＨ２）、３．１９（ｓ．２Ｈ，ＣＨ２）、９．２（ｂｒ，ＮＨ）
【０１５３】
ｂ）Ｎ−１−ブチル−２−（４，７−ジメチル−［１，４，７］トリアザノン−１−イル）エチルアミン　Ｎ−１−ブチル−（４，７−ジメチル−［１，４，７］トリアザノン−１−イル）アセトアミド（２．９７ｇ，１１．０ｍｍｏｌ）１０ｍｌ ジグリム溶液をリチウムアルミニウムハイドライド（１ｇ，２６ｍｍｏｌ）に何回かに分けて添加した。１時間還流後、水（２．５ｍｌ）を、冷却（内部温度約２０℃に維持）しながら、ゆっくり添加し、混合物の色が白色になるまで還流した。Ｎａ２ＳＯ４（１０ｇ） を混合物に添加した。１５分後、固形物を濾過により除去し、１５０ｍｌのエーテルで洗浄した。組み合わせた濾液を、ロータリー・エバポレーター及びその後クーゲルロール装置（２ｔｏｒｒ，５０℃）を用いて濃縮した。その後、濃縮物を１２０−２００℃（クーゲルロールオーブン温度）で蒸留し３．３３ｇの蒸留物を得た。これを再度、ショートパス蒸留装置を用い０．７５ｔｏｒｒ、浴温度約７０−８０℃で蒸留し、１．７ｇ（６０％）の生成物を得た．１ＨＮＭＲ（ＣＤＣｌ３）δ０．８５（ｔ，Ｊ＝７．３Ｈｚ，３Ｈ，ＣＨ２ＣＨ３）、１．３（ｍ，２Ｈ，ＣＨ２）、１．４（ｍ，２Ｈ，ＣＨ２）、２．２９（ｓ，６Ｈ，ＮＭｅ）、２．４５−２．６５（１８Ｈ　全オーバーラップのＮＣＨ２）、ＮＨは観測されなかった。１３ＣＮＭＲ（ＣＤＣｌ３，ＡＰＴ）δ５６．５，５５．１，５４．７，５４．２，４７．３及び４５．８（ＮＣＨ２）、４４．２（ＮＭｅ）、２９．９（ＣＨ２）、１８．０（ＣＨ２）、１１．５（ＣＨ３）
【０１５４】
実施例３１：［Ｍｅ２−ＴＡＣＮ−（ＣＨ２）２ＮＢｕｎ］Ｙ（ＣＨ２ＳｉＭｅ３）２の合成
Ｍｅ２−ＴＡＣＮ−（ＣＨ２）２ＮＨＢｕｎ（０．７６ｇ，２．９６ｍｍｏｌ）ペンタン溶液（１０ｍｌ）を（Ｍｅ３ＳｉＣＨ２）３Ｙ（ＴＨＦ）２（１．４６ｇ，２．９６ｍｍｏｌ）ペンタン溶液（５０ｍｌ）に、周囲温度で滴下した。反応混合物を一晩撹拌し、その後揮発分を真空下で除去した。残渣を、ペンタン（５ｍｌ）で撹拌して残留ＴＨＦを除去し、その後ペンタンを真空下で除去した。得られた粘着固形物をペンタン（４×２０ｍｌ）で抽出した。抽出液の濃縮及び−３０℃まで冷却することにより結晶性固体（１．０８ｇ，２．１０ｍｍｏｌ，７１％）として生成物を得た。
【０１５５】
１ＨＮＭＲ（５００ＭＨｚ，２０℃，Ｃ７Ｄ８）δ：３．２９（ｔ，２ＪＨＨ＝７．５Ｈｚ，２Ｈ，ＣＨ２ＣＨ２ＣＨ２Ｍｅ）、３．０４（ｍ，２Ｈ，ＮＣＨ２）、２．２６（ｓ，６Ｈ，ＮＭｅ）、２．０８（ｍ，８Ｈ，ＮＣＨ２）、１．７４（ｍ，６Ｈ，ＮＣＨ２）、１．５７（ｍ，２Ｈ，ＣＨ２ＣＨ２ＣＨ２Ｍｅ）、１．５４（ｍ，２Ｈ，ＣＨ２ＣＨ２ＣＨ２Ｍｅ）、１．０９（ｔ，２ＪＨＨ＝７．０Ｈｚ，３Ｈ，ＣＨ２ＣＨ２ＣＨ２Ｍｅ）、０．４０（ｓ，１８Ｈ，ＣＨ２ＳｉＭｅ３）、−０．７９（ｄ，２ＪＨＨ＝１０．５Ｈｚ，２Ｈ，ＣＨ２ＳｉＭｅ３）、−０．９４（ｄ，２ＪＨＨ＝１０．５Ｈｚ，２ＨＣＨ２ＳｉＭｅ３）。ＹＣＨ２のＪＹカップリングプロトンは解読されなかった。１３ＣＮＭＲ（１２５．７ＭＨｚ，−４０℃，Ｃ７Ｄ８）δ：６０．１（ｔ，ＪＣＨ＝１３４．１Ｈｚ，ＮＣＨ２ＣＨ２ＣＨ２Ｍｅ）、５９．０（ｔ，ＪＣＨ＝１３８．４Ｈｚ，ＮＣＨ２）、５７．０（ｔ，ＪＣＨ＝１３２．０Ｈｚ，ＮＣＨ２）、５４．８（ｔ，ＪＣＨ＝１２７．６Ｈｚ，ＮＣＨ２）、５４．７（ｔ，ＪＣＨ＝１２８．１Ｈｚ，ＮＣＨ２）、５４．４（ｔ，ＪＣＨ＝１３６．３Ｈｚ，ＮＣＨ２）、５２．９（ｔ，ＪＣＨ＝１３２．０Ｈｚ，ＮＣＨ２）、５１．１（ｔ，ＪＣＨ＝１３２．２Ｈｚ，ＮＣＨ２）、４９．４（ｔ，ＪＣＨ＝１３４．１Ｈｚ，ＮＣＨ２）、４８．６（ｑ，ＪＣＨ＝１３６．３Ｈｚ，ＮＭｅ）、３４．７（ｔ，ＪＣＨ＝１２６．１Ｈｚ，ＮＣＨ２ＣＨ２ＣＨ２Ｍｅ）、２９．６（ｄｔ，１ＪＹＣ＝３６．５Ｈｚ，ＪＣＨ＝９７．２Ｈｚ，ＹＣＨ２ＳｉＭｅ３）、２７．５（ｄｔ，１Ｊｃ＝３７．６Ｈｚ，ＪＣＨ＝９９．５Ｈｚ，ＹＣＨ２ＳｉＭｅ３）、２２．０（ｔ，ＪＣＨ＝１２５．６Ｈｚ，ＮＣＨ２ＣＨ２ＣＨ２Ｍｅ）、１５．３（ｑ，ＪＣＨ＝１２３．０Ｈｚ，ＮＣＨ２ＣＨ２ＣＨ２Ｍｅ）、１２．３（ｑ，ＪＣＨ＝１２２．４Ｈｚ，ＭｅＣＨ２ＣＨＭｅ）、５．４（ｑ，ＪＣＨ＝１１７．０Ｈｚ，ＣＨ２ＳｉＭｅ３）、５．２（ｑ，ＪＣＨ＝１１７．０Ｈｚ，ＣＨ２ＳｉＭｅ３）．Ｃ２２Ｈ５３Ｎ４Ｓｉ２Ｙ：Ｃ５０．９４（５０．９１）；Ｈ１０．３０（１０．３３）；Ｎ１０．８０（１０．８０）；Ｙ１７．１４（１７．１２）
【０１５６】
実施例３２：［Ｍｅ２−ＴＡＣＮ−（ＣＨ２）２ＮＢｕｎ］Ｙ（ＣＨ２ＳｉＭｅ３）２及び［ＨＮＭｅ２Ｐｈ］［Ｂ（Ｃ６Ｆ５）４］のエチレン重合
実施例６に記載の一般的な手順に従い、重合実験を８０℃の反応温度で１０μｍｏｌの触媒及び１当量の［ＨＮＭｅ２Ｐｈ］［Ｂ（Ｃ６Ｆ５）４］トルエン溶液、５バールのエチレン圧及び１０分間の運転時間で行った。収率：３．９１ｇのポリエチレン（Ｍｗ，＝９１，５００，Ｍｗ／Ｍｎ＝１．８），触媒活性４８８ｋｇポリマー／ｍｏｌＹ．バール．時
【０１５７】
実施例３３：（ｉＰｒ）２−ＴＡＣＮ−（ＣＨ２）２ＮＨＢｕｔの合成
方法Ａ：
１．２ｇ（５．６３ｍｍｏｌ）の固形Ｌｉ［（Ｐｒｉ）２−ＴＡＣＮ］を０．７３ｇ（２．８１ｍｍｏｌ）ＨＢｒ・ＢｕｔＨＮ（ＣＨ２）２Ｂｒ（粉末）；１０ｍｌＴＨＦ懸濁液に添加した。２時間後、反応混合物は透明になり、混合物を一晩撹拌した。その後この溶液を１ＭＮａＯＨ（５０ｍｌ）に注いだ。混合物をＣＨＣｌ３（３×５０ｍｌ）で抽出し、組み合わせた有機層をＭｇＳＯ４で乾燥した。溶媒を減圧下で除去し黄色のオイルを得た。オイル（６０℃，０．０１ｔｏｒｒ）の４回の連続したショートパス蒸留により０．２０ｇ（２２％）の生成物を得た。
【０１５８】
方法Ｂ：
ａ）Ｎ−ｔｅｒｔ−ブチル−（４，７−ジイロプロピル−１，４，７）トリアザノン−１−イル）アセトアミド　Ｎ−ｔｅｒｔ−ブチルクロロアセトアミド（０．３３５ｇ，２．２５ｍｍｏｌ）を粗４，７−ジイソプロピル−１，４，７−トリアザシクロノナン（０．４９ｇ，２．２５ｍｍｏｌ）ジメチルホルムアミド溶液（１ｍｌ）に添加した。２時間還流後、酸系抽出液を用いて処理すると、半固形物質を得た。これをカラムクロマトグラフィー（アルミナ活性ＩＩ−ＩＩＩ、溶離液エーテル）により、０．１９ｇ（２７％）の生成物を得た。１ＨＮＭＲ（ＣＤＣｌ３）δ０．９１（ｄ，１２Ｈ）、１．３０（ｓ，９Ｈ）、２．５−２．７（ｍ，１２Ｈ）、２．８３（ｍ，２Ｈ）、３．０４（ｓ，２Ｈ）、７．９（ｂｒ，ＮＨ）．
ｂ）Ｎ−ｔｅｒｔ−ブチル−２−（４，７−ジイソプロピル−［１，４，７］トリアザノン−１−イル）エチルアミン　リチウムアルミニウムハイドライド（０．５ｇ，１２．５ｍｍｏｌ）を、添加したＮ−ｔｅｒｔ−ブチル−（４，７−ジイソプロピル−［１，４，７］トリアザノン−１−イル）アセトアミド（０．１９ｇ，０．６ｍｍｏｌ）１０ｍｌジメトキシエタン溶液（ＤＭＥ）に添加した。１００時間還流後、処理（上記参照）し、０．１７ｇ（０．５４ｍｍｏｌ，９０％）の粗成生物を得た（１０％アセトアミド出発原料を含む）。１ＨＮＭＲ（３００ＭＨｚ，２５℃，Ｃ６Ｄ６）δ：２．８２（ｓｅｐｔ，３ＪＨＨ＝６．６Ｈｚ，２Ｈ，ＰｒｉＣＨ）、２．７６−２．７３（ｍ，４Ｈ，ＮＣＨ２）、２．６２−２．５４（ｍ，８Ｈ，ＮＣＨ２）、２．５１（ｓ，４Ｈ，ＮＣＨ２）、１．０６（ｓ，９Ｈ，Ｂｕｔ）、０．９１（ｄ，３ＪＨＨ＝６．６Ｈｚ，１２Ｈ，ＰｒｉＭｅ）、ＮＨは観測されなかった。１３ＣＮＭＲ（７５．４ＭＨｚ，２５℃，Ｃ６Ｄ６）δ：５８．７（ｄ，ＪＣＨ＝１３４Ｈｚ，ＰｒｉＣＨ）、５６．１（ｔ，ＪＣＨ＝１３１．７，ＮＣＨ２）、５４．６（ｔ，ＪＣＨ＝１３２Ｈｚ，ＮＣＨ２）、５２．８（ｔ，１ＪＣＨ＝１２８．１Ｈｚ，ＮＣＨ２）、５２．６（ｔ，１ＪＣＨ＝１２８．１Ｈｚ，ＮＣＨ２）、４９．９（ＢｕｔＣ）、４０．３（ｔ，１ＪＣＨ＝１３３．０Ｈｚ，ＮＣＨ２）、２９．０（ｑ，ＪＣＨ＝１２４．４Ｈｚ，ＢｕｔＭｅ）、１８．３（ｑ，ＪＣＨ＝１２４．４Ｈｚ，ＰｒｉＭｅ）
【０１５９】
実施例３４：［（Ｐｒｉ）２−ＴＡＣＮ−（ＣＨ２）２ＮＢｕｔ］Ｙ（ＣＨ２ＳｉＭｅ３）２の合成
ａ）ＮＭＲチューブスケール　（Ｍｅ３ＳｉＣＨ２）３Ｙ（ＴＨＦ）２（２０ｍｇ，４０．４μｍｏｌ） をＣ６Ｄ６（０．６ｍｌ）に溶解させ、（Ｐｒｉ）２−ＴＡＣＮ−（ＣＨ２）２ＮＨＢｕｔ（１２ｍｇ，４０．４μｍｏｌ）に添加した。溶液をＮＭＲチューブに移し、１ＨＮＭＲスペクトルで分析し、ＮＭＲは生成物、ＳｉＭｅ４及びＴＨＦラジカルの完全な転化を示した。
【０１６０】
ｂ）予備スケール　周囲温度で、（Ｐｒｉ）２−ＴＡＣＮ−（ＣＨ２）２ＮＨＢｕｔ（０．１６ｇ，０．５０ｍｍｏｌ）ペンタン溶液（１０ｍｌ）を（Ｍｅ３ＳｉＣＨ２）３Ｙ（ＴＨＦ）２（０．２５ｇ，０．５２ｍｍｏｌ）ペンタン溶液（３０ｍｌ）に滴下した。反応混合物を一晩撹拌し、その後、揮発分を真空下で除去した。残渣をペンタン（５ｍｌ）で撹拌することにより残留ＴＨＦを除去し、その後、ペンタンを真空下で除去した。粘着固形物をペンタン（２０ｍｌ）で抽出した。−３０℃まで冷却することにより、結晶生成物（０．８０ｇ，０．１４ｍｍｏｌ，２８％）を得た。錯体構造を単結晶Ｘ線解析で実証した。
【０１６１】
１ＨＮＭＲ（３００ＭＨｚ，２５℃，Ｃ６Ｄ６）δ：３．７７（ｓｅｐｔ，ＪＨＨ＝６．６Ｈｚ，１Ｈ，ＰｒｉＣＨ）、３．４２（部分的にオーバーラップされた，ＰｒｉＣＨ）、３．４０（ｍ，１Ｈ，ＮＣＨ２）、３．２３（ｄｔ，ＪＨＨ＝１２．０，３．９Ｈｚ，１Ｈ，ＮＣＨ２）、３．１９−３．０９（ｍ，２Ｈ，ＮＣＨ２）、２．８１（ｄｔ，ＪＨＨ＝１２．９，５．１Ｈｚ，１Ｈ，ＮＣＨ２）、２．５０（ｄｔ，ＪＨＨ＝１２．９，４．８Ｈｚ，１Ｈ，ＮＣＨ２）、２．２０（ｄｄ，ＪＨＨ＝１０．８，３．３Ｈｚ，１Ｈ，ＮＣＨ２）、２．０６−１．９７（ｍ，３Ｈ，ＮＣＨ２）、１．７７（ｄｄ，ＪＨＨ＝１２．９，３．９Ｈｚ，２Ｈ，ＮＣＨ２）、１．７１（ｍ，１Ｈ，ＮＣＨ２）、１．５５（ｓ，９Ｈ，Ｂｕｔ）、１．４８（ｍ，１Ｈ，ＮＣＨ２）、１．３１（ｄ，ＪＨＨ＝６．６Ｈｚ，３Ｈ，ＰｒｉＭｅ）、１．１４（ｄ，ＪＨＨ＝６．６Ｈｚ，３Ｈ，ＰｒｉＭｅ）、０．５８（ｄ，ＪＨＨ，＝６．６Ｈｚ，３Ｈ，ＰｒｉＭｅ）、０．４８（ｓ，９Ｈ，Ｍｅ３ＳｉＣＨ２）、０．４７（ｄ，ＪＨＨ＝６．６Ｈｚ，３Ｈ，ＰｒｉＭｅ）、０．４１（ｓ，９Ｈ，Ｍｅ３ＳｉＣＨ２）、−０．２６（ｄｄ，ＪＨＨ＝１０．５Ｈｚ，ＪＹＨ＝３．３Ｈｚ，１Ｈ，ＹＣＨＨ）、−０．５３（ｄｄ，ＪＨＨ＝１０．８Ｈｚ，ＪＹＨ＝２．１Ｈｚ，１Ｈ，ＹＣＨＨ）、−０．８３（ｄｄ，ＪＨＨ＝１０．８Ｈｚ，ＪＹＨ−３．０Ｈｚ，１Ｈ，ＹＣＨＨ）、−１．００（ｄｄ，ＪＨＨ＝１０．８Ｈｚ，ＪＹＨ＝２．１Ｈｚ，１Ｈ，ＹＣＨＨ）１３ＣＮＭＲ（１２５．７ＭＨｚ，Ｃ６Ｄ６，δ）：５７．７（ｔ，ＪＣＨ＝１２８．９Ｈｚ，ＮＣＨ２）、５６．０（ｔ，ＪＣＨ＝１３２．２Ｈｚ，ＮＣＨ２）、５４．９（ｄ，ＪＣＨ＝１３８．６Ｈｚ，ＰｒｉＣＨ）、５４．５（ｄ，ＪＣＨ＝１４３．４Ｈｚ，ＰｒｉＣＨ）、５３．８（ｓ，ＢｕｔＣ）、５２．２（ｔ，ＪＣＨ＝１３８．６Ｈｚ，ＮＣＨ２）、５１．５（ｔ，ＪＣＨ＝１３７．０Ｈｚ，ＮＣＨ２）、５１．１（ｔ，ＪＣＨ＝１３５．７Ｈｚ，ＮＣＨ２）、４４．８（ｔ，ＪＣＨ＝１２８．８Ｈｚ，ＮＣＨ２）、４１．６（ｔ，ＪＣＨ＝１３０．４Ｈｚ，ＮＣＨ２）、４１．５（ｔ，ＪＣＨ＝１２７．３Ｈｚ，ＮＣＨ２）、３３．７（ｄｔ，ＪＹＣ＝３６．９Ｈｚ，ＪＣＨ＝９５．１Ｈｚ，ＹＣＨ２）、３１．２（ｑ，ＪＣＨ＝１２２．４，ＢｕｔＭｅ）、
３１．０（ｔ，ＪＹＣ＝３８．７Ｈｚ，ＪＣＨ＝９５．０Ｈｚ，ＹＣＨ２）、２３．５（ｑ，ＪＣＨ＝１２７．３Ｈｚ，ＰｒｉＭｅ）、２３．０（ｑ，ＪＣＨ＝１２５．７Ｈｚ，ＰｒｉＭｅ）、１３．１（ｑ，ＪＣＨ＝１２５．７Ｈｚ，ＰｒｉＭｅ）、１２．７（ｑ，ＪＣＨ＝１２５．７Ｈｚ，ＰｒｉＭｅ）、５．４（ｑ，ＪＣＨ＝１１７．６Ｈｚ，Ｍｅ３ＳｉＣＨ２Ｙ）、５．２（ｑ，ＪＣＨ＝１１６．０Ｈｚ，Ｍｅ３ＳｉＣＨ２Ｙ）
【０１６２】
実施例３５：［（Ｐｒｉ）２−ＴＡＣＮ−（ＣＨ２）２ＮＢｕｔ］Ｙ（ＣＨ２ＳｉＭｅ３）２の ［ＨＮＭｅ２Ｐｈ］［Ｂ（Ｃ６Ｆ５）４］との反応
ａ）ＴＨＦ不存在下　［（Ｐｒｉ）２−ＴＡＣＮ（ＣＨ２）２ＮＢｕｔ］Ｙ（ＣＨ２ＳｉＭｅ３）２（１２ｍｇ，２０．８μｍｏｌ）Ｃ６Ｄ５Ｂｒ溶液（０．６ｍｌ）を、［ＨＮＭｅ２Ｐｈ］［Ｂ（Ｃ６Ｆ５）４］（１７ｍｇ，２０．８μｍｏｌ）に添加した。溶液をＮＭＲチューブに移しＮＭＲスペクトルにより分析した。ＮＭＲは２当量のＳｉＭｅ４、１当量のプロペン、及び不明確なイットリウム種形成の生成を示した。
【０１６３】
ｂ）ＴＨＦ存在下　［（Ｐｒｉ）２−ＴＡＣＮ（ＣＨ２）２ＮＢｕｔ］Ｙ（ＣＨ２ＳｉＭｅ３）２（２４ｍｇ，４１．６μｍｏｌ）Ｃ６Ｄ５Ｂｒ（０．６ｍｌ）溶液（別途ＴＨＦ−ｄ８を３滴有する）を［ＨＮＭｅ２Ｐｈ］［Ｂ（Ｃ６Ｆ５）４］（３４ｍｇ，４１．６μｍｏｌ）に添加した。溶液をＮＭＲチューブに移しＮＭＲスペクトルにより分析した。ＮＭＲはカチオン種、ＳｉＭｅ４、ＰｈＮＭｅ２ラジカル及び｛［（Ｐｒｉ）２−ＴＡＣＮ−（ＣＨ２）２ＮＢｕｔ］Ｙ（ＣＨ２ＳｉＭｅ３）（ＴＨＦ−ｄ８）｝［Ｂ（Ｃ６Ｆ５）４］の完全な転化を示した。
【０１６４】
１ＨＮＭＲ（５００ＭＨｚ，−３０℃，Ｃ６Ｄ５Ｂｒ）δ：７．２３（ｔ，３Ｊ＝７．５Ｈｚ，２Ｈ，ｍ−ＨＰｈＮＭｅ２）、６．７７（ｔ，３Ｊ＝７．５Ｈｚ，１Ｈ，ｐ−ＨＰｈＮＭｅ２）、６．５８（ｄ，３Ｊ＝７．５Ｈｚ，２Ｈ，ｏ−ＨＰｈＮＭｅ２）、３．４８（ｓｅｐｔ，ＪＨＨ＝６．０Ｈｚ，１Ｈ，ＰｒｉＣＨ）、３．４０（ｔ，ＪＨＨ＝１３．０Ｈｚ，１Ｈ，ＮＣＨ２）、２．７９−２．７５（ｍ，２Ｈ，ＮＣＨ２）、２．７２（ｓ，６Ｈ，ＰｈＮＭｅ２）、２．６８−２．５９（ｍ，３Ｈ，ＮＣＨ２）、２．５５−２．４８（ｍ，２Ｈ，ＮＣＨ２）、２．４２−２．２９（ｍ，３Ｈ，ＮＣＨ２）、２．２５−２．１７（ｍ，３Ｈ，ＮＣＨ２）、１．２７（ｂｒ，１Ｈ，ＰｒｉＣＨ）、１．１８（ｄ，ＪＨＨ＝６．０Ｈｚ，６Ｈ，ＰｒｉＭｅ）、１．１５（ｓ，９Ｈ，Ｂｕｔ）、０．８４（ｄ，ＪＨＨ＝５．５Ｈｚ，３Ｈ，ＰｒｉＭｅ）、０．８０（ｄ，ＪＨＨ＝５．５Ｈｚ，３Ｈ，ＰｒｉＭｅ）、０．０９（ｓ，９Ｈ，Ｍｅ３ＳｉＣＨ２）、０．０７（ｓ，１２Ｈ，Ｍｅ４Ｓｉ）、−１．２９（ｄｄ，ＪＨＨ＝１１．０Ｈｚ，ＪＹＨ＝３．０Ｈｚ，１Ｈ，ＹＣＨＨ）、−１．３５（ｄｄ，ＪＨＨ＝１１．０Ｈｚ，ＪＹＨ＝３．０Ｈｚ，１Ｈ，ＹＣＨＨ）
【０１６５】
実施例３６：［（Ｐｒｉ）２−ＴＡＣＮ（ＣＨ２）２ＮＢｕｔ］］Ｙ（ＣＨ２ＳｉＭｅ３）２及び［ＨＮＭｅ２Ｐｈ］［Ｂ（Ｃ６Ｆ５）４］のエチレン重合
実施例６の一般的な手順に従い、エチレンを［（Ｐｒｉ）２−ＴＡＣＮ−（ＣＨ２）２ＮＢｕｔ］Ｙ（ＣＨ２ＳｉＭｅ３）２（１０ｍｏｌ）及び等当量の［ＨＮＭｅ２Ｐｈ］［Ｂ（Ｃ６Ｆ５）４］で重合した。反応器に１５０ｍｌのトルエン、３０℃の初期反応器温度、及び１５分の運転時間を用いた。１１．９５グラムのポリエチレンを抽出した。（触媒活性９５６ｋｇポリマー／ｍｏｌＹ．ａｔｍ．時）．
【０１６６】
実施例３７： Ｎ−ｔｅｒｔ−ブチルアミノエチル−ビス−（２ジメチルアミノエチル）アミンの合成
ａ）Ｎ−ｔｅｒｔ−ブチル−ビス−（２−ジメチルアミノ−エチル）−アミノアセトアミド
ビス−（２−ジメチルアミノ−エチル）アミン（４ｇ，２５ｍｍｏｌ）、Ｎ−ｔｅｒｔ−ブチルクロロアセトアミド（３．８ｇ，２６ｍｍｏｌ）、アセトニトリル（１０ｍｌ）、ヨウ化カリウム（０．３ｇ）及び４ｇの粉末Ｋ２ＣＯ３の混合物を室温で２０時間撹拌した。固形物を濾別し、エーテル（３×２５ｍｌ）で洗浄した。濾液を組み合わせ、濃縮した。残渣を温めた２５ｍｌエーテルで３回抽出した。抽出液を組み合わせ、減圧下で溶媒を除去した後、クーゲルロール装置（オーブン１８０℃，０．４ｔｏｒｒ）を用いて蒸留し、２．１ｇ（３７％）の生成物を得た。１ＨＮＭＲ（ＣＤＣｌ３）δ１．２９（ｓ，９Ｈ，Ｂｕｔ）、２．１６（ｓ，１２Ｈ，ＮＭｅ２）、２．２７（ｔ，Ｊ＝７Ｈｚ，４Ｈ，ＮＣＨ２）、２．５７（ｔ，Ｊ＝７Ｈｚ，４Ｈ，ＮＣＨ２）、２．９５（ｓ，２Ｈ，ＮＣＨ２）、７．９（ｂｒ，１Ｈ，ＮＨ）．１３ＣＮＭＲ（ＣＤＣｌ３，ＡＰＴ）δ１６８．９（Ｃ＝Ｏ）、５７．２，５５．１及び５１．７（ＮＣＨ２）、４５．１（ＣＭｅ３）、４３．２（ＮＭｅ）、２６．１（ＣＭｅ３）
【０１６７】
ｂ）Ｎ−ｔｅｒｔ−ブチルアミノエチル−ビス−（２−ジメチルアミノエチル）アミン
Ｎ−ｔｅｒｔ−ブチル−ビス−（２−ジメチルアミノ−エチル）−アミノアセトアミド溶液
（１．５ｇ，５．５ｍｍｏｌ）を１ｇＬｉＡｌＨ４の１０ｍＬジメトキシエタン（還流１８時間）により還元した。上記記載の手順に従う処理（例えば実施例２４）の後、１．５ｇ（８３％）の［Ｍｅ２Ｎ（ＣＨ２）２］２Ｎ（ＣＨ２）２ＮＨＢｕｔを無色のオイル（クーゲルロール蒸留１．５ｔｏｒｒ，１５０℃）として得た。１ＨＮＭＲ（ＣＤＣｌ３）δ１．０３（ｓ，９Ｈ，Ｂｕｔ）、２．１６（ｓ，１２Ｈ，ＮＭｅ）、２．３及び２．５（ｍ，１２Ｈ、全ＮＣＨ２）、ＮＨは観測されなかった。１３ＣＮＭＲ（ＣＤＣｌ３，ＡＰＴ）δ５６．８，５５．０，５２．７及び５０．３（ＮＣＨ２）、４３．４（ＮＭｅ）、３７．６（ＣＭｅ３）、２６．５（ＣＭｅ３）．ＭＳ（Ｃｌ）；Ｃ１４Ｈ３４Ｎ４ｍ／ｚ２５９（Ｍ＋Ｈ）＋
【０１６８】
実施例３８：［｛Ｍｅ２Ｎ−（ＣＨ２）２｝２Ｎ（ＣＨ２）２ＮＢｕ’］Ｙ（ＣＨ２ＳｉＭｅ３）２の合成
［Ｍｅ２Ｎ（ＣＨ２）２］２Ｎ（ＣＨ２）２ＮＨＢｕｔ（０．５１ｇ，２．００ｍｍｏｌ）ペンタン溶液（１０ｍｌ）を（Ｍｅ３ＳｉＣＨ２）３Ｙ（ＴＨＦ）２（０．９８ｇ，２．００ｍｍｏｌ）ペンタン溶液（５０ｍｌ）に周囲温度で滴下した。反応混合物を４時間撹拌し、その後、揮発分を真空下で除去した。残渣をペンタン（５ｍｌ）で撹拌することにより残留ＴＨＦを除去し、その後ペンタンを真空下で除去した。得られた粘着性固形物をペンタン（２×５０ｍｌ）で抽出した。濃縮後及び−３０℃まで抽出物を冷却すると、生成物を、結晶性固体（０．７０ｇ，１．３６ｍｍｏｌ，６８％）として得た。錯体の構造を単結晶Ｘ線解析により実証した。
【０１６９】
１ＨＮＭＲ（５００ＭＨｚ，２０℃，Ｃ６Ｄ６）δ：３．３４（ｍ，１Ｈ，ＮＣＨ２）、３．２３（ｍ，１Ｈ，ＮＣＨ２）、３．０８（ｔ，ＪＨＨ＝６．００Ｈｚ，２Ｈ，ＮＣＨ２）、２．５７（ｍ，２Ｈ，ＮＣＨ２）、２．０２（ｓ，１２Ｈ，ＮＭｅ２）、１．５９−１．５２（ｍ，６Ｈ，ＮＣＨ２）、１．４６（ｓ，９Ｈ，Ｂｕｔ）、０．４３（ｓ，１８Ｈ，Ｍｅ３ＳｉＣＨ２）、０．５４（ｂｒ，２ＨＭｅ３ＳｉＣＨ２）、−０．８１（ｂｒ，２Ｈ，Ｍｅ３ＳｉＣＨ２）．ＹＣＨ２プロトンのＪＹＨカップリングは解読されなかった。１３Ｃ｛１Ｈ｝ＮＭＲ（７５．４ＭＨｚ，２０℃，Ｃ６Ｄ６）δ：７１．６（ＮＣＨ２）７０．１（ＮＣＨ２）、５９．０（ＮＣＨ２）、５７．０（ＮＣＨ２）、５５．９（ＮＣＨ２）、５３．７（ｓ，Ｂｕ’Ｃ）、５０．９（ＮＭｅ２）、４７．３（ＮＭｅ２）、４４．４（ＮＣＨ２）、３０．９（ｄ，ＪＹＣ＝３６．６Ｈｚ，ＹＣＨ２）、２９．９（ＢｕｔＭｅ）、５．２（Ｍｅ３ＳｉＣＨ２Ｙ）
【０１７０】
実施例３９：［｛Ｍｅ２Ｎ−（ＣＨ２）２｝２Ｎ（ＣＨ２）２ＮＢｕｔ］Ｙ（ＣＨ２ＳｉＭｅ３）２及び［ＨＮＭｅ２Ｐｈ］［Ｂ（Ｃ６Ｆ５）４］及び［Ｐｈ３Ｃ］［Ｂ（Ｃ６Ｆ５）４］のエチレン重合
実施例６の一般的な手順に従い、エチレンを［｛Ｍｅ２Ｎ−（ＣＨ２）２｝２Ｎ（ＣＨ２）２ＮＢｕｔ］Ｙ（ＣＨ２ＳｉＭｅ３）２（１０μｍｏｌ） 及び 等当量の［Ｐｈ３Ｃ］［Ｂ（Ｃ６Ｆ５）４］で重合した。溶媒として１５０ｍｌのトルエン、５０℃の初期反応器温度、及び１８分の運転時間で、０．１２ｇのポリエチレンを得た。（触媒活性７．２ｋｇポリマー／ｍｏｌ　Ｙ．ａｔｍ．時．）エチレン重合は、［｛Ｍｅ２Ｎ−（ＣＨ２）２｝２Ｎ（ＣＨ２）２ＮＢｕｔ］Ｙ（ＣＨ２ＳｉＭｅ３）２の［ＨＮＭｅ２Ｐｈ］［Ｂ（Ｃ６Ｆ５）４］との組み合わせが用いられた場合に、観測されなっかった。
【０１７１】
特定の代表的な実施態様及び詳細について発明の説明のために述べてきたが、本発明の範囲から離れることなく本明細書に記載された種々の方法や生成物を変更できる場合があることは、当業者には明らかであろう。
【０１７２】
全ての特許、試験方法、及び本明細書で引用したその他の刊行物は、本明細書及びこの資料が一致する程度まで、並びにそのような組み込みが許されるすべての法律範囲内において、引用によって本明細書中に完全に組み込まれる。優先権が要求された全ての明細書はそのような組み込みが許される法律範囲内において、引用によって完全に組み込まれる。従属請求項が米国実務に基づいて単一従属を有するが、任意の単一性請求項における各要件は同一の独立請求項又は複数請求項に従属する１以上の他の従属請求項の各要件で組み合され得る。
【０１７３】
本発明の特定の要件は、一組の数値の上限及び一組の数値の下限により記載される。これらの制限の任意の組み合わせにより形成される範囲は特に記載がない限り本発明の範囲内にあると認められるべきである。
【国際公開パンフレット】
2004511632.tif 000019
2004511632.tif 000020
2004511632.tif 000021
2004511632.tif 000022
2004511632.tif 000023
2004511632.tif 000024
2004511632.tif 000025
2004511632.tif 000026
2004511632.tif 000027
2004511632.tif 000028
2004511632.tif 000029
2004511632.tif 000030
2004511632.tif 000031
2004511632.tif 000032
2004511632.tif 000033
2004511632.tif 000034
2004511632.tif 000035
2004511632.tif 000036
2004511632.tif 000037
2004511632.tif 000038
2004511632.tif 000039
2004511632.tif 000040
2004511632.tif 000041
2004511632.tif 000042
2004511632.tif 000043
2004511632.tif 000044
2004511632.tif 000045
2004511632.tif 000046
2004511632.tif 000047
2004511632.tif 000048
2004511632.tif 000049
2004511632.tif 000050
2004511632.tif 000051
2004511632.tif 000052
2004511632.tif 000053
2004511632.tif 000054
2004511632.tif 000055
2004511632.tif 000056
2004511632.tif 000057
2004511632.tif 000058
2004511632.tif 000059
2004511632.tif 000060
2004511632.tif 000061
2004511632.tif 000062
2004511632.tif 000063
2004511632.tif 000064
2004511632.tif 000065
2004511632.tif 000066
2004511632.tif 000067
2004511632.tif 000068
2004511632.tif 000069
2004511632.tif 000070
2004511632.tif 000071
2004511632.tif 000072
2004511632.tif 000073
2004511632.tif 000074
2004511632.tif 000075
2004511632.tif 000076
2004511632.tif 000077
2004511632.tif 000078
2004511632.tif 000079
2004511632.tif 000080
2004511632.tif 000081
2004511632.tif 000082
2004511632.tif 000083
2004511632.tif 000084
2004511632.tif 000085
2004511632.tif 000086
2004511632.tif 000087
2004511632.tif 000088
2004511632.tif 000089
2004511632.tif 000090
2004511632.tif 000091
2004511632.tif 000092
2004511632.tif 000093
2004511632.tif 000094
2004511632.tif 000095
2004511632.tif 000096
2004511632.tif 000097
2004511632.tif 000098
2004511632.tif 000099
2004511632.tif 000100
2004511632.tif 000101
2004511632.tif 000102
2004511632.tif 000103
2004511632.tif 000104
2004511632.tif 000105
2004511632.tif 000106
2004511632.tif 000107
2004511632.tif 000108
2004511632.tif 000109
2004511632.tif 000110
2004511632.tif 000111
2004511632.tif 000112
2004511632.tif 000113
2004511632.tif 000114
2004511632.tif 000115
2004511632.tif 000116
2004511632.tif 000117
【国際調査報告】
2004511632.tif 000118
2004511632.tif 000119
2004511632.tif 000120